(57)【要約】半導体発光装置１０は、青色域から紫外域までの波長を有する光を放出する半導体チップ１２と、光が通過する通過径路上の少なくとも一部の領域に形成された封止部１６とを有している。封止部１６は、樹脂よりなる母材１６ａ及び該母材１６ａ中に分散され母材１６ａの内部での光の波長の４分の１以下の実効粒径を有する無機材料よりなる微粒子１６ｂを含むコンポジット材料からなる封止材１６ｄと、蛍光材１６ｃとを含んでいる。【特許請求の範囲】
【請求項１】
青色域から紫外域までの波長を有する光を放出する半導体チップと、
前記光が通過する通過径路上の少なくとも一部の領域に形成された封止部とを備え、
前記封止部は、
母材及び該母材中に分散され前記母材の内部での前記光の波長の４分の１以下の実効粒径を有する無機材料よりなる粒子を含むコンポジット材料からなる封止材と、
蛍光材とを含む半導体発光装置。
【請求項２】
請求項１において、
前記封止部は、前記半導体チップの周囲を覆うように形成されている半導体発光装置。
【請求項３】
請求項１において、
前記封止部は、前記半導体チップと接して形成されている半導体発光装置。
【請求項４】
請求項１において、
前記封止部は、前記封止材よりなる第１の封止部と、該第１の封止部の外側に形成され、前記蛍光材を含む第２の封止部とにより構成されている半導体発光装置。
【請求項５】
請求項４において、
前記第１の封止部における前記半導体チップの少なくとも下方及び側方に設けられ、前記光を反射する反射部材をさらに備えている半導体発光装置。
【請求項６】
請求項５において、
前記封止材は、透明性を有するペースト材により前記半導体チップを固着し、且つ前記反射部材に保持された下地層である半導体発光装置。
【請求項７】
請求項１において、
前記封止部は、前記封止材よりなる第１の封止部と、該第１の封止部の外側に形成され、第２の封止部とにより構成されており、
前記粒子は紫外域の光を吸収する材料よりなる半導体発光装置。
【請求項８】
請求項１において、
前記封止部は、前記蛍光材を含む第１の封止部と、該第１の封止部の外側に形成され、前記封止材よりなる第２の封止部とにより構成されている半導体発光装置。
【請求項９】
請求項４〜８のいずれか１項において、
前記第１の封止部及び第２の封止部は、外形が半球状である半導体発光装置。
【請求項１０】
請求項４〜８のいずれか１項において、
前記第１の封止部は断面の外形が四角形状であり、前記第２の封止部は外形が半球状である半導体発光装置。
【請求項１１】
請求項４〜８のいずれか１項において、
前記第１の封止部及び第２の封止部は、断面の外形が四角形状である半導体発光装置。
【請求項１２】
請求項４〜８のいずれか１項において、
前記第１の封止部は外形が半球状であり、前記第２の封止部は断面の外形が四角形状である半導体発光装置。
【請求項１３】
光を放出する半導体チップと、
前記光が通過する通過径路上の少なくとも一部の領域に形成された封止部とを備え、
前記封止部は、母材及び該母材中に分散され前記母材の内部での前記光の波長の４分の１以下の実効粒径を有する無機材料よりなる粒子を含むコンポジット材料からなる封止材を含み、且つ、前記半導体チップを覆う第１の封止部と、該第１の封止部の外側に形成された第２の封止部とにより構成されており、
前記第１の封止部における前記光の波長に対する第１の屈折率は、前記第２の封止部における前記光の波長に対する第２の屈折率よりも大きい半導体発光装置。
【請求項１４】
請求項１３において、
前記第１の封止部に含まれる前記粒子と、前記第２の封止部に含まれる前記粒子とは、組成が異なる半導体発光装置。
【請求項１５】
請求項１３において、
前記第１の封止部における前記粒子の前記コンポジット材料に占める割合は、前記第２の封止部における前記粒子の前記コンポジット材料に占める割合よりも高い半導体発光装置。
【請求項１６】
請求項１３において、
前記第１の封止部及び第２の封止部は、外形が半球状である半導体発光装置。
【請求項１７】
請求項１３において、
前記第１の封止部は断面の外形が四角形状であり、前記第２の封止部は外形が半球状である半導体発光装置。
【請求項１８】
請求項１３において、
前記第１の封止部及び第２の封止部は、断面の外形が四角形状である半導体発光装置。
【請求項１９】
請求項１３において、
前記第１の封止部は外形が半球状であり、前記第２の封止部は断面の外形が四角形状である半導体発光装置。
【請求項２０】
光を放出する半導体チップと、
前記光が通過する通過径路上の少なくとも一部の領域に形成された封止部とを備え、
前記封止部は、母材及び該母材中に分散され前記母材の内部での前記光の波長の４分の１以下の実効粒径を有する無機材料よりなる粒子を含むコンポジット材料からなる封止材を含み、且つ、前記光の波長に対する屈折率が前記半導体チップに近い内側領域から外側領域に向けて小さくなるように設定されている半導体発光装置。
【請求項２１】
請求項２０において、
前記封止部における前記粒子の前記コンポジット材料に占める割合は、前記半導体チップに近い内側領域がその外側領域と比べて高い半導体発光装置。
【請求項２２】
請求項２０において、
前記封止部に含まれる前記粒子は、前記封止部の内側に含まれる粒子の組成と前記封止部の外側に含まれる粒子の組成とが異なる。
【請求項２３】
光を放出する半導体チップと、
前記光が通過する通過径路上の少なくとも一部の領域に形成された封止部とを備え、
前記封止部は、母材及び該母材中に分散され前記母材の内部での前記光の波長の４分の１以下の実効粒径を有する無機材料よりなる粒子を含むコンポジット材料からなる封止材を含み、且つ、前記半導体チップを覆う第１の封止部と、該第１の封止部の外側に形成された第２の封止部とにより構成されており、
前記第２の封止部は、前記粒子として紫外域の光を吸収する材料よりなる粒子を含む半導体発光装置。
【請求項２４】
請求項２３において、
前記第２の封止部は、前記半導体チップの上方、下方及び側方を覆うように形成されている半導体発光装置。
【請求項２５】
青色域から紫外域までの波長を有する光を放出する半導体チップと、
前記光が通過する通過径路上の少なくとも一部の領域に形成された封止部と、
前記半導体チップを保持する保持材と、
前記半導体チップと前記保持材とを固着する透明性を有するペースト材とを備え、
前記ペースト材は、
母材及び該母材中に分散され前記母材の内部での前記光の波長の４分の１以下の実効粒径を有する無機材料よりなる粒子を含むコンポジット材料からなり、
前記粒子は紫外域の光を吸収する材料よりなる半導体発光装置。
【請求項２６】
請求項１３〜２５のいずれか１項において、
前記封止部は、蛍光材を含む半導体発光装置。
【請求項２７】
請求項１〜８及び１３〜２５のいずれか１項において、
前記粒子は、無機化合物よりなる半導体発光装置。
【請求項２８】
請求項１〜８及び１３〜２５のいずれか１項において、
前記母材は、樹脂材料よりなる半導体発光装置。
【請求項２９】
請求項２８において、
前記樹脂材料は、無機高分子材料である半導体発光装置。
【請求項３０】
請求項２８において、
前記樹脂材料は、有機高分子材料である半導体発光装置。
【請求項３１】
請求項１〜８及び１３〜２５のいずれか１項において、
前記母材は、可視光に対して透明な材料よりなる半導体発光装置。
【請求項３２】
請求項１〜８及び１３〜２５のいずれか１項において、
前記コンポジット材料は、可視光に対して透明である半導体発光装置。
【請求項３３】
請求項１〜８及び１３〜２５のいずれか１項において、
前記光の波長に対する前記粒子の屈折率は、前記光の波長に対する前記母材の屈折率よりも大きく、且つ前記半導体チップの屈折率と同等かそれ以下である半導体発光装置。
【請求項３４】
請求項１〜８及び１３〜２５のいずれか１項において、
前記粒子の前記コンポジット材料に占める割合は、５体積％以上且つ６０体積％以下である半導体発光装置。
【請求項３５】
請求項１〜３又は２０〜２５のいずれか１項において、
前記封止部は、外形が半球状である半導体発光装置。
【請求項３６】
請求項１〜３又は２０〜２５のいずれか１項において、
前記封止部は、断面の外形が四角形状である半導体発光装置。
【請求項３７】
請求項１〜４、７、８及び１３〜２５のいずれか１項において、
前記封止部における前記半導体チップの側方の領域に設けられ、前記光を反射する反射部材をさらに備えている半導体発光装置。
【請求項３８】
請求項３７において、
前記封止部は、その断面形状が下方に狭く上方に広い逆テーパ状を有している半導体発光装置。
【発明の詳細な説明】
【技術分野】
【０００１】  本発明は、ＬＥＤ（Ｌｉｇｈｔ  Ｅｍｉｔｔｉｎｇ  Ｄｉｏｄｅ）チップ等の半導体チップをパッケージ化した半導体発光装置に関する。
【背景技術】
【０００２】  近年、白色ＬＥＤ装置が実用化され、蛍光灯に替わる照明部品として注目を集めている。【０００３】  窒化ガリウム（ＧａＮ）系の化合物半導体を用いた青色域から紫外域で発光するＬＥＤチップが開発されたことが、白色ＬＥＤ装置の実用化に拍車をかけている。【０００４】  青色域から紫外域で発光するＬＥＤチップを用いて白色光を得る方法には、主に２つの方法がある（例えば、非特許文献１を参照。）。第１に、青色ＬＥＤチップから放射される青色光と、セリウム添加イットリウムアルミニウムガーネット（ＹＡＧ：Ｃｅ）等の蛍光材を青色光により励起して得られる黄色光とにより白色光を得る方法がある。第２に、紫色域から紫外域で発光するＬＥＤチップから放射される光によって複数種類の蛍光材を励起して、赤色、緑色及び青色のいわゆる三原色の光により白色光を得る方法がある。蛍光材には、赤色用としてＹ２Ｏ２Ｓ：Ｅｕ（略称Ｐ２２−ＲＥ３）が、緑色用としてＺｎＳ：Ｃｕ，Ａｌ（略称Ｐ２２−ＧＮ４）又は（Ｂａ，Ｍｇ）Ａｌ１０Ｏ１７：Ｅｕ，Ｍｎ（略称ＬＰ−Ｇ３）が、青色用として（Ｓｒ，Ｃａ，Ｂａ，Ｍｇ）１０（ＰＯ４）６Ｃ１２：Ｅｕ（略称ＬＰ−Ｂ１）又は（Ｂａ，Ｍｇ）Ａｌ１０Ｏ１７：Ｅｕ（略称ＬＰ−Ｂ４）がそれぞれ用いられる。【０００５】  白色ＬＥＤ装置は、青色域から紫外域で発光するＬＥＤチップと上述した蛍光材とを封止用樹脂材によりパッケージ化することにより実現される。パッケージの形態としては、代表的なものとしては、封止用樹脂材を砲弾型に形成する構成がある（例えば、非特許文献２を参照。）。【０００６】  以下、砲弾型のパッケージ形状を持つ従来の白色ＬＥＤ装置について図４５を参照しながら説明する。【０００７】  図４５に示すように、従来例に係る白色ＬＥＤ装置１００は、第１のリードフレーム１０１Ａの一方の端部にカップ状に設けられたダイパッド部の底面上に、青色域から紫外域で発光するＬＥＤチップ１０２がＡｇペースト材又は絶縁ペースト材等のチップ固着用ペースト材１０３により固着されている。【０００８】  ＬＥＤチップ１０２の上面には、第１の電極１０４Ａ及び第２の電極１０４Ｂが形成されている。第１の電極１０４Ａは第１のワイヤ１０５Ａを介在させて第１のリードフレーム１０１Ａと電気的に接続され、第２の電極１０４Ｂは第２のワイヤ１０５Ｂを介在させて、第１のリードフレーム１０１Ａと対をなす第２のリードフレーム１０１Ｂと電気的に接続されている。【０００９】  ＬＥＤチップ１０２は、砲弾状に成型された樹脂材１０５によって封止されている。樹脂材１０５には、一般にエポキシ樹脂又はシリコーン樹脂等の可視光に対して透明な樹脂材料が用いられる。また、樹脂材１０５中には、上述の蛍光材１０６が混練されている（例えば、特許文献１を参照。）。
【非特許文献１】只友  一行、他著「三菱電線工業時報」第９９号、２００２年７月、第３５−４１頁
【非特許文献２】杉本  勝、他著「松下電工技報」第５３号、Ｎｏ．１、第４−９頁
【特許文献１】特開２００４−７１９０８号公報
【特許文献２】特開２００５−９３７２４号公報
【発明の開示】
【発明が解決しようとする課題】
【００１０】  しかしながら、前記従来の白色ＬＥＤ装置１００は、封止用の樹脂材１０５としてエポキシ樹脂又はシリコーン樹脂を用いた場合には以下のような問題が生じる。【００１１】  エポキシ樹脂を用いた場合には黄変の問題がある。すなわち、ＬＥＤチップ１０２から放射される青色域から紫外域の光によってエポキシ樹脂が黄変し、白色ＬＥＤ装置１００からの発光輝度が低下したり、色調が変化したりする。このため、封止用の樹脂材１０５には耐光性及び耐熱性が要求される。【００１２】  また、チップ固着用ペースト材１０３が樹脂からなる場合には、ＬＥＤチップ１０２からの放射光により、チップ固着用ペースト材１０３が変色して発光輝度が低下したり、強度が劣化したりしてしまうという問題もある。【００１３】  さらには、外部から入射される紫外域の光によっても、半導体発光装置を構成する樹脂材１０５及び蛍光材１０６だけでなく、樹脂からなるチップ固着用ペースト材１０３が劣化してしまうという問題がある。【００１４】  また、シリコーン樹脂はエポキシ樹脂と比較して光の屈折率が低いため、ＬＥＤチップ１０２からの放射光が全反射しやすくなって、ＬＥＤチップ１０２からの光取り出し効率が低くなるという問題がある（例えば、特許文献２を参照。）。【００１５】  なお、エポキシ樹脂を用いる場合でも、エポキシ樹脂の屈折率はＬＥＤチップ（特にＧａＮ系半導体）の屈折率と比較すると非常に小さいため、光取り出し効率は十分とはいえない。【００１６】  また、発光波長が青色域から紫外域で発光するＬＥＤチップに限らず、青色よりも発光波長が長いＬＥＤチップにおいても、その光取り出し効率が十分に高いとはいえない。【００１７】  本発明は、前記従来の問題に鑑み、発光素子が形成された半導体チップを封止する封止材料の耐光性、耐熱性及び光取り出し効率の向上を図ることを目的とする。
【課題を解決するための手段】
【００１８】  前記の目的を達成するため、本発明は、半導体発光装置の封止部を構成する母材に発光波長の４分の１以下の実効粒径を有する無機材料よりなる粒子を含ませる構成とする。【００１９】  具体的に、本発明に係る第１の半導体発光装置は、青色域から紫外域までの波長を有する光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材と、蛍光材とを含むことを特徴とする。【００２０】  第１の半導体発光装置によると、封止部の母材中に分散された粒子は無機材料よりなるため、該無機材料よりなる粒子を含めない場合と比べて封止部の耐光性及び耐熱性が向上する。その上、母材中に分散された粒子の実効粒径が半導体チップから放射される光の波長の４分の１以下であるため、封止部の透明性が損なわれない。すなわち、光取り出し効率が損なわれることがない。なお、粒子の大きさが光の波長よりも充分に小さいときは、無機粒子が分散されたコンポジット材料を、屈折率のばらつきがない均一な媒体とみなすことができる。また、粒子の粒径が光の波長の４分の１以下であれば、コンポジット材料中の光の散乱はレイリー散乱のみとなるので透光性が劣化することが少なくなる。【００２１】  第１の半導体発光装置において、封止部は半導体チップの周囲を覆うように形成されていることが好ましい。【００２２】  このようにすると、封止部の機械的強度が増すと共に、耐熱性が向上し封止部の剥離及びクラックが生じにくくなる。【００２３】  第１の半導体発光装置において、封止部は半導体チップと接して形成されていることが好ましい。【００２４】  このように、封止部と半導体チップとが接している場合においても、封止部の母材に粒子を含めない構成と比べて、封止部と半導体チップとの互いの熱膨張係数の差が小さくなるため、封止部の剥離及びクラックが生じにくくなる。【００２５】  第１の半導体発光装置において、封止部は封止材よりなる第１の封止部と、該第１の封止部の外側に形成され、蛍光材を含む第２の封止部とにより構成されていることが好ましい。【００２６】  このように、半導体チップに比較的に近く、従って光密度が比較的に高い部分にコンポジット材料である封止材よりなる第１の封止部を配置することにより、半導体チップからの高い光取り出し効率を実現できると共に高い耐光性及び耐熱性を得ることができる。さらに、半導体チップから比較的に遠く、従って光密度が比較的に低い部分に、コンポジット材料よりも透明性が高く且つ蛍光材を含む第２の封止部を配置することにより、第２の封止部における光の透過性を向上できる。その結果、半導体発光装置からの光取り出し効率を向上させることができる。【００２７】  第１の封止部がコンポジット材料からなる場合に、第１の封止部における半導体チップの少なくとも下方及び側方に設けられ、光を反射する反射部材をさらに備えていることが好ましい。【００２８】  このようにすると、半導体チップ側の第１の封止部を構成するコンポジット材料に含まれる粒子により、後��するように、青色域から紫外域のスペクトルが減衰し、相対的に赤色域等の短波長側のスペクトルが増大する。この現象を本願明細書においては、フィルタ効果と呼ぶ。これにより、平均演色評価指数（Ｒａ）が高くなり、また、色温度を下げることが可能となる。【００２９】  さらにこの場合に、封止材は、透明性を有するペースト材により半導体チップを固着し且つ反射部材に保持された下地層であることが好ましい。【００３０】  このように、下地層にコンポジット材料を用いても、半導体チップを固着するペースト材が透明であることから、下地層に含まれる粒子によるフィルタ効果によって、平均演色評価指数（Ｒａ）が高くなり、また、色温度を下げることが可能となる。【００３１】  また、第１の半導体発光装置において、封止部は、封止材よりなる第１の封止部と、該第１の封止部の外側に形成され、第２の封止部とにより構成されており、粒子は紫外域の光を吸収する材料よりなることが好ましい。【００３２】  このようにすると、第１の封止部を構成するコンポジット材料に含まれる紫外域の光を吸収する粒子により、樹脂等からなる封止材の紫外光による劣化を抑制することができる。【００３３】  また、第１の半導体発光装置において、封止部は、蛍光材を含む第１の封止部と、該第１の封止部の外側に形成され封止材よりなる第２の封止部とにより構成されていることが好ましい。【００３４】  このようにすると、第１の封止部の外側に形成された第２の封止部を構成するコンポジット材料に含まれる粒子により、青色域から紫外域のスペクトルが減衰し、相対的に赤色域等の短波長側のスペクトルが増大するフィルタ効果を得ることができる。これにより、平均演色評価指数（Ｒａ）を向上し、また、色温度を下げることが可能となる。【００３５】  本発明に係る第２の半導体発光装置は、光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材を含み、且つ、半導体チップを覆う第１の封止部と該第１の封止部の外側に形成された第２の封止部とにより構成されており、第１の封止部における光の波長に対する第１の屈折率は、第２の封止部における光の波長に対する第２の屈折率よりも大きいことを特徴とする。【００３６】  第２の半導体発光装置によると、封止部は、第１の半導体発光装置と同様に、母材中に分散され母材の内部での光の波長の４分の１以下の実効粒径を有する無機材料よりなる粒子を含むため、封止部の耐光性及び耐熱性が向上すると共に、封止部の透明性が損なわれることがない。その上、第１の封止部における光の波長に対する第１の屈折率は、第２の封止部における光の波長に対する第２の屈折率よりも大きいため、封止部全体の屈折率は半導体チップ側の内側領域で高く且つその外側領域で低くなる。従って、外側領域の低い屈折率により、半導体チップからの出射光の全反射が低減されるため、光の取り出し効率が向上する。【００３７】  第２の半導体発光装置において、第１の封止部に含まれる粒子と、第２の封止部に含まれる粒��とは、組成が異なることが好ましい。【００３８】  このように、例えば第２の封止部に含まれる粒子よりも屈折率が大きい組成の粒子を第１の封止部に含めれば、第２の封止部よりも第１の封止部の屈折率を確実に大きくすることができる。【００３９】  また、第２の半導体発光装置において、第１の封止部における粒子のコンポジット材料に占める割合は、第２の封止部における粒子のコンポジット材料に占める割合よりも高いことが好ましい。【００４０】  このようにすると、第２の封止部よりも第１の封止部の屈折率を確実に大きくすることができる。【００４１】  本発明に係る第３の半導体発光装置は、光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材を含み、且つ、光の波長に対する屈折率が半導体チップに近い内側領域から外側領域に向けて小さくなるように設定されていることを特徴とする。【００４２】  第３の半導体発光装置によると、封止部は、第１の半導体発光装置と同様に、母材中に分散され母材の内部での光の波長の４分の１以下の実効粒径を有する無機材料よりなる粒子を含むため、封止部の耐光性及び耐熱性が向上すると共に、封止部の透明性が損なわれることがない。その上、光の波長に対する屈折率が半導体チップに近い内側領域から外側領域に向けて小さくなるように設定されているため、封止部全体の屈折率は半導体チップ側の内側領域で高く且つその外側領域で低くなる。従って、外側領域の低い屈折率により、半導体チップからの出射光の全反射が低減されるため、光の取り出し効率が向上する。【００４３】  第３の半導体発光装置において、封止部における粒子のコンポジット材料に占める割合は、半導体チップに近い内側領域がその外側領域と比べて高いことが好ましい。【００４４】  このようにすると、封止部における外側領域よりも内側領域の屈折率を確実に大きくすることができる。【００４５】  また、第３の半導体発光装置において、封止部に含まれる粒子は、封止部の内側に含まれる粒子の組成と封止部の外側に含まれる粒子の組成とが異なることが好ましい。【００４６】  このように、例えば封止部の外側領域に含まれる粒子よりも屈折率が大きい組成の粒子を封止部の内側領域に含めれば、封止部における外側領域よりも内側領域の屈折率を確実に大きくすることができる。【００４７】  第４の半導体発光装置は、光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材を含み、且つ、半導体チップを覆う第１の封止部と、該第１の封止部の外側に形成された第２の封止部とにより構成されており、第２の封止部は、粒子として紫外域の光を吸収する材料よりなる粒子を含むことを特徴とする。【００４８】  第４の半導体発光装置によると、第２の封止部は、粒子として紫外域の光を吸収する材料よりなる粒子���含むため、半導体チップから放出される光に紫外域の波長成分を含む場合に、不要な紫外光の放出を抑制することができる。また、外部から入射される紫外光に対しても、第２の封止部に添加された粒子に吸収されるため、封止材等の劣化を防止することができる。【００４９】  第４の半導体発光装置において、第２の封止部は、半導体チップの上方、下方及び側方を覆うように形成されていることが好ましい。【００５０】  第５の半導体発光装置は、青色域から紫外域までの波長を有する光を放出する半導体チップと、光が通過する通過径路上の少なくとも一部の領域に形成された封止部と、半導体チップを保持する保持材と、半導体チップと保持材とを固着する透明性を有するペースト材とを備え、ペースト材は、母材及び該母材中に分散され母材の内部での光の波長の４分の１以下の実効粒径を有する無機材料よりなる粒子を含むコンポジット材料からなり、粒子は紫外域の光を吸収する材料よりなることを特徴とする。【００５１】  第５の半導体発光装置によると、半導体チップと保持材とを固着する透明性を有するペースト材は、無機材料よりなる粒子を含むコンポジット材料からなり、該粒子は紫外域の光を吸収する材料よりなるため、ペースト材の紫外光による劣化と変色による発光輝度の低下とを抑制できる。また、ペースト材が透明であるため、半導体チップからの放出される光をペースト材を通して外部に出力することができるので、光の取り出し効率が向上する。また、コンポジット材料からなるペースト材により、半導体チップから生じる熱の保持材への放熱性が向上する。【００５２】  第２又は第３の半導体発光装置において、封止部は蛍光材を含むことが好ましい。【００５３】  このようにすると、半導体チップからの出射光が青色域又は紫外域の光である場合に、蛍光材を励起して白色光を得ることができる。【００５４】  第１〜第３の半導体発光装置において、粒子は無機化合物よりなることが好ましい。【００５５】  このようにすると、耐光性、耐熱性又は機械強度の向上のための材料選択の幅を広げることができる。【００５６】  第１〜第３の半導体発光装置において、母材は樹脂材料よりなることが好ましい。【００５７】  このようにすると、封止部の成型性が向上する。【００５８】  この場合に、樹脂材料は無機高分子材料であることが好ましい。このようにすると、耐光性及び耐熱性を向上させやすくなる。【００５９】  また、この場合に、樹脂材料は有機高分子材料であることが好ましい。このようにすると、成型性を向上させやすくなる。【００６０】  第１〜第３の半導体発光装置において、母材は可視光に対して透明な材料よりなることが好ましい。【００６１】  このようにすると、封止部の透明性がさらに向上するため、光取り出し効率がより向上する。【００６２】  第１〜第３の半導体発光装置において、コンポジット材料は可視光に対して透明であることが好ましい。【００６３】  このようにすると、封止部の透明性がさらに向上するため、光取り出し効率がより向上する。【００６４】  第１〜第３の半導体発光装置において、光の波長に対する粒子の屈折率は光の波長に対する母材の屈折率よりも大きく、且つ半導体チップの屈折率と同等かそれ��下であることが好ましい。【００６５】  このようにすると、封止部の屈折率が粒子を添加しない場合と比べて高くなるため、光取り出し効率がさらに向上する。【００６６】  第１〜第３の半導体発光装置において、粒子のコンポジット材料に占める割合は５体積％以上且つ６０体積％以下であることが好ましい。【００６７】  このようにすると、コンポジット材料の透明性を十分に確保しつつ、その耐光性及び耐熱性が向上させることができる。なお、粒子のコンポジット材料に占める割合は１０体積％以上且つ５０体積％以下がより好ましく、２０体積％以下且つ４０体積％以下とすることがさらに好ましい。【００６８】  第１又は第３の半導体発光装置において、封止部は外形が半球状であることが好ましい。【００６９】  このようにすると、半導体チップからの出射光の全反射の抑制効果を高めることができる。【００７０】  また、第１又は第３の半導体発光装置において、封止部は断面の外形が四角形状であることが好ましい。【００７１】  このようにすると、コンポジット材料からなる封止材を印刷法等により塗布することができ、形成が容易となる。また、上面が平面で構成されるため、デバイスとして扱いやすくなる。【００７２】  第１の半導体発光装置が第１の封止部及び第２の封止部を有する場合又は第３の半導体発光装置において、第１の封止部及び第２の封止部は、外形が半球状であることが好ましい。【００７３】  第１の半導体発光装置が第１の封止部及び第２の封止部を有する場合又は第３の半導体発光装置において、第１の封止部は断面の外形が四角形状であり、第２の封止部は外形が半球状であることが好ましい。【００７４】  第１の半導体発光装置が第１の封止部及び第２の封止部を有する場合又は第３の半導体発光装置において、第１の封止部及び第２の封止部は、断面の外形が四角形状であることが好ましい。【００７５】  第１の半導体発光装置が第１の封止部及び第２の封止部を有する場合又は第３の半導体発光装置において、第１の封止部は外形が半球状であり、第２の封止部は断面の外形が四角形状であることが好ましい。【００７６】  第１〜第３の半導体発光装置は、封止部における半導体チップの側方の領域に設けられ、光を反射する反射部材をさらに備えていることが好ましい。【００７７】  このようにすると、光取り出し効率がさらに向上する。【００７８】  この場合に、封止部はその断面形状が下方に狭く上方に広い逆テーパ状を有していることが好ましい。
【発明の効果】
【００７９】  本発明の半導体発光装置によると、長寿命で且つ高輝度な白色ＬＥＤ等の半導体発光装置を実現できる。
【図面の簡単な説明】
【００８０】
【図１】本発明の第１の実施形態に係る半導体発光装置を示す模式的な断面図である。
【図２】本発明の第１の実施形態に係る半導体発光装置における封止部を拡大した断面図である。
【図３】本発明の第１の実施形態に係る半導体発光装置における封止部に添加する微粒子の実効粒径を説明するグラフである。
【図４】本発明の第１の実施形態に係る半導体発光装置における封止部（コンポジット材料）の屈折率と微粒子の添加量（体積比）との関係を示すグラフである。
【図５】本発明の第２の実施形態に係る半導体発光装置を示す模式的な断面図である。
【図６】本発明の第３の実施形態に係る半導体発光装置を示す模式的な断面図である。
【図７】本発明の第４の実施形態に係る半導体発光装置を示す模式的な断面図である。
【図８】本発明の第５の実施形態に係る半導体発光装置を示す模式的な断面図である。
【図９】（ａ）は本発明の第５の実施形態に係る半導体発光装置におけるＬＥＤチップを構成する基板の材料ごとに封止部の屈折率と出射光の全光束の変化率との関係をシミュレーションにより求めたグラフである。（ｂ）は本発明の第５の実施形態に係る半導体発光装置におけるＬＥＤチップを構成する基板の材料ごとに封止部の屈折率と全光束との関係をシミュレーションにより求めたグラフである。
【図１０】本発明の第６の実施形態に係る半導体発光装置を示す模式的な断面図である。
【図１１】本発明の第６の実施形態の第１変形例に係る半導体発光装置を示す模式的な断面図である。
【図１２】本発明の第６の実施形態の第２変形例に係る半導体発光装置を示す模式的な断面図である。
【図１３】本発明の第６の実施形態の第３変形例に係る半導体発光装置を示す模式的な断面図である。
【図１４】本発明の第６の実施形態の第４変形例に係る半導体発光装置を示す模式的な断面図である。
【図１５】（ａ）及び（ｂ）は本発明の第６の実施形態の第４変形例に係る半導体発光装置において、第１の封止部及び第２の封止部の各屈折率と光取り出し効率との関係をシミュレーションにより求めたグラフである。
【図１６】本発明の第６の実施形態の第５変形例に係る半導体発光装置を示す模式的な断面図である。
【図１７】本発明の第６の実施形態の第６変形例に係る半導体発光装置を示す模式的な断面図である。
【図１８】本発明の第６の実施形態の第７変形例に係る半導体発光装置を示す模式的な断面図である。
【図１９】本発明の第７の実施形態に係る半導体発光装置を示す模式的な断面図である。
【図２０】本発明の第７の実施形態の第１変形例に係る半導体発光装置を示す模式的な断面図である。
【図２１】本発明の第７の実施形態の第２変形例に係る半導体発光装置を示す模式的な断面図である。
【図２２】本発明の第７の実施形態の第３変形例に係る半導体発光装置を示す模式的な断面図である。
【図２３】本発明の第７の実施形態の第４変形例に係る半導体発光装置を示す模式的な断面図である。
【図２４】本発明の第７の実施形態の第５変形例に係る半導体発光装置を示す模式的な断面図である。
【図２５】本発明の第７の実施形態の第６変形例に係る半導体発光装置を示す模式的な断面図である。
【図２６】本発明の第７の実施形態の第７変形例に係る半導体発光装置を示す模式的な断面図である。
【図２７】本発明の第８の実施形態に係る半導体発光装置を示す模式的な断面図である。
【図２８】本発明の第８の実施形態の第１変形例に係る半導体発光装置を示す模式的な断面図である。
【図２９】本発明の第８の実施形態の第２変形例に係る半導体発光装置を示す模式的な断面図である。
【図３０】本発明の第９の実施形態に係る半導体発光装置を示す模式的な断面図である。
【図３１】本発明の第９の実施形態の第１変形例に係る半導体発光装置を示す模式的な断面図である。
【図３２】本発明の第９の実施形態の第２変形例に係る半導体発光装置を示す模式的な断面図である。
【図３３】本発明の第１０の実施形態に係る半導体発光装置を示す模式的な断面図である。
【図３４】本発明の第１０の実施形態に係る半導体発光装置において、添加される微粒子の母材に対する割合を３０体積％とした封止材の光の波長と透過率との関係を示すグラフである。
【図３５】本発明の第１０の実施形態に係る半導体発光装置における発光スペクトルを示すグラフである。
【図３６】本発明の第１０の実施形態の第４変形例に係る半導体発光装置を示す模式的な断面図である。
【図３７】本発明の第１０の実施形態の第５変形例に係る半導体発光装置を示す模式的な断面図である。
【図３８】本発明の第１０の実施形態の第６変形例に係る半導体発光装置を示す模式的な断面図である。
【図３９】本発明の第１１の実施形態に係る半導体発光装置における発光スペクトルを示すグラフである。
【図４０】本発明の第１１の実施形態の第４変形例に係る半導体発光装置における発光スペクトルを示すグラフである。
【図４１】本発明の第１１の実施形態の第５変形例に係る半導体発光装置における発光スペクトルを示すグラフである。
【図４２】本発明の第１２の実施形態に係る半導体発光装置における発光スペクトルを示すグラフである。
【図４３】本発明の第１３の実施形態に係る半導体発光装置における発光スペクトルを示すグラフである。
【図４４】本発明の第１３の実施形態の一変形例に係る半導体発光装置における発光スペクトルを示すグラフである。
【図４５】従来の半導体発光装置を示す模式的な断面図である。
【符号の説明】
【００８１】１０      半導体発光装置
１１Ａ    第１のリードフレーム
１１Ｂ    第２のリードフレーム
１２      ＬＥＤチップ
１３      チップ固着用ペースト材
１４Ａ    第１の電極
１４Ｂ    第２の電極
１５Ａ    第１のワイヤ
１５Ｂ    第２のワイヤ
１６      封止部
１６ａ    母材
１６ｂ    微粒子（第１の微粒子）
１６ｂ１  １次微粒子
１６ｂ２  複合微粒子
１６ｃ    蛍光材
１６ｄ    封止材
１７ｂ    第２の微粒子
２０      半導体発光装置
２５      樹脂材
２６      封止部
２７      蛍光体層
２６Ａ    第１の封止部
２６Ｂ    第２の封止部
３０      半導体発光装置
３０Ａ    半導体発光装置
３０Ｂ    半導体発光装置
３０Ｃ    半導体発光装置
３０Ｄ    半導体発光装置
３０Ｅ    半導体発光装置
３０Ｆ    半導体発光装置
３０Ｇ    半導体発光装置
３１      基板
３２Ａ    第１の配線
３２Ｂ    第２の配線
４０      半導体発光装置
４０Ａ    半導体発光装置
４０Ｂ    半導体発光装置
４０Ｃ    半導体発光装置
４０Ｄ    半導体発光装置
４０Ｅ    半導体発光装置
４０Ｆ    半導体発光装置
４１Ａ    第１のバンプ
４１Ｂ    第２のバンプ
５０      半導体発光装置
５０Ａ    半導体発光装置
５０Ｂ    半導体発光装置
５０Ｃ    半導体発光装置
５０Ｄ    半導体発光装置
５０Ｅ    半導体発光装置
５０Ｆ    半導体発光装置
５０Ｇ    半導体発光装置
５０Ｈ    半導体発光装置
５０Ｉ    半導体発光装置
５０Ｊ    半導体発光装置
５０Ｋ    半導体発光装置
５０Ｌ    半導体発光装置
５１      ケース材
５１ａ    凹部
５１ｂ    空隙部
５２Ａ    第１のリード
５２Ｂ    第２のリード
５３      サブマウント材
５４Ａ    第１のサブマウント電極
５４Ｂ    第１のサブマウント電極
５５      ペースト材
６０Ａ    半導体発光装置
６０Ｂ    半導体発光装置
６０Ｃ    半導体発光装置
６０Ｄ    半導体発光装置
６０Ｅ    半導体発光装置
７０      （第１の）レンズ
７１      第２のレンズ
８０      半導体発光装置
８０Ａ    半導体発光装置
８１      反射器
８１ａ    反射部
８１ｂ    空隙部
【発明を実施するための最良の形態】
【００８２】  （第１の実施形態）
本発明の第１の実施形態に係る半導体発光装置について図面を参照しながら説明する。【００８３】  図１は本発明の第１の実施形態に係る半導体発光装置である白色ＬＥＤ装置の模式的な断面構成を示している。図１に示すように、第１の実施形態に係る白色ＬＥＤ装置１０は、第１のリードフレーム１１Ａの上端部にカップ状に設けられたダイパッド部の底面上にＬＥＤチップ１２がＡｇペースト材又は絶縁ペースト材等のチップ固着用ペースト材１３によって固着されて保持されている。【００８４】  ＬＥＤチップ１２には、例えばＧａＮ系の化合物半導体よりなり、青色域から紫外域の波長を有する光を放出するＬＥＤチップを用いる。【００８５】  ＬＥＤチップ１２の上面には、第１の電極１４Ａ及び第２の電極１４Ｂが形成されている。第１の電極１４Ａは第１のワイヤ１５Ａを介在させて第１のリードフレーム１１Ａと電気的に接続されると共に、第２の電極１４Ｂは第２のワイヤ１５Ｂを介在させて、第１のリードフレーム１１Ａと対をなす第２のリードフレーム１１Ｂと電気的に接続されている。【００８６】  ＬＥＤチップ１２は、第１のリードフレーム１１Ａのダイパッド部及び第２のリードフレーム１１Ｂの上端部を含むように砲弾状に成型された封止部１６により封止されている。【００８７】  封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。【００８８】  ＬＥＤチップ１２から放射された青色域から紫外域の波長を有する光（以下、放射光と呼ぶ。）は、封止部１６の放射経路上に位置する蛍光材１６ｃを励起する。この励起光と放射光とが混色されることにより、又は複数色の励起光同士が混色されることにより、白色ＬＥＤ装置１０から白色光が得られる。【００８９】  図２に封止部１６の一部を拡大して示す。図２に示すように、無機材料よりなる微粒子１６ｂは、１次微粒子１６ｂ１と該１次微粒子１６ｂ１が凝縮してなる複合微粒子１６ｂ２とを含む。従って、微粒子１６ｂが母材１６ａ中に均一に分散されているとは、１次微粒子１６ｂ１及び複合微粒子１６ｂ２が位置によらず、実質的に均一に分散していることを意味する。【００９０】  母材１６ａには、例えば、可視光に対して透明な材料であるエポキシ樹脂、アクリル樹脂又はシクロオレフィン樹脂等の有機高分子材料よりなる樹脂材、又はシリコーン樹脂等の無機高分子材料よりなる樹脂材を用いることができる。【００９１】  ここで、微粒子１６ｂの実効粒径は、ＬＥＤチップ１２からの放射光の波長、すなわち母材１６ａ中における波長の４分の１以下に設定されている。【００９２】  例えば、ＬＥＤチップ１２からの放射光の波長が空気中で４００ｎｍであって、母材１６ａがエポキシ樹脂とすると、該エポキシ樹脂の屈折率は約１．５であることから、母材１６ａ中における放射光の波長は２６７ｎｍとなる。従って、微粒子１６ｂの実効粒径を６７ｎｍ以下とすれば、母材１６ａ内での波長の４分の１以下に設定できる。【００９３】  なお、微粒子１６ｂの実効粒径は、母材１６ａ中における波長の４分の１以下に限られず、１ｎｍ以上且つ１００ｎｍ以下に設��すれば、本発明の効果を得ることができる。好ましくは、青色域から紫外域の波長を有する放射光において、より十分な透明性を有するためには、微粒子１６ｂの実効粒径を１ｎｍ以上且つ５０ｎｍ以下とすればよい。【００９４】  この際に、微粒子の粒径が１ｎｍ未満になると、量子的な効果が発現する材質では蛍光を生じる場合などがあり、特性に影響を及ぼす場合がある。なお、母材１６ａに添加された微粒子１６ｂの粒径及び実効粒径は、電子顕微鏡等により確認することができる。【００９５】  ところで、１次微粒子１６ｂ１の粒径は、１ｎｍ以上且つ１００ｎｍ以下が好ましく、実質的な実効粒径を１ｎｍ以上且つ５０ｎｍ以下とすればより好ましい。なお、１次微粒子１６ｂ１の実効粒径の値は、溶液中での粒度分布計による粒径測定の他に、粉末でのガス吸着法による粒径測定、又は電子顕微鏡により観察した粒径測定により得ることができる。【００９６】  さらに好ましくは、１次微粒子が１６ｂ１の平均粒径が１ｎｍ以上且つ１０ｎｍ以下であり、そのほとんどが凝集することなく均質に分散している状態であれば、レイリー散乱をより低減して十分な透明性を有するため好ましい。この状態は、コンポジット材料を透過型電子顕微鏡によって観察することによって、その均質な分散を確認できる。【００９７】  ここで、実効粒径について図３を用いて説明する。図３において、横軸は微粒子１６ｂの粒径を表わし、左側の縦軸は縦軸の粒径に対する微粒子１６ｂの頻度を表わし、右側の縦軸は粒径の累積頻度を表わしている。実効粒径とは、微粒子１６ｂの全体のうち、その粒度頻度分布において累積頻度が５０％となる粒径を中心粒径（メジアン径：ｄ５０）とし、その中心粒径を中心として累積頻度が５０％の範囲Ａにある粒径範囲Ｂをさす。１次微粒子１６ｂ１の実効粒径についても同様である。実効粒径の値を精度良く求めるには、例えば、２００個以上の微粒子１６ｂ又は１次微粒子１６ｂ１を対象とすればよい。【００９８】  微粒子１６ｂには、例えば無機酸化物、金属窒化物、金属炭化物、炭素化合物及び硫化物の群から選ばれる少なくとも１種類の無機材料を用いればよい。【００９９】  無機酸化物には、酸化チタン（屈折率：２．２〜２．５）、酸化タンタル（屈折率２．０〜２．３）、酸化ニオブ（屈折率２．１〜２．３）、酸化タングステン（屈折率２．２）、酸化ジルコニウム（屈折率２．１）、酸化亜鉛（屈折率１．９〜２．０）、酸化インジウム（屈折率２．０）、酸化スズ（屈折率２．０）、酸化ハフニウム（屈折率２．０）、酸化イットリウム（屈折率１．９）、酸化シリコン（屈折率１．４〜１．５）又は酸化アルミニウム（屈折率１．７〜１．８）等を用いることができる。また、これらの複合無機酸化物を用いることもできる。金属窒化物には、窒化シリコン（屈折率１．９〜２．０）等が挙げられる。金属炭化物には、炭化シリコン（屈折率２．６）等が挙げられる。炭素化合物には、炭素単体ではあるが、ダイヤモンド（屈折率３．０）又はダイヤモンド・ライク・カーボン（屈折率３．０）等の透光性を有する無機材料が挙げられる。また、硫化物には、硫化銅又は硫化スズ等が挙げられる。なお、各無機材料名に付した屈折率は、ＬＥＤチップ１２��らの放射光すなわち青色光域から紫外域までの波長を持つ放射光に対する屈折率を示している。【０１００】  さらに、微粒子１６ｂには、封止材１６ｄを高屈折率化するための無機化合物として、上述した酸化チタン、酸化タンタル、酸化ジルコニウム及び酸化亜鉛からなる群より選ばれる少なくとも１つの酸化物を主成分とする無機粒子を用いることができる。これらの無機粒子は、市販品の種類が多く、入手しやすいという利点がある。【０１０１】  但し、注意すべきこととして、酸化チタンのように紫外線によって光触媒作用を発現しやすい無機化合物については、強い光触媒作用を有するアナターゼ結晶構造ではなく、ルチル結晶構造を持つ化合物を用いるか、非晶質又は微粒子の表面に酸化シリコン（ＳｉＯ２）又は酸化アルミニウム（アルミナ：Ａｌ２Ｏ３）等の光触媒作用が不活性な無機化合物により微粒子の表面が修飾された材料を用いる必要がある。【０１０２】  コンポジット材料よりなる封止材１６ｄに占める微粒子１６ｂの割合は、５体積％以上且つ６０体積％以下が好ましい。微粒子１６ｂの割合が高くなり過ぎると、封止材１６ｄの透明性が低下し、逆に、微粒子１６ｂの割合が低くなり過ぎると、微粒子１６ｂを添加する効果が小さくなる。【０１０３】  図４に、例えば、母材１６ａの材料として、屈折率がそれぞれ１．４、１．５及び１．６の材料を用い、微粒子１６ｂの材料として酸化チタン（ＴｉＯ２）（屈折率２．４）を用いた場合において、コンポジット材料よりなる封止材１６ｄに占める微粒子１６ｂの割合に対する該コンポジット材料の屈折率ｎｃの変化を計算した結果を示す。計算は以下の式（１）（Ｍａｘｗｅｌｌ−Ｇａｒｎｅｔｔの理論）を用いて行なった。なお、コンポジット材料の屈折率とは、コンポジット材料を１つの屈折率を有する媒体とみなしたときの実効的な屈折率をいう。【０１０４】  ｎｃ２＝ｎ２２×｛ｎ１２＋２ｎ２２＋２Ｐ１（ｎ１２−ｎ２２）｝
／｛ｎ１２＋２ｎ２２−Ｐ１（ｎ１２−ｎ２２）｝  ………（１）
ここで、ｎｃはコンポジット材料の屈折率であり、ｎ１は微粒子１６ｂの屈折率であり、ｎ２は母材１６ａの屈折率であり、Ｐ１はコンポジット材料に占める微粒子１６ｂの割合（体積比）である。【０１０５】  図４から、コンポジット材料の屈折率を１．８以上とするには、母材１６ａの屈折率が１．４、１．５及び１．６の場合には、コンポジット材料に占める微粒子１６ｂの割合をそれぞれ、４６体積％、３７体積％及び２８体積％とすればよいことが分かる。ここで、一般的な光学樹脂の屈折率の値は１．４から１．７の範囲であるため、屈折率の値を１．７を超えて１．８以上とすることは、光学樹脂のみでは実現が極めて難しい。従って、母材１６ａに用いる材質と微粒子１６ｂの材質とによって有効範囲は異なるものの、微粒子１６ｂのコンポジット材料に占める割合は５体積％以上且つ６０体積％以下とすることが好ましい。また、１０体積％以上且つ５０体積％以下がより好ましい。さらに、屈折率１．４から１．５５の範囲の汎用的な光学樹脂を母材１６ａとして用いた場合には、おおよそ２０体積％以下且つ４０体積％以下とすることがさらに好ましい。【０１０６】  蛍光材１６ｃの材料には、ＬＥＤチップ１２が青色の放射光を出力する場合には、黄色光を得られるＹＡＧ：Ｃｅ等の蛍光材を用いればよい。また、紫色域から紫外域の放射光を出力する場合には、蛍光材１６ｃとして複数種類の蛍光材を用いる。具体的には、赤色用としてＹ２Ｏ２Ｓ：Ｅｕを、緑色用としてＺｎＳ：Ｃｕ，Ａｌ又は（Ｂａ，Ｍｇ）Ａｌ１０Ｏ１７：Ｅｕ，Ｍｎを、青色用として（Ｓｒ，Ｃａ，Ｂａ，Ｍｇ）１０（ＰＯ４）６Ｃ１２：Ｅｕ又は（Ｂａ，Ｍｇ）Ａｌ１０Ｏ１７：Ｅｕをそれぞれ用いることができる。【０１０７】  第１の実施形態に係る半導体発光装置によると、封止部１６を構成する封止材１６ｄ中に無機材料よりなる微粒子１６ｂを均一に分散するように添加しているため、微粒子１６ｂを添加しない場合と比べて、封止部１６における耐光性及び耐熱性が向上する。また、分散された微粒子１６ｂの実効粒径がＬＥＤチップ１２（半導体チップ）から放射される放射光の波長の４分の１以下に設定されているため、封止部１６の透明性が損なわれず、従って、光取り出し効率が損なわれことがない。【０１０８】  さらに、微粒子１６ｂを添加しない場合と比べて、封止部１６とＬＥＤチップ１２との間の熱膨張係数の差が小さくなるため、封止部１６がＬＥＤチップ１２から剥離したり、封止部１６（封止材１６ｄ）にクラックが生じたりしにくくなる。【０１０９】  また、封止部１６における放射光に対する屈折率が微粒子１６ｂを添加しない場合と比べて高くなるため、光取り出し効率がさらに向上する。【０１１０】  なお、封止部１６に添加する微粒子１６ｂに、紫外域の光を吸収可能な酸化亜鉛（ＺｎＯ）、酸化チタン（ＴｉＯ２）又は酸化セリウム（ＣｅＯ２）を用いると、封止材１６ｄの母材１６ａがエポキシ樹脂等の有機高分子材料からなる場合に、紫外光による変色を抑制することができる。【０１１１】  さらに、チップ固着用ペースト材１３に透明性を持たせると、該チップ固着用ペースト材１３にはＬＥＤチップ１２からの放射光が吸収されないため、光取り出し効率が向���する。なお、透明性を有するチップ固着用ペースト材１３は、例えばエポキシ樹脂又はシリコーン樹脂を主成分とする透明なペースト材、低融点ガラス材又はシロキサン結合を有する化合物を触媒で反応させる第１工程と、該第１工程における反応物を加水分解及び脱水縮合反応させる第２工程と、該第２工程の生成物を乾燥させることにより得られる低温硬化ガラス材に、紫外光を吸収する微粒子１６ｂを添加してコンポジット材とすると得ることができる。【０１１２】  また、チップ固着用ペースト材１３に微粒子１６ｂを添加することにより、該チップ固着用ペースト材１３の放熱性が向上すると共に、微粒子１６ｂが紫外光を吸収するため、チップ固着用ペースト材１３の耐光性（耐ＵＶ性）も向上する。【０１１３】  （第２の実施形態）
以下、本発明の第２の実施形態に係る半導体発光装置について図面を参照しながら説明する。【０１１４】  図５は本発明の第２の実施形態に係る半導体発光装置である白色ＬＥＤ装置の模式的な断面構成を示している。なお、図１に示した構成要素と同一の構成要素には同一の符号を付すことにより説明を省略する。【０１１５】  図５に示すように、第２の実施形態に係る半導体発光装置２０は、封止部２６が、第１のリードフレーム１１Ａのダイパッド部上に保持されたＬＥＤチップ１２を直接に覆う第１の封止部２６Ａと、該第１の封止部２６Ａを含む第１のリードフレーム１１Ａ及び第２のリードフレーム１１Ｂの各上端部を砲弾状に覆う第２の封止部２６Ｂとから構成されている。【０１１６】  第１の封止部２６Ａは、第１の実施形態に係る微粒子１６ｂを含むコンポジット材料からなる封止材１６ｄにより構成され、第２の封止部２６Ｂは、蛍光材１６ｃが混錬された樹脂材２５により構成されている。樹脂材２５の材料には、第１の実施形態に係る母材１６ａと同一の材料を用いればよい。【０１１７】  第２の実施形態に係る半導体発光装置２０によると、ＬＥＤチップ１２の近くで光密度が比較的に高い部分に、コンポジット材料からなる封止材１６ｄよりなる第１の封止部２６Ａを設けることにより、第１の実施形態と同様に、ＬＥＤチップ１２からの高い光取り出し効率を実現できると共に、高い耐光性及び耐熱性が得られる。【０１１８】  また、ＬＥＤチップ１２から離れた位置で光密度が比較的に低い部分に、封止材１６ｄよりも透明性が高い樹脂材２５よりなる第２の封止部２６Ｂを第１の封止部２６Ａを覆うように設けることにより、第２の封止部２６Ｂにおける光の透過性を向上することができる。その結果、半導体発光装置２０からの光取り出し効率を向上させることができる。【０１１９】  なお、ＬＥＤチップ１２の放射光が、青色域の波長よりも長い場合に、第１の封止部２６Ａに添加する微粒子１６ｂに、紫外光を吸収可能な酸化亜鉛、酸化チタン又は酸化セリウムを用いると、第１の封止部２６Ａを構成する母材１６ａの紫外光による劣化を抑制することができる。その結果、母材１６ａには、透明性に優れるものの、紫外光により黄変し易い例えばエポキシ樹脂を用いることができるようになる。【０１２０】  （第３の実施形態）
以下、本発明の第３の実施形態に係る半導体発光装置について図面を参照しながら説明する。【０１２１】  図６は本発明の第３の実施形態に係る半導体発光装置である白色ＬＥＤ装置の模式的な断面構成を示している。ここでも、図１に示した構成要素と同一の構成要素には同一の符号を付すことにより説明を省略する。【０１２２】  図６に示すように、第３の実施形態に係る半導体発光装置３０は、ＬＥＤチップ１２が、基板３１と該基板３１の表面及び裏面に選択的に形成された少なくとも第１の配線３２Ａ及び第２の配線３２Ｂとを有するプリント配線基板上に実装されている。【０１２３】  具体的には、ＬＥＤチップ１２は、第１の配線３２Ａ上にチップ固着用ペースト材１３により固着されており、ＬＥＤチップ１２の上面に形成された第１の電極１４Ａ及び第２の電極１４Ｂのうち、第１の電極１４Ａは第１のワイヤ１５Ａを介在させて第１の配線３２Ａと電気的に接続され、第２の電極１４Ｂは第２のワイヤ１５Ｂを介在させて第２の配線３２Ｂと電気的に接続されている。【０１２４】  封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。【０１２５】  第１の配線３２Ａ及び第２の配線３２Ｂとそれぞれ電気的に接続されたＬＥＤチップ１２は、プリント配線基板上において、封止部１６によりその周囲を封止されている。【０１２６】  なお、第１の配線３２Ａ及び第２の配線３２Ｂは、例えばめっき法により銅（Ｃｕ）薄膜からなる配線を基板３１上に形成し、形成した配線の上にめっき法によりニッケル（Ｎｉ）と金（Ａｕ）とを順次成膜することにより形成できる。【０１２７】  このように、第３の実施形態に係る半導体発光装置３０は、プリント配線基板上にＬＥＤチップ１２を実装した後に、母材１６ａと微粒子１６ｂとを含むコンポジット材料と蛍光材１６ｃとを混合してなる材料をトランスファーモールドすることにより実現される。【０１２８】  これにより、第３の実施形態に係る半導体発光装置３０においても、第１の実施形態に係る半導体発光装置１０と同様に、封止部１６における耐光性及び耐熱性が向上すると共に、光取り出し効率が向上するという効果を得ることができる。【０１２９】  （第４の実施形態）
以下、本発明の第４の実施形態に係る半導体発光装置について図面を参照しながら説明する。【０１３０】  図７は本発明の第４の実施形態に係る半導体発光装置である白色ＬＥＤ装置の模式的な断面構成を示している。ここでも、図１に示した構成要素と同一の構成要素には同一の符号を付すことにより説明を省略する。【０１３１】  図７に示すように、第４の実施形態に係る半導体発光装置４０は、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の上面を基板３１の主面と対向させる、いわゆるフリップチップ実装（フェイスダウン）法により実装されている。【０１３２】  具体的には、ＬＥＤチップ１２に形成され、基板３１とそれぞれ対向する第１の電極１４Ａ及び第２の電極１４Ｂのうち、第１の電極１４Ａは第１のバンプ４１Ａを介在させて第１の配線３２Ａと電気的に接続され、第２の電極１４Ｂは第２のバンプ４１Ｂを介在させて第２の配線３２Ｂと電気的に接続されている。【０１３３】  第１の配線３２Ａ及び第２の配線３２Ｂとそれぞれ電気的に接続されたＬＥＤチップ１２は、プリント配線基板上において、封止部１６によりその周囲を封止されている。【０１３４】  封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。【０１３５】  なお、第１のバンプ４１Ａ及び第２のバンプ４１Ｂの構成材料には、例えば金（Ａｕ）を用いることができる。【０１３６】  このように、第４の実施形態に係る半導体発光装置４０は、プリント配線基板上にＬＥＤチップ１２をフリップチップ実装した後に、母材１６ａと微粒子１６ｂとを含むコンポジット材料と蛍光材１６ｃとを混合してなる材料をトランスファーモールドすることにより実現される。【０１３７】  従って、第４の実施形態に係る半導体発光装置４０においても、第１の実施形態及び第３の実施形態に係る半導体発光装置１０、３０と同様に、封止部１６における耐光性及び耐熱性が向上すると共に、光取り出し効率が向上するという効果を得ることができる。【０１３８】  また、第４の実施形態に係る半導体発光装置４０は、ＬＥＤチップ１２とプリント配線基板との電気的な接続にワイヤではなくバンプを用いているため、第３の実施形態に係る半導体発光装置３０と比較して、薄型化を実現できる。【０１３９】  （第５の実施形態）
以下、本発明の第５の実施形態に係る半導体発光装置について図面を参照しながら説明する。【０１４０】  図８は本発明の第５の実施形態に係る半導体発光装置である白色ＬＥＤ装置の模式的な断面構成を示している。ここでも、図１に示した構成要素と同一の構成要素には同一の符号を付すことにより説明を省略する。【０１４１】  図８に示すように、第５の実施形態に係る半導体発光装置５０は、ＬＥＤチップ１２が、凹部５１ａを有するケース材５１における凹部５１ａの底面上に固着されている。ケース材５１は、例えば液晶ポリマ等の耐熱性樹脂材よりなり、少なくとも第１のリード５２Ａ及び第２のリード５２Ｂがインサート形成されている。なお、可視光に対する反射を考えると、白色の耐熱性樹脂材を用いることが好ましい。【０１４２】  第１のリード５２Ａ及び第２のリード５２Ｂは、ケース材５１の凹部の５１ａの底面から露出しており、ＬＥＤチップ１２は、第１のリード５２Ａの露出した領域上にチップ固着用ペースト材１３により固着されている。【０１４３】  ＬＥＤチップ１２の上面に形成された第１の電極１４Ａ及び第２の電極１４Ｂのうち、第１の電極１４Ａは第１のワイヤ１５Ａを介在させて第１のリード５２Ａと電気的に接続され、第２の電極１４Ｂは第２のワイヤ１５Ｂを介在させて第２のリード５２Ｂと電気的に接続されている。【０１４４】  第５の実施形態においては、ケース材５１の凹部５１ａの底面上に固着されたＬＥＤチップ１２を、封止部１６によってケース材５１の凹部５１ａを充填することにより封止している。【０１４５】  封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。【０１４６】  なお、ここでは、第１のリード５２Ａ及び第２のリード５２Ｂのうち、ケース材５１の外部部分は、いわゆるガルウィング（Ｇｕｌｌ  Ｗｉｎｇ：ＧＷ）型の端子形状）としている。但し、各リード５２Ａ、５２Ｂの外側の形状はＧＷ型に限られず、Ｊ字形状となるように成型してもよい。【０１４７】  このように、第５の実施形態に係る半導体発光装置５０においても、第１の実施形態、第３の実施形態及び第４の実施形態に係る半導体発光装置１０、３０、４０と同様に、封止部１６における耐光性及び耐熱性が向上すると共に、光取り出し効率が向上するという効果を得ることができる。【０１４８】  なお、第３、第４及び第５の各実施形態に係る封止部１６に代えて、第２の実施形態に係る第１の封止部２６Ａ及び第２の封止部２６Ｂのように、ＬＥＤチップ１２を無機材料よりなる微粒子１６ｂを含む封止材１６ｄにより直接に覆い、この封止材１６ｄを蛍光材１６ｃを含む母材１６ａにより覆う構成としてもよい。【０１４９】  また、第１〜第５の各実施形態において、コンポジット材料と半導体チップとの間の少なくとも一部に所定の空間を設けてもよい。【０１５０】  図９（ａ）は第５の実施形態に係る半導体発光装置５０におけるＬＥＤチップ１２を構成する基板の材料ごとにシミュレーションにより求めた、封止部１６の屈折率と出射光の全光束の変化率との関係を示し、図９（ｂ）は同様のシミュレーションにより求めた、封止部１６の屈折率と全光束との関係を示している。ここで、シミュレーションに用いた基板材料は［表１］の通りである。また、［表１］に示す各基板材料ごとの屈折率は、可視光領域での各基材の代表的な値である。【０１５１】
【表１】
2007018039.tif 000002
【０１５２】  図９（ａ）及び図９（ｂ）から分かるように、封止部１６の屈折率は１．２以上且つ２．５以下が好ましい。また、基板材料に屈折率が２．０よりも大きい酸化亜鉛（ＺｎＯ）、窒化ガリウム（ＧａＮ）又は炭化ケイ素（ＳｉＣ）等を用いる場合には、封止部１６の屈折率は１．４以上且つ２．２以下が好ましく、さらには、１．６以上且つ２．０以下が好ましい。【０１５３】  （第６の実施形態）
以下、本発明の第６の実施形態に係る半導体発光装置について図面を参照しながら説明する。【０１５４】  図１０は本発明の第６の実施形態に係る半導体発光装置である白色ＬＥＤ装置の模式的な断面構成を示している。ここでも、図１及び図６に示した構成要素と同一の構成要素には同一の符号を付すことにより説明を省略する。【０１５５】  図１０に示すように、第６の実施形態に係る半導体発光装置３０Ａは、第３の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の裏面を基板３１の主面と対向させる、いわゆるジャンクションアップ（フェイスアップ）実装されている。【０１５６】  封止部２６は、半導体発光装置チップ１２を直接に且つ半球状に覆う第１の封止部２６Ａと、該第１の封止部２６Ａを直接に且つ半球状に覆う第２の封止部２６Ｂとから構成されている。【０１５７】  第１の封止部２６Ａは、母材１６ａ及び該母材１６ａの内部に均一に分散された無機材料よりなる第１の微粒子１６ｂを含むコンポジット材料からなる封止材１６ｄと、蛍光材１６ｃとにより構成されている。【０１５８】  第２の封止部２６Ｂは、母材１６ａ及び該母材１６ａの内部に均一に分散された無機材料よりなる第２の微粒子１７ｂを含むコンポジット材料からなる封止材１６ｄと、蛍光材１６ｃとにより構成されている。ここで、第１の封止部２６Ａ及び第２の封止部２６Ｂを構成する材料には、第１の実施形態の封止部１６を構成する材料と同様の材料を用いればよい。但し、第６の実施形態においては、第１の微粒子１６ｂの屈折率は、第２の微粒子１７ｂの屈折率よりも大きい材料が選択される。【０１５９】  ところで、ＬＥＤチップ１２が、結晶成長用の基板（エピタキシャル基板）を含め、窒化ガリウム（ＧａＮ）系半導体からなる場合は、［表１］に示したように、ＧａＮの屈折率は約２．５であり、微粒子を添加することにより、封止部の屈折率を最も取り出し効率が高い１．８程度に設定したとしても、該封止部の屈折率と空気の屈折率との差は大きい。【０１６０】  そこで、第６実施形態においては、ＬＥＤチップ１２に近い第１の封止部２６Ａの屈折率の値を、ＬＥＤチップ１２から遠い第２の封止部２６Ｂの屈折率の値よりも大きくしている。具体的には、第２の封止部２６Ｂに添加する第２の微粒子１７ｂとして、第１の封止部２６Ａに添加する第１の微粒子１６ｂの屈折率よりも小さい屈折率を持つ無機材料を用いている。【０１６１】  この構成により、空気と接する第２の封止部２６Ｂの屈折率が、ＬＥＤチップ１２と接する第１の封止部２６Ａの屈折率よりも小さくなるため、第２の封止部２６Ｂの屈折率と空気の屈折率との差が小さくなる。このため、第２の封止部２６Ｂの空気との界面における出射光の全反射を低減することができるので、封止部２６における耐光性及び耐熱性が向上すると共に、光取り出し効率をより一層向上することができる。【０１６２】  また、第６の実施形態においては、第１の封止部２６Ａ及び第２の封止部２６Ｂの外形状を共に、例えばポッティング法により半球状としているため、出射光の全反射がさらに低減される。【０１６３】  なお、ここでは、第１の封止部２６Ａ及び第２の封止部２６Ｂのいずれにも、蛍光材１６ｃを添加しているが、蛍光材１６ｃはいずれか一方にのみ添加してもよい。【０１６４】  （第６の実施形態の第１変形例）
図１１は本発明の第６の実施形態の第１変形例に係る半導体発光装置である白色ＬＥＤ装置の模式的な断面構成を示している。【０１６５】  図１１に示すように、第１変形例に係る半導体発光装置３０Ｂは、ＬＥＤチップ１２を直接に覆う第１の封止部２６Ａの断面の外形状を四角形状としている。【０１６６】  これにより、第１の封止部２６Ａは封止材１６ｄの形成法として、印刷法を用いることができるため、生産性が向上する。【０１６７】  （第６の実施形態の第２変形例）
図１２は本発明の第６の実施形態の第２変形例に係る半導体発光装置である白色ＬＥＤ装置の模式的な断面構成を示している。【０１６８】  図１２に示すように、第２変形例に係る半導体発光装置３０Ｃは、ＬＥＤチップ１２を直接に覆う第１の封止部２６Ａと、該第１の封止部を覆う第２の封止部２６Ｂの断面の外形状を共に四角形状としている。【０１６９】  これにより、第１の封止部２６Ａは封止材１６ｄの形成法として、印刷法を用いることができ、また、第２の封止部２６Ｂはトランスファーモールド法により形成できるため、生産性が向上する。その上、封止部２６の上面が平坦となるため、デバイスとしての扱いが容易となる。【０１７０】  （第６の実施形態の第３変形例）
図１３は本発明の第６の実施形態の第３変形例に係る半導体発光装置である白色ＬＥＤ装置の模式的な断面構成を示している。【０１７１】  図１３に示すように、第３変形例に係る半導体発光装置３０Ｄは、ＬＥＤチップ１２を直接に覆う第１の封止部２６Ａの外形状を半球状とし、該第１の封止部２６Ａを覆う第２の封止部２６Ｂの断面の外形状を四角形状としている。【０１７２】  これにより、半球状の外形を持つ第１の封止部２６Ａにより全反射が低減されると共に、平坦な上面を持つ第２の封止部２６Ｂにより、デバイスとしての扱いが容易となる。【０１７３】  （第６の実施形態の第４変形例）
図１４は本発明の第６の実施形態の第４変形例に係る半導体発光装置である白色ＬＥＤ装置の模式的な断面構成を示している。【０１７４】  図１４に示すように、第４変形例に係る半導体発光装置５０Ａは、第５の実施形態と同様に、ＬＥＤチップ１２が、凹部５１ａを有するケース材５１における凹部５１ａの底面上にフェイスアップ法により固着されている。【０１７５】  ここでは、ＬＥＤチップ１２を直接に覆う第１の封止部２６Ａ及び該第１の封止部２６Ａを覆う第２の封止部２６Ｂの断面形状は、共に四角形状である。【０１７６】  本変形例においては、ケース材５１に白色の耐熱性樹脂材を用いると、さらにはケース材５１の内壁面上に金属、例えばアルミニウム（Ａｌ）の蒸着等によるメタライジングを行なうことによって、該ケース材５１の内壁面は反射面として機能する。その上、ケース材５１の内壁面を下方から上方に向けて拡がる逆テーパ状としているため、封止部２６を第１の微粒子１６ｂ及び第２の微粒子１７ｂによる屈折率差を設ける構成だけでなく、ケース材５１及びその形状によっても、光の取り出し効率が向上する。【０１７７】  なお、第１の封止部２６Ａの形成に印刷法を用いる場合で、ケース材５１の凹部５１ａの底面上に直接に印刷できない場合には、例えば、サブマウント材の上にあらかじめＬＥＤチップ１２を実装しておき、第１の封止部２６Ａを印刷法により形成した後、該サブマウント材をケース材５１の底面上に実装すればよい。【０１７８】  図１５（ａ）及び図１５（ｂ）は第６の実施形態の第４変形例に係る半導体発光装置５０Ａにおいて、第１の封止部２６Ａ及び第２の封止部２６Ｂの各屈折率と光取り出し効率との関係をシミュレーションにより求めた結果を示す。ここで、図１５（ａ）はＬＥＤチップ１２を構成する基板材料にＧａＮを用いた場合であり、図１５（ｂ）は基板材料にサファイアを用いた場合である。ここで、第１の封止部２６Ａの厚さは５００μｍとし、第２の封止部２６Ｂの厚さは２００μｍとしている。【０１７９】  図１５（ａ）及び図１５（ｂ）から分かるように、ＬＥＤチップ１２の基板にＧａＮを用いた場合は、第１の封止部２６Ａの屈折率が大きい程、光取り出し効率は高くなり、ＬＥＤチップ１２の基板にサファイアを用いた場合は、第１の封止部２６Ａの屈折率の変化の影響は小さい。【０１８０】  また、基板がＧａＮであってもサファイアであっても、第２の封止部２６Ｂの屈折率が小さい程、光取り出し効率は高くなるが、第１の封止部２６Ａの屈折率の変化に対する光取り出し効率の変化率は小さくなる。【０１８１】  （第６の実施形態の第５変形例）
図１６は本発明の第６の実施形態の第５変形例に係る半導体発光装置である白色ＬＥＤ装置の模式的な断面構成を示している。【０１８２】  図１６に示すように、第５変形例に係る半導体発光装置５０Ｂは、ＬＥＤチップ１２が、凹部５１ａを有するケース材５１における凹部５１ａの底面上に固着されている。【０１８３】  ここでは、ＬＥＤチップ１２を直接に覆う第１の封止部２６Ａの外形状を半球状とし、該第１の封止部２６Ａを覆う第２の封止部２６Ｂの断面の外形状を四角形状としている。【０１８４】  これにより、外形が半球状の第１の封止部２６Ａにより反射が低減されると共に、ケース材５１により光取り出し効率が向上する。【０１８５】  （第６の実施形態の第６変形例）
図１７は本発明の第６の実施形態の第６変形例に係る半導体発光装置である白色ＬＥＤ装置の模式的な断面構成を示している。【０１８６】  図１７に示すように、第６変形例に係る半導体発光装置５０Ｃは、第２の封止部２６Ｂの封止材１６ｄに添加される微粒子１６ｄを、第１の封止部２６Ａの封止材１６ｄに添加される微粒子１６ｄと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしている。すなわち、第２の封止部２６Ｂにおける微粒子１６ｂの添加濃度を、第１の封止部２６Ａにおける微粒子１６ｂの添加濃度よりも小さくしている。ここで、添加濃度に差を設けるには、濃度勾配を持たせてもよく、また、段階的に変化させてもよい。【０１８７】  このようにしても、第２の封止部２６Ｂの屈折率が、第１の封止部２６Ａの屈折率よりも小さくなる。【０１８８】  なお、本変形例においては、第１の封止部２６Ａに添加する微粒子１６ｂと第２の封止部２６Ｂに添加する微粒子１６ｂとに同一組成の無機材料を用いて、添加濃度のみを変更したが、これに代えて、第２の封止部２６Ｂの屈折率が第１の封止部２６Ａの屈折率よりも小さくなる限りにおいて、第１の封止部２６Ａに添加する微粒子１６ｂと第２の封止部２６Ｂに添加する微粒子１６ｂとの組成及び濃度を変えてもよい。【０１８９】  また、図１７にはＬＥＤチップ１２を直接に覆う第１の封止部２６Ａの外形状を半球状とした場合を示したが、第６の実施形態の第４変形例で説明した図１４と同様に第１の封止部２６Ａの断面の外形状を四角形状としてもよい。【０１９０】  また、第６の実施形態及び第６の実施形態の第１〜第３変形例においても、本変形例と同様に、第２の封止部２６Ｂの封止材１６ｄに添加される微粒子１７ｄを微粒子１６ｄに置き換え、第１の封止部２６Ａの封止材１６ｄに添加される微粒子１６ｄと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしてもよい。【０１９１】  （第６の実施形態の第７変形例）
第６の実施形態及び各変形例においては、第１の封止部２６Ａ及び第２の封止部２６Ｂのいずれにも、蛍光材１６ｃを添加しているが、いずれか一方でもよい。【０１９２】  図１８に示す第７変形例に係る半導体発光装置５０Ｄは、ＬＥＤチップ１２として、例えば緑色光を発光可能なリン化ガリウム（ＧａＰ）系半導体を用いており、この場合には、封止部２６に蛍光材１６ｃを添加する必要はない。【０１９３】  ＬＥＤチップ１２に、ＧａＰ系半導体を用いる場合には、第１の電極１４Ａと第２の電極１４ＢとはＬＥＤチップ１２の下面と上面にそれぞれ対向して形成される。第１の電極１４ＡはＡｇペースト材等の導電性を有するチップ固着用ペースト材１３を介在させて第１のリード５２Ａと電気的に接続されると共に、第２の電極１４Ｂはワイヤ１５Ｂを介在させて第２のリード５２Ｂと電気的に接続される。【０１９４】  なお、第６の実施形態及びその変形例においては、封止部２６を第１の封止部２６Ａ及び第２の封止部１６Ｂの２層構造としたが、２層構造に限られず、３層以上の積層構造としてもよい。但し、３層以上の積層構造とする場合には、ＬＥＤチップ１２から離れるにつれて、各封止部の屈折率を低減させる必要がある。【０１９５】  （第７の実施形態）
以下、本発明の第７の実施形態に係る半導体発光装置について図面を参照しながら説明する。【０１９６】  図１９は本発明の第７の実施形態に係る半導体発光装置である白色ＬＥＤ装置の模式的な断面構成を示している。ここでも、図１及び図７に示した構成要素と同一の構成要素には同一の符号を付すことにより説明を省略する。【０１９７】  図１９に示すように、第７の実施形態に係る半導体発光装置４０Ａは、第４の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の上面を基板３１の主面と対向させることにより、フリップチップ実装されている。【０１９８】  封止部２６は、半導体発光装置チップ１２を直接に且つ半球状に覆う第１の封止部２６Ａと、該第１の封止部２６Ａを直接に且つ半球状に覆う第２の封止部２６Ｂとから構成されている。【０１９９】  第１の封止部２６Ａは、母材１６ａ及び該母材１６ａの内部に均一に分散された無機材料よりなる第１の微粒子１６ｂを含むコンポジット材料からなる封止材１６ｄと、蛍光材１６ｃとにより構成されている。【０２００】  第２の封止部２６Ｂは、母材１６ａ及び該母材１６ａの内部に均一に分散された無機材料よりなる第２の微粒子１７ｂを含むコンポジット材料からなる封止材１６ｄと、蛍光材１６ｃとにより構成されている。ここで、第１の封止部２６Ａ及び第２の封止部２６Ｂを構成する材料には、第１の実施形態の封止部１６を構成する材料と同様の材料を用いればよい。但し、第１の微粒子１６ｂの屈折率は、第２の微粒子１７ｂの屈折率よりも大きい材料を選択する必要がある。【０２０１】  これにより、第７実施形態においても、第６の実施形態と同様に、ＬＥＤチップ１２に近い内側の第１の封止部２６Ａの屈折率の値が、ＬＥＤチップ１２から遠い外側の第２の封止部２６Ｂの屈折率の値よりも大きくなる。【０２０２】  すなわち、この構成により、空気と接する第２の封止部２６Ｂの屈折率が、ＬＥＤチップと接する第１の封止部２６Ａの屈折率よりも小さくなるため、第２の封止部２６Ｂの屈折率と空気の屈折率との差が小さくなる。このため、第２の封止部２６Ｂの空気との界面における出射光の全反射を低減することができるので、封止部１６における耐光性及び耐熱性が向上すると共に、光取り出し効率をより一層向上することができる。【０２０３】  また、本実施形態においては、第１の封止部２６Ａ及び第２の封止部２６Ｂの外形状を共に、例えばポッティング法により半球状にしているため、出射光の全反射がさらに低減される。【０２０４】  なお、第７の実施形態においては、第１の封止部２６Ａ及び第２の封止部２６Ｂのいずれにも、蛍光材１６ｃを添加しているが、蛍光材１６ｃはいずれか一方にのみ添加してもよい。【０２０５】  （第７の実施形態の第１変形例）
図２０は本発明の第７の実施形態の第１変形例に係る半導体発光装置である白色ＬＥＤ装置の模式的な断面構成を示している。【０２０６】  図２０に示すように、第１変形例に係る半導体発光装置４０Ｂは、ＬＥＤチップ１２を直接に覆う第１の封止部２６Ａの断面の外形状を四角形状としている。【０２０７】  これにより、第１の封止部２６Ａは封止材１６ｄの形成法として、印刷法を用いることができるため、生産性が向上する。【０２０８】  （第７の実施形態の第２変形例）
図２１は本発明の第７の実施形態の第２変形例に係る半導体発光装置である白色ＬＥＤ装置の模式的な断面構成を示している。【０２０９】  図２１に示すように、第２変形例に係る半導体発光装置４０Ｃは、ＬＥＤチップ１２を直接に覆う第１の封止部２６Ａと、該第１の封止部を覆う第２の封止部２６Ｂの断面の外形状を共に四角形状としている。【０２１０】  これにより、第１の封止部２６Ａは封止材１６ｄの形成法として、印刷法を用いることができ、また、第２の封止部２６Ｂはトランスファーモールド法により形成できるため、生産性が向上する。その上、封止部２６の上面が平坦となるため、デバイスとしての扱いが容易となる。【０２１１】  （第７の実施形態の第３変形例）
図２２は本発明の第７の実施形態の第３変形例に係る半導体発光装置である白色ＬＥＤ装置の模式的な断面構成を示している。【０２１２】  図２２に示すように、第３変形例に係る半導体発光装置４０Ｄは、ＬＥＤチップ１２を直接に覆う第１の封止部２６Ａの外形状を半球状とし、該第１の封止部２６Ａを覆う第２の封止部２６Ｂの断面の外形状を四角形状としている。【０２１３】  これにより、半球状の外形を持つ第１の封止部２６Ａにより全反射が低減されると共に、平坦な上面を持つ第２の封止部２６Ｂにより、デバイスとしての扱いが容易となる。【０２１４】  （第７の実施形態の第４変形例）
図２３は本発明の第７の実施形態の第４変形例に係る半導体発光装置である白色ＬＥＤ装置の模式的な断面構成を示している。【０２１５】  図２３に示すように、第４変形例に係る半導体発光装置６０は、ＬＥＤチップ１２が、凹部５１ａを有するケース材５１における凹部５１ａの底面上にフリップチップ実装されている。【０２１６】  ここでは、ＬＥＤチップ１２を直接に覆う第１の封止部２６Ａ及び該第１の封止部２６Ａを覆う第２の封止部の断面形状は、共に四角形状である。【０２１７】  本変形例においては、ケース材５１に白色の耐熱性樹脂材を用いると、該ケース材５１の内壁面は反射面として機能する。その上、ケース材５１の内壁面を下方から上方に向けて拡がる逆テーパ状としているため、封止部２６を第１の微粒子１６ｂ及び第２の微粒子１７ｂによる屈折率差を設ける構成だけでなく、ケース材５１及びその形状によっても、光の取り出し効率が向上する。【０２１８】  （第７の実施形態の第５変形例）
図２４は本発明の第７の実施形態の第５変形例に係る半導体発光装置である白色ＬＥＤ装置の模式的な断面構成を示している。【０２１９】  図２４に示すように、第５変形例に係る半導体発光装置６０Ａは、ＬＥＤチップ１２が、凹部５１ａを有するケース材５１における凹部５１ａの底面上に、サブマウント材５３を介在させてフリップチップ実装されている。【０２２０】  ＬＥＤチップ１２は、上面に少なくとも第１のサブマウント電極５４Ａ及び第２のサブマウント電極５４が形成された、例えばセラミックスからなるサブマウント材５３の上にフリップチップ実装されている。【０２２１】  具体的には、第１の封止部２６Ａは、印刷法によりＬＥＤチップ１２を覆うように形成されている。第１の封止部２６Ａに封止されたＬＥＤチップ１２を有するサブマウント材５３は、ケース材５１の底面上に実装され、サブマウント材５３の上面に形成された第１のサブマウント電極５４Ａ及び第２のサブマウント電極５４Ｂのうち、第１のサブマウント電極５４Ａは第１のワイヤ１５Ａを介在させて第１のリード５２Ａと電気的に接続され、第２のサブマウント電極５４Ｂは第２のワイヤ１５Ｂを介在させて第２のリード５２Ｂと電気的に接続されている。【０２２２】  なお、サブマウント材５３に、ツェナーダイオードを用いてもよい。【０２２３】  また、図２４には第１の封止部２６Ａの断面の外形状を四角形状とした場合を示したが、第１の封止部２６Ａの外形状を半球状としてもよい。【０２２４】  （第７の実施形態の第６変形例）
図２５は本発明の第７の実施形態の第６変形例に係る半導体発光装置である白色ＬＥＤ装置の模式的な断面構成を示している。【０２２５】  図２５に示すように、第６変形例に係る半導体発光装置６０Ｂは、ＬＥＤチップ１２が、凹部５１ａを有するケース材５１における凹部５１ａの底面上にフリップチップ実装されて固着されている。【０２２６】  ここでは、ＬＥＤチップ１２を直接に覆う第１の封止部２６Ａの外形状を半球状とし、該第１の封止部２６Ａを覆う第２の封止部２６Ｂの断面の外形状を四角形状としている。【０２２７】  これにより、外形が半球状の第１の封止部２６Ａにより全反射が低減されると共に、ケース材５１により光取り出し効率が向上する。【０２２８】  （第７の実施形態の第７変形例）
図２６は本発明の第７の実施形態の第７変形例に係る半導体発光装置である白色ＬＥＤ装置の模式的な断面構成を示している。【０２２９】  図２６に示すように、第７変形例に係る半導体発光装置６０Ｃは、第２の封止部２６Ｂの封止材１６ｄに添加される微粒子１６ｂを、第１の封止部２６Ａの封止材１６ｄに添加される微粒子１６ｂと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしている。すなわち、第２の封止部２６Ｂにおける微粒子１６ｂの添加濃度を、第１の封止部２６Ａにおける微粒子１６ｂの添加濃度よりも小さくしている。ここで、添加濃度に差を設けるには、濃度勾配を持たせてもよく、また、段階的に変化させてもよい。【０２３０】  このようにしても、第２の封止部２６Ｂの屈折率が、第１の封止部２６Ａの屈折率よりも小さくなる。【０２３１】  なお、本変形例においては、第１の封止部２６Ａに添加する微粒子１６ｂと第２の封止部２６Ｂに添加する微粒子１６ｂとに同一組成の無機材料を用いて、その添加濃度のみを変更したが、これに代えて、第２の封止部２６Ｂの屈折率が第１の封止部２６Ａの屈折率よりも小さくなる限りにおいて、第１の封止部２６Ａに添加する微粒子１６ｂと第２の封止部２６Ｂに添加する微粒子１６ｂとの組成及び濃度を変えてもよい。【０２３２】  また、図２６にはＬＥＤチップ１２を直接に覆う第１の封止部２６Ａの外形状を半球状とした場合を示したが、第７の実施形態の第４変形例で説明した図２３と同様に第１の封止部２６Ａの断面の外形状を四角形状としてもよい。【０２３３】  また、第７の実施形態及び第７の実施形態の第１〜第３、第５変形例においても、本変形例と同様に、第２の封止部２６Ｂの封止材１６ｄに添加される微粒子１７ｂを微粒子１６ｂに置き換えて、第１の封止部２６Ａの封止材１６ｄに添加される微粒子１６ｂと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしてもよい。【０２３４】  第７の実施形態及び各変形例においては、第１の封止部２６Ａ及び第２の封止部２６Ｂのいずれにも蛍光材１６ｃを添加しているが、いずれか一方でもよい。【０２３５】  なお、第７の実施形態及びその変形例においては、封止部２６を第１の封止部２６Ａ及び第２の封止部１６Ｂの２層構造としたが、２層構造に限られず、３層以上の積層構造としてもよい。但し、３層以上の積層構造とする場合には、ＬＥＤチップ１２から離れるにつれて、各封止部の屈折率を低減させる必要がある。【０２３６】  （第８の実施形態）
以下、本発明の第８の実施形態に係る半導体発光装置について図面を参照しながら説明する。【０２３７】  図２７は本発明の第８の実施形態に係る半導体発光装置である白色ＬＥＤ装置の模式的な断面構成を示している。ここでも、図１及び図６に示した構成要素と同一の構成要素には同一の符号を付すことにより説明を省略する。【０２３８】  図２７に示すように、第８の実施形態に係る半導体発光装置３０Ｅは、第３の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の裏面を基板３１の主面と対向させる、いわゆるジャンクションアップ（フェイスアップ）実装されている。【０２３９】  封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。但し、第８の実施形態においては、微粒子１６ｂのコンポジット材料に占める割合を、ＬＥＤチップ１２に近い内側領域がその外側領域と比べて高くなるようにしている。【０２４０】  ところで、ＬＥＤチップ１２が、結晶成長用の基板（エピタキシャル基板）を含め、窒化ガリウム（ＧａＮ）系半導体からなる場合は、［表１］に示したように、ＧａＮの屈折率は約２．５であり、微粒子を添加することにより、封止部の屈折率を最も取り出し効率が高い１．８程度に設定したとしても、該封止部の屈折率と空気の屈折率との差は大きい。【０２４１】  そこで、第８実施形態においては、封止部１６におけるＬＥＤチップ１２に近い内側領域の屈折率の値を、その外側領域の屈折率の値よりも大きくしている。具体的には、封止部１６に添加する微粒子１６ｂの濃度を内側領域で高くし、外側に向けて微粒子１６ｂの濃度を低くすることにより、封止部１６の外側領域の屈折率をその内側領域よりも小さくしている。このとき、微粒子１６ｂの濃度は内側から外側に向けて徐々に低くしてもよく、また、段階的に低くしてもよい。【０２４２】  従って、この構成により、空気と接する封止部１６の外側領域の屈折率が、ＬＥＤチップ１２と接する内側領域の屈折率よりも小さくなるため、封止部１６の外側領域の屈折率と空気の屈折率との差が小さくなる。このため、封止部１６の空気との界面における出射光の全反射を低減することができるので、封止部１６における耐光性及び耐熱性が向上すると共に、光取り出し効率をより一層向上することができる。【０２４３】  また、本実施形態においては、封止部１６の外形状を共に、例えばポッティング法により半球状にしているため、出射光の全反射がさらに低減される。ここで、微粒子１６ｂの添加濃度を内側領域で高く、外側領域で低くするには、硬化前の液状のコンポジット材料を複数回に分けてポッティングする方法が挙げられる。すなわち、外側領域用のコンポジット材料における微粒子１６ｂの添加割合を、内側領域用のコンポジット材料の添加割合よりも小さくしてポッティングすればよい。このとき���２回目以降の微粒子１６ｂとして、１回目の微粒子１６ｂの屈折率よりも小さい屈折率を持つ無機材料からなる他の微粒子を選択してもよい。その後、硬化することによってコンポジット材料からなる封止部１６とすることにより、本実施形態の構成を形成できる。【０２４４】  なお、第８の実施形態においては、封止部１６に蛍光材１６ｃを含めたが、前述したように、ＬＥＤチップ１２にＧａＰ系半導体を用いた緑色ＬＥＤ装置等の場合には、封止部１６に蛍光材１６ｃを含める必要はない。【０２４５】  （第８の実施形態の第１変形例）
図２８は本発明の第８の実施形態の第１変形例に係る半導体発光装置である白色ＬＥＤ装置の模式的な断面構成を示している。【０２４６】  図２８に示すように、第１変形例に係る半導体発光装置３０Ｆは、微粒子１６ｂの添加濃度を外側に向けて漸減した封止部１６の断面の外形状を四角形状としている。【０２４７】  本変形例に係る封止部１６における封止材１６ｄの形成法として、微粒子１６ｂの添加濃度を、封止部１６の外側でその内側よりも小さくした複数回のトランスファーモールド法を用いることができる。【０２４８】  （第８の実施形態の第２変形例）
図２９は本発明の第８の実施形態の第２変形例に係る半導体発光装置である白色ＬＥＤ装置の模式的な断面構成を示している。【０２４９】  図２９に示すように、第２変形例に係る半導体発光装置５０Ｅは、第５の実施形態と同様に、フェイスアップ法により、ＬＥＤチップ１２が、凹部５１ａを有するケース材５１における凹部５１ａの底面上に固着されている。【０２５０】  ここでは、ＬＥＤチップ１２を封止部１６Ａの断面形状は四角形状である。【０２５１】  本変形例においては、ケース材５１に白色の耐熱性樹脂材を用いると、さらにはケース材５１の内壁に金属、例えばＡｌの蒸着等によってメタライジングを行なうことにより、該ケース材５１の内壁面は反射面として機能する。その上、ケース材５１の内壁面を下方から上方に向けて拡がる逆テーパ状としているため、微粒子１６ｂの添加濃度を外側に向けて低減することにより、封止部１６に漸減する屈折率差を設けるだけでなく、ケース材５１及びその形状によっても、光の取り出し効率が向上する。【０２５２】  なお、本変形例に係る封止部１６は、複数回のポッティング法により形成することができる。【０２５３】  （第９の実施形態）
以下、本発明の第９の実施形態に係る半導体発光装置について図面を参照しながら説明する。【０２５４】  図３０は本発明の第９の実施形態に係る半導体発光装置である白色ＬＥＤ装置の模式的な断面構成を示している。ここでも、図１及び図７に示した構成要素と同一の構成要素には同一の符号を付すことにより説明を省略する。【０２５５】  図３０に示すように、第９の実施形態に係る半導体発光装置４０Ｅは、第４の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の上面を基板３１の主面と対向させることにより、フリップチップ実装されている。【０２５６】  封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。但し、第９の実施形態においては、微粒子１６ｂのコンポジット材料に占める割合を、ＬＥＤチップ１２に近い内側領域がその外側領域と比べて高くなるようにしている。【０２５７】  これにより、第９実施形態においても、第６の実施形態及び第８の実施形態と同様に、ＬＥＤチップ１２に近い封止部１６の内側領域の屈折率の値が、その外側領域の屈折率の値よりも大きくなる。【０２５８】  すなわち、この構成により、空気と接する封止部１６の外側領域の屈折率が、ＬＥＤチップ１２と接する内側領域の屈折率よりも小さくなるため、封止部１６の外側領域の屈折率と空気の屈折率との差が小さくなる。このため、封止部１６の空気との界面における出射光の全反射を低減することができるので、封止部１６における耐光性及び耐熱性が向上すると共に、光取り出し効率をより一層向上することができる。ここで、微粒子１６ｂの添加濃度は、内側から外側に向けて徐々に低くしてもよく、また、段階的に低くしてもよい。【０２５９】  また、本実施形態においては、封止部１６の外形状を共に、例えばポッティング法により半球状にしているため、出射光の全反射がさらに低減される。ここで、微粒子１６ｂの添加濃度を内側領域で高く、外側領域で低くするには、硬化前の液状のコンポジット材料を複数回に分けてポッティングする方法が挙げられる。すなわち、外側領域用のコンポジット材料における微粒子１６ｂの添加割合を、内側領域用のコンポジット材料の添加割合よりも小さくしてポッティングすればよい。このとき、２回目以降の微粒子１６ｂとして、１回目の微粒子１６ｂの屈折率よりも小さい屈折率を持つ無機材料からなる他の微粒子を選択してもよい。その後、硬化することによってコンポジット材料からなる封止部１６とすることにより、本実施形態の構成を形成できる。【０２６０】  また、第９の実施形態においては、封止部１６の外形状を、例えばポッティング法により半球状としているため、出射光の全反射がさらに低減される。【０２６１】  なお、ここでは、封止部１６に蛍光材１６ｃを含めたが、前述したように、ＬＥＤチップ１２にＧａＰ系半��体を用いた緑色ＬＥＤ装置等の場合には、封止部１６に蛍光材１６ｃを含める必要はない。【０２６２】  （第９の実施形態の第１変形例）
図３１は本発明の第９の実施形態の第１変形例に係る半導体発光装置である白色ＬＥＤ装置の模式的な断面構成を示している。【０２６３】  図３１に示すように、第１変形例に係る半導体発光装置４０Ｆは、微粒子１６ｂの添加濃度を外側に向けて漸減した封止部１６の断面の外形状を四角形状としている。【０２６４】  本変形例に係る封止部１６における封止材１６ｄの形成法として、微粒子１６ｂの添加濃度を、封止部１６の外側でその内側よりも小さくした複数回のトランスファーモールド法を用いることができる。【０２６５】  （第９の実施形態の第２変形例）
図３２は本発明の第９の実施形態の第２変形例に係る半導体発光装置である白色ＬＥＤ装置の模式的な断面構成を示している。【０２６６】  図３２に示すように、第２変形例に係る半導体発光装置６０Ｅは、ＬＥＤチップ１２が、凹部５１ａを有するケース材５１における凹部５１ａの底面上にフリップ実装されている。【０２６７】  ここでは、ＬＥＤチップ１２を封止部１６Ａの断面形状は四角形状である。【０２６８】  本変形例においては、ケース材５１に白色の耐熱性樹脂材を用いると、さらにはケース材５１の内壁に金属、例えばＡｌの蒸着等によってメタライジングを行なうことにより、該ケース材５１の内壁面は反射面として機能する。その上、ケース材５１の内壁面を下方から上方に向けて拡がる逆テーパ状としているため、封微粒子１６ｂの添加濃度を外側に向けて低減することにより、封止部１６に漸減する屈折率差を設けるだけでなく、ケース材５１及びその形状によっても、光の取り出し効率が向上する。【０２６９】  なお、本変形例に係る封止部１６は、複数回のポッティング法により形成することができる。【０２７０】  また、本変形例において、第７の実施形態の第５変形例で説明したように、ＬＥＤチップ１２が、凹部５１ａを有するケース材５１における凹部５１ａの底面上に、サブマウント材５３を介在させてフリップチップ実装される構成を適用してもよい。【０２７１】  （第１０の実施形態）
図３３は本発明の第１０の実施形態に係る半導体発光装置である白色ＬＥＤ装置の模式的な断面構成を示している。ここでも、図６及び図１０に示した構成要素と同一の構成要素には同一の符号を付すことにより説明を省略する。【０２７２】  図３３に示すように、第１０の実施形態に係る半導体発光装置３０Ｇは、第６の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の裏面を基板３１の主面と対向させる、いわゆるジャンクションアップ（フェイスアップ）実装されている。【０２７３】  封止部２６は、半導体発光装置チップ１２を直接に且つ半球状に覆う第１の封止部２６Ａと、該第１の封止部２６Ａを直接に且つ半球状に覆う第２の封止部２６Ｂとから構成されている。【０２７４】  第１の封止部２６Ａは、蛍光材１６ｃが混錬された樹脂材により構成され、第２の封止部２６Ｂは、母材１６ａ及び該母材１６ａの内部に均一に分散された無機材料よりなる微粒子１６ｂを含むコンポジット材料からなる封止材１６ｄにより構成されている。【０２７５】  図３４は、第２の封止部２６Ｂに添加する微粒子１６ｂとして、径が３ｎｍ〜１０ｎｍの酸化ジルコニウム（ＺｒＯ２）を用い、該微粒子１６ｂの母材１６ａに対する割合を３０体積％とした場合の光の波長と透過率との関係を示している。図３４から、光の透過率が短波長側で大きく減少することが分かる。ここでは、この現象をフィルタ効果と呼ぶ。【０２７６】  第１０の実施形態に係る半導体発光装置３０Ｇによると、第１の実施形態と同様の効果を得られる上に、上記のフィルタ効果によって、図３５に示すように、赤色域のスペクトル成分が相対的に増加する。すなわち、ＬＥＤチップ１２からの放射光と蛍光材１６ｃにより励起された合成光に対して、微粒子１６ｂの散乱により、青色域から紫外域のスペクトル成分が減衰して、赤色域のスペクトル成分が相対的に増加する。但し、測定に用いた半導体発光装置には、図２３に示したケース材５１にＬＥＤチップ１２を実装した構成を用いている。また、ＬＥＤチップ１２の放射光はピーク波長が４６０ｎｍの青色光であり、蛍光材１６ｃの励起光はピーク波長が５７５ｎｍの黄色光である。但し、蛍光材１６ｃは、ピーク波長が５９０ｎｍの橙色用の蛍光材とピーク波長が５３５ｎｍの緑色用の蛍光材とを調合している。【０２７７】  これにより、［表２］に示すように、平均演色評価数Ｒａが増大し、また色温度が低下する。ここで、平均演色評価数Ｒａが高いということは、ある光源の下で照らされたものの色再現性が優れるということを示し、色温度が低いということは、光源が暖色であるということを示す。【０２７８】
【表２】
2007018039.tif 000003
【０２７９】  ここで、比較例は第２の封止部２６Ｂを設けない構成の場合を示し、本発明１は微粒子１６ｂを含む第２の封止部２６Ｂの厚さが０．２ｍｍの場合を示し、本発明２は第２の封止部２６Ｂの厚さが１ｍｍの場合を示している。【０２８０】  表２から分かるように、本発明１の場合は比較例と比べて平均演色評価数が増大し、また、本発明２の場合は比較例と比べて色温度が４００Ｋだけ低下している。但し、色温度はｄｕｖ（色度座標上の黒体軌跡からの差）値が±０．００２である。【０２８１】  なお、第１０の実施形態の第１変形例として、第１の封止部２６Ａと第２の封止部２６Ｂとに、共に緑色光又は黄色光を得られる蛍光材を添加してもよい。このようにしても、第２の封止部２６Ｂに添加された微粒子１６ｂにより、合成光における青色域から紫外域のスペクトル成分が減衰して、赤色域のスペクトル成分が相対的に増大する。【０２８２】  また、第２変形例として、第１の封止部２６Ａに緑色光又は黄色光を得られる第１の蛍光材を添加し、第２の封止部２６Ｂに微粒子１６ｂと赤色光を得られる第２の蛍光材とを添加してもよい。このようにすると、第１の蛍光材からの緑色光又は黄色光が赤色用の第２の蛍光材によって吸収され励起されるため、赤色域のスペクトル成分がさらに増大する。これにより、平均演色評価数がさらに増大すると共に色温度もさらに低下する。【０２８３】  また、第３変形例として、第１の封止部２６Ａに赤色光を得られる第１の蛍光材を添加し、第２の封止部２６Ｂに微粒子１６ｂと緑色光又は黄色光を得られる第２の蛍光材とを添加してもよい。このようにすると、赤色用の第１の蛍光材は、第２の蛍光材の発光光である緑色光又は黄色光を吸収しないため、ＬＥＤチップ１２からの放射光の変換効率が向上する。【０２８４】  また、第１０の実施形態及び各変形例において、第６の実施形態と同様に、第１の封止部２６Ａの屈折率をＬＥＤチップの屈折率よりも低くし、第２の封止部２６Ｂの屈折率を第１の封止部２６Ａの屈折率よりも低くすることが好ましい。このようにすると、光取り出し効率が向上する。【０２８５】  なお、ＬＥＤチップ１２の放射光の波長が青色域ではなく、４１０ｎｍ以下の青紫域から３８０ｎｍ以下の紫外域の場合は、緑色用及び赤色用又は黄色用の各蛍光材に、青色用の蛍光材を少なくとも第１の封止部２６Ａに添加すると、白色の合成光を得ることができる。【０２８６】  また、半導体発光装置３０Ｇの外形状及びＬＥＤチップ１２の実装法は、図３３に限られず、第２の実施形態、第６の実施形態の第１〜第５変形例又は第７の実施形態の第１〜第６変形例と同様の構成としてもよい。【０２８７】  （第１０の実施形態の第４変形例）
図３６は本発明の第１０の実施形態の第４変形例に係る半導体発光装置である白色ＬＥＤ装置の模式的な断面構成を示している。ここでも、図８及び図１４に示した構成要素と同一の構成要素には同一の符号を付すことにより説明を省略する。【０２８８】  図３６に示すように、第４変形例に係る半導体発光装置５０Ｆは、第５の実施形態と同様に、ＬＥＤチップ１２が、凹部５１ａを有するケース材５１における凹部５１ａの底面上にフェイスアップ法により固着されている。【０２８９】  第１の封止部２６Ａは、蛍光材１６ｃが混錬された樹脂材により構成され、第２の封止部２６Ｂは、母材１６ａ及び該母材１６ａの内部に均一に分散された無機材料よりなる微粒子１６ｂを含むコンポジット材料からなる封止材１６ｄにより構成されている。【０２９０】  第４変形例の特徴として、第１の封止部２６ＡはＬＥＤチップ１２と接してその周囲を覆うように形成される一方、第２の封止部２６Ｂは、ケース５１の上端面の上にケース５１の底面と平行に設けられることにより、第１の封止部２６Ａとの間に空隙部５１ｂが形成されている。【０２９１】  さらに、空隙部５１ｂには、第１の封止部２６Ａを覆う第１のレンズ７０が形成され、第２の封止部２６Ｂの上には、該第２の封止部２６Ｂを覆う第２のレンズ部７１が形成されている。ここで、第１のレンズ７０及び第２のレンズ７１は、例えばシリコーン樹脂、エポキシ樹脂、オレフィン樹脂、アクリル樹脂、ユリア樹脂、イミド樹脂、ポリカーボネート樹脂又はガラス等を用いることができる。なお、第２のレンズ７１は必ずしも設ける必要はない。【０２９２】  このように、本変形例によると、第１の封止部２６Ａと第２の封止部２６Ｂとの間に空隙部５１ｂが設けられる構成であっても、フィルタ効果により、平均演色評価数の増大及び色温度の低下という第１０の実施形態による効果を得ることができる。【０２９３】  本変形例に係る各レンズ７０、７１の形成方法は、ポッティング法を用いることができる。また、第２の封止部２６Ｂは、あらかじめ板状に形成しておき、それをケース５１の上端面に固着することにより形成することができる。【０２９４】  （第１０の実施形態の第５変形例）
図３７は本発明の第１０の実施形態の第５変形例に係る半導体発光装置である白色ＬＥＤ装置の模式的な断面構成を示している。ここでも、図８及び図１４に示した構成要素と同一の構成要素には同一の符号を付すことにより説明を省略する。【０２９５】  図３７に示すように、第１０の実施形態の第５変形例に係る半導体発光装置５０Ｇは、第５の実施形態と同様に、ＬＥＤチップ１２が、凹部５１ａを有するケース材５１における凹部５１ａの底面上にフェイスアップ法により固着されている。【０２９６】  第１の封止部２６Ａは、蛍光材１６ｃが混錬された樹脂材により構成され、第２の封止部２６Ｂは、母材１６ａ及び該母材１６ａの内部に均一に分散された無機材料よりなる微粒子１６ｂを含むコンポジット材料からなる封止材１６ｄにより構成されている。【０２９７】  第５変形例の特徴として、第１の封止部２６ＡはＬＥＤチップ１２と接してその周囲を覆うように形成される一方、第２の封止部２６Ｂは、ケース５１の凹部５１ａの上部を残すように充填されて、凹部５１ａの上部に空隙部５１ｂが形成されている。【０２９８】  さらに、ケース５１の上端面の上に空隙部５１ｂを覆うように、レンズ７０が形成されている。【０２９９】  なお、第１の封止部２６Ａがレンズとしての機能を有する場合は、必ずしもレンズ７０を設けなくてもよい。【０３００】  このように、本変形例によると、第２の封止部２６Ｂとレンズ７０との間に空隙部５１ｂが設けられる構成であっても、フィルタ効果により、平均演色評価数の増大及び色温度の低下という第１０の実施形態による効果を得ることができる。【０３０１】  なお、本変形例に係るレンズ７０は、あらかじめモールド型等を用いて成型しておき、それをケース５１の上端面に固着することにより形成することができる。【０３０２】  （第１０の実施形態の第６変形例）
図３８は本発明の第１０の実施形態の第６変形例に係る半導体発光装置である白色ＬＥＤ装置の模式的な断面構成を示している。ここでも、図８及び図３７に示した構成要素と同一の構成要素には同一の符号を付すことにより説明を省略する。【０３０３】  図３８に示すように、第１０の実施形態の第６変形例に係る半導体発光装置８０は、例えば液晶ポリマ等の耐熱性樹脂材よりなり、少なくとも第１のリード５２Ａ及び第２のリード５２Ｂが上端部に固着され、内部に凹状のすなわち半球面状又は放物面状の反射部８１ａを有し、ケースを兼ねる反射器８１を備えている。なお、反射器８１は、可視光に対する反射を考えると、白色の耐熱性樹脂材を用いるか、または反射部８１ａをアルミニウム等の金属によりメタライズすることが好ましい。【０３０４】  ＬＥＤチップ１２は、第１のリード５２Ａの下面上にフェイスアップ法により固着されている。すなわち、ＬＥＤチップ１２の上面が反射部８１ａの底部と対向するように実装されている。【０３０５】  反射部８１ａの反射面上には、蛍光材１６ｃが混錬された樹脂材よりなる蛍光体層２７が形成され、蛍光体層２７とＬＥＤチップ１２との間には空隙部８１ｂが形成されている。反射器８１の上端面の上には、各リード５２Ａ、５２Ｂを含め空隙部８１ｂを覆うように、封止部１６が形成されている、封止部１６は、母材１６ａ及び該母材１６ａの内部に均一に分散された無機材料よりなる微粒子１６ｂを含むコンポジット材料からなる封止材１６ｄにより構成されている。【０３０６】  封止部１６の上には、レンズ７０が形成されている。但し、レンズ７０は必ずしも設ける必要はない。【０３０７】  このように、ＬＥＤチップ１２を反射器８１における反射部８１ａの焦点付近に配置する構成であっても、本発明の効果を得ることができる。【０３０８】  なお、反射器８１の空隙部８１ｂには、封止用樹脂材を充填してもよく、さらには、封止部１６と同一の組成のコンポジット材料又は屈折率が異なるコンポジット材料を充填してもよい。【０３０９】  （第１１の実施形態）
図３９は本発明の第１１の実施形態に係る半導体発光装置である白色ＬＥＤ装置の模式的な断面構成を示している。ここでも、図８及び図１４に示した構成要素と同一の構成要素には同一の符号を付すことにより説明を省略する。【０３１０】  図３９に示すように、第１１の実施形態に係る半導体発光装置５０Ｈは、第５の実施形態と同様に、ＬＥＤチップ１２が、凹部５１ａを有するケース材５１における凹部５１ａの底面上にフェイスアップ法により固着されている。【０３１１】  ケース材５１には、白色の耐熱性樹脂材を用いるか、さらにはケース材５１の凹部５１ａの内壁面上及び底面上に金属、例えばアルミニウム（Ａｌ）の蒸着等によるメタライジングを行なって、該ケース材５１の内面を反射面として機能させている。【０３１２】  封止部２６は、ＬＥＤチップ１２を直接に覆うと共にケース材５１の凹部５１ａの下部に充填された第１の封止部２６Ａと、該第１の封止部２６Ａの上の層状に形成された第２の封止部２６Ｂとから構成されている。【０３１３】  第１の封止部２６Ａは、母材１６ａ及び該母材１６ａの内部に均一に分散された無機材料よりなる微粒子１６ｂを含むコンポジット材料からなる封止材１６ｄにより構成され、第２の封止部２６Ｂは、蛍光材１６ｃが混錬された樹脂材により構成されている。【０３１４】  この構成により、第２の封止部２６Ｂに添加された蛍光材１６ｃによって反射されたＬＥＤチップ１２からの放射光の一部及び蛍光材１６ｃからの発光光の一部が、ケース材５１における凹部５１ａの内壁又は底面と第１の封止部２６Ａとの界面で反射されて、再度第１の封止部２６Ａを透過する。【０３１５】  第１１の実施形態に係る半導体発光装置５０Ｈによると、第１の実施形態と同様の効果を得られる上に、上記の青色域から紫外域の合成光が減衰するというフィルタ効果によって赤色域のスペクトル成分が相対的に増加する。これにより、平均演色評価数が増大し、また色温度が低下する。【０３１６】  なお、第１１の実施形態の第１変形例として、ＬＥＤチップ１２の放射光が青色光である場合に、第１の封止部２６Ａと第２の封止部２６Ｂとに、共に緑色光又は黄色光を得られる蛍光材を添加してもよい。このようにしても、第１の封止部２６Ａに添加された微粒子１６ｂにより、合成光における青色域から紫外域のスペクトル成分が減衰して、赤色域のスペクトル成分が相対的に増大する。【０３１７】  また、第２変形例として、第１の封止部２６Ａに微粒子１６ｂと緑色光又は黄色光を得られる第１の蛍光材とを添加し、第２の封止部２６Ｂに赤色光を得られる第２の蛍光材を添加してもよい。このようにすると、第１の蛍光材からの緑色光又は黄色光が赤色用の第２の蛍光材によって吸収され励起されるため、赤色域のスペクトル成分がさらに増大する。これにより、平均演色評価数がさらに増大すると共に色温度もさらに低下する。【０３１８】  また、第３変形例として、第１の封止部２６Ａに微粒子１６ｂと赤色光を得られる第１の蛍光材とを添加し、第２の封止部２６Ｂに緑色光又は黄色光を得られる第２の蛍光材を添加してもよい。このようにすると、赤色用の第１の蛍光材は、第２の蛍光材の発光光である緑色光又は黄色光を吸収しないため、ＬＥＤチップ１２からの放射光の変換効率が向上する。【０３１９】  また、第１１の実施形態及び各変形例において、第６の実施形態と同様に、第１の封止部２６Ａの屈折率をＬＥＤチップ１２の屈折率よりも低くし、第２の封止部２６Ｂの屈折率を第１の封止部２６Ａの屈折率よりも低くすることが好ましい。このようにすると、光取り出し効率が向上する。【０３２０】  また、半導体発光装置５０Ｈの外形状及びＬＥＤチップ１２の実装法は、図３９に限られず、第２の実施形態、第６の実施形態、第６の実施形態の第１〜第５変形例、第７の実施形態又は第７の実施形態の第１〜第６変形例と同様の構成としてもよい。【０３２１】  （第１１の実施形態の第４変形例）
図４０は本発明の第１１の実施形態の第４変形例に係る半導体発光装置である白色ＬＥＤ装置の模式的な断面構成を示している。ここでも、図８及び図１４に示した構成要素と同一の構成要素には同一の符号を付すことにより説明を省略する。【０３２２】  図４０に示すように、第４変形例に係る半導体発光装置５０Ｉは、封止部２６として、ＬＥＤチップ１２の下側に形成された下地層としての第１の封止部２６Ａと、該第１の封止部２６Ａの上にＬＥＤチップ１２を覆うように形成され、ケース材５１の凹部５１ａを充填する第２の封止部２６Ｂとから構成されている。【０３２３】  具体的には、第１の封止部２６Ａは、ケース材５１の底面上に形成され、ＬＥＤチップ１２は第１の封止部２６の上に、可視光に対して透明なチップ固着用ペースト材１３の上にフェイスアップ法により固着されている。ケース材５１には、白色の耐熱性樹脂材を用いるか、さらにはケース材５１の凹部５１ａの底面上及び内壁面上に金属、例えばアルミニウム（Ａｌ）の蒸着等によるメタライジングを行なって、該ケース材５１の内壁面を反射面として機能させている。【０３２４】  第１の封止部２６Ａは、母材１６ａ及び該母材１６ａの内部に均一に分散された無機材料よりなる微粒子１６ｂを含むコンポジット材料からなる封止材１６ｄにより構成され、第２の封止部２６Ｂは、蛍光材１６ｃが混錬された樹脂材により構成されている。【０３２５】  この構成により、第２の封止部２６Ｂに添加された蛍光材１６ｃによって反射されたＬＥＤチップ１２からの放射光の一部及び蛍光材１６ｃからの励起光の一部が、ケース材５１の凹部５１ａと第１の封止部２６Ａとの界面で反射されて、再度第１の封止部２６Ａを通過する。その結果、上記のフィルタ効果によって赤色域のスペクトル成分が相対的に増加するため、平均演色評価数が増大し、また色温度が低下する。【０３２６】  その上、ＬＥＤチップ１２の下地層である第１の封止部２６Ａには、微粒子１６ｂが添加されているため、ＬＥＤチップ１２の放熱性が向上する。【０３２７】  また、チップ固着用ペースト材１３には、透明なペースト材を用い、且つ、ケース材５１の凹部５１ａの底面上は金属によりメタライジングされているため、光の取り出し効率が向上する。【０３２８】  なお、第２の封止部２６Ｂに対しても微粒子を添加し、該第２の封止部２６Ｂをコンポジット材としてもよい。この場合には、第２の封止部２６Ｂの屈折率が第１の封止部２６Ａの屈折率よりも小さくなるような微粒子を選択することが好ましい。【０３２９】  （第１１の実施形態の第５変形例）
図４１は本発明の第１１の実施形態の第５変形例に係る半導体発光装置である白色ＬＥＤ装置の模式的な断面構成を示している。ここでは、図３８に示した構成要素と同一の構成要素には同一の符号を付すことにより説明を省略する。【０３３０】  図４１に示すように、第１１の実施形態の第５変形例に係る半導体発光装置８０Ａは、例えば液晶ポリマ等の耐熱性樹脂材よりなり、少なくとも第１のリード５２Ａ及び第２のリード５２Ｂが上端部に固着され、内部に凹状のすなわち半球面状又は放物面状の反射部８１ａを有し、ケースを兼ねる反射器８１を備えている。なお、反射器８１は、白色の耐熱性樹脂材を用いるか、又は反射部８１ａをアルミニウム等の金属によりメタライズすることが好ましい。【０３３１】  ＬＥＤチップ１２は、第１のリード５２Ａの下面上にフェイスアップ法により固着されている。すなわち、ＬＥＤチップ１２の上面が反射部８１ａの底部と対向するように実装されている。【０３３２】  反射部８１ａの反射面上には、蛍光材１６ｃが混錬された樹脂材よりなる蛍光体層２７が形成され、蛍光体層２７とＬＥＤチップ１２との間には封止部１６により充填されている。封止部１６は、母材１６ａ及び該母材１６ａの内部に均一に分散された無機材料よりなる微粒子１６ｂを含むコンポジット材料からなる封止材１６ｄにより構成されている。【０３３３】  反射器８１の上端面の上には、各リード５２Ａ、５２Ｂを含め空隙部８１ｂを覆うようにレンズ７０が形成されている。なお、レンズ７０は必ずしも設ける必要はない。【０３３４】  この構成により、蛍光体層２７に添加された蛍光材１６ｃによって反射されたＬＥＤチップ１２からの放射光の一部及び蛍光材１６ｃからの発光光の一部が、反射器８１の反射部８１ａで反射されて、再度封止部１６を通過する。その結果、上記のフィルタ効果によって赤色域のスペクトル成分が相対的に増加するため、平均演色評価数が増大し、また色温度が低下する。【０３３５】  なお、封止部１６は、第６の実施形態のように、少なくとも第１の封止部及び第２の封止部の２層構造とし、第１の封止部の外側に位置する第２の封止部の屈折率を第１の封止部の屈折率よりも低くする構成としてもよい。【０３３６】  （第１２の実施形態）
以下、本発明の第１２の実施形態に係る半導体発光装置について図面を参照しながら説明する。【０３３７】  図４２は本発明の第１２の実施形態に係る半導体発光装置である白色ＬＥＤ装置の模式的な断面構成を示している。ここでも、図８及び図１４に示した構成要素と同一の構成要素には同一の符号を付すことにより説明を省略する。【０３３８】  図４２に示すように、第１２の実施形態に係る半導体発光装置５０Ｊは、第５の実施形態と同様に、ＬＥＤチップ１２が、凹部５１ａを有するケース材５１における凹部５１ａの底面上にフェイスアップ法により固着されている。【０３３９】  封止部２６は、ＬＥＤチップ１２を直接に覆うと共にケース材５１の凹部５１ａの下部に充填された第１の封止部２６Ａと、第１の封止部２６Ａの上に第３の封止部２６Ｃを介在させて層状に形成された第２の封止部２６Ｂとから構成されている。【０３４０】  第１の封止部２６Ａ及び第２の封止部２６Ｂは、母材１６ａ及び該母材１６ａの内部に均一に分散された無機材料よりなる第１の微粒子１６ｂを含むコンポジット材料からなる封止材１６ｄと、蛍光材１６ｃとにより構成されている。【０３４１】  第３の封止部２６Ｃは、母材１６ａ及び該母材１６ａの内部に均一に分散され、紫外光を吸収可能な酸化亜鉛、酸化チタン又は酸化セリウム等の無機材料よりなる第２の微粒子１７ｂを含むコンポジット材料からなる封止材１６ｄにより構成されている。【０３４２】  第１２の実施形態に係る半導体発光装置５０Ｊによると、第１の実施形態と同様の効果を得られる上に、第１の封止部２６Ａと第２の封止部２６Ｂとの間に紫外光を吸収する紫外光吸収層としての第３の封止部２６Ｃを設けているため、ＬＥＤチップ１２からの放射光に含まれる紫外域の光成分が第３の封止部２６Ｃにより吸収される。その結果、第２の封止部２６Ｂを構成する母材１６ａに、耐水性及び耐熱性に優れる一方、紫外光によって黄変し易いエポキシ樹脂を用いることが可能となる。【０３４３】  なお、封止部２６は、第２の封止部２６Ｂの屈折率が第３の封止部２６Ｃの屈折率よりも低く、且つ第３の封止部２６Ｃの屈折率が第１の封止部２６Ａの屈折率よりも低くする構成が好ましい。【０３４４】  また、第１の封止部２６Ａ及び第２の封止部２６Ｂは、第２の微粒子１７ｂを必ずしも含む必要はなく、蛍光材１６ｃは、第１の封止部２６Ａ及び第３の封止部２６Ｃのいずれか一方に含まれていればよい。但し、ＬＥＤチップ１２からの放射光が主として紫外光である場合には、第１の封止部２６Ａは蛍光材１６ｃを含む必要がある。【０３４５】  また、半導体発光装置５０Ｊの外形状及びＬＥＤチップ１２の実装法は、図４３に限られず、第２の実施形態、第６の実施形態、第６の実施形態の第１〜第５変形例、第７の実施形態又は第７の実施形態の第１〜第６変形例と同様の構成としてもよい。【０３４６】  （第１３の実施形態）
以下、本発明の第１３の実施形態に係る半導体発光装置について図面を参照しながら説明する。【０３４７】  図４３は本発明の第１３の実施形態に係る半導体発光装置である白色ＬＥＤ装置の模式的な断面構成を示している。ここでは、図８に示した構成要素と同一の構成要素には同一の符号を付すことにより説明を省略する。【０３４８】  図４３に示すように、第１２の実施形態に係る半導体発光装置５０Ｋは、第５の実施形態と同様に、ＬＥＤチップ１２が、凹部５１ａを有するケース材５１における凹部５１ａの底面上にフェイスアップ法により固着されている。【０３４９】  封止部２６は、ＬＥＤチップ１２を直接に覆うと共にケース材５１の凹部５１ａに充填された第１の封止部２６Ａと、ケース材５１の上面に第１の封止部２６Ａを覆うように形成された第２の封止部２６Ｂとから構成されている。【０３５０】  第１の封止部２６Ａは、母材１６ａ及び該母材１６ａの内部に均一に分散された無機材料よりなる第１の微粒子１６ｂを含むコンポジット材料からなる封止材１６ｄと、蛍光材１６ｃとにより構成されている。【０３５１】  第２の封止部２６Ｂは、母材１６ａ及び該母材１６ａの内部に均一に分散され、紫外光を吸収可能な酸化亜鉛、酸化チタン又は酸化セリウム等の無機材料よりなる第２の微粒子１７ｂを含むコンポジット材料からなる封止材１６ｄにより構成されている。このように、コンポジット材料を封止材１６ｄとして用いることにより、微粒子１６ｂの吸収による効果に加え、コンポジット材料によって紫外光の波長の光が散乱しやすくなるため、紫外光の透過を抑制する効果が極めて高くなる。【０３５２】  第１３の実施形態に係る半導体発光装置５０Ｋによると、第１の実施形態と同様の効果を得られる上に、第１の封止部２６Ａの上に紫外光を吸収する紫外光吸収層としての第２の封止部２６Ｂを設けているため、ＬＥＤチップ１２からの放射光に含まれる紫外域の光成分が第２の封止部２６Ｂにより吸収される。その結果、該半導体発光装置５０Ｋからは不要な紫外光が出力されることを防止することができる。【０３５３】  その上、紫外光を吸収する第２の封止部２６Ｂは、第１の封止部２６Ａの外側に設けられているため、外部から入射される紫外光による封止材１６ｄ及び蛍光材１６ｃの劣化をも防止することができる。【０３５４】  なお、ＬＥＤチップ１２の放射光の波長域は青色域から紫外域に限られず、従って、半導体発光装置５０Ｋは白色ＬＥＤ装置には限られない。【０３５５】  また、第１の封止部２６Ａは、必ずしも第１の微粒子１６ｂを含む必要はない。【０３５６】  また、半導体発光装置５０Ｋの外形状及びＬＥＤチップ１２の実装法は、図４３に限られず、第１〜第４の実施形態と同様の構成としてもよい。【０３５７】  （第１３の実施形態の一変形例）
図４４は本発明の第１３の実施形態の一変形例に係る半導体発光装置である白色ＬＥＤ装置の模式的な断面構成を示している。【０３５８】  図４４に示すように、本変形例に係る半導体発光装置５０Ｌは、紫外光を吸収可能な第２の微粒子１７を含む第２の封止部２６Ｂが、ケース材５１の上面だけでなく、その側面及び底面にまで、ケース材５１の周囲全体を覆うように形成されている。【０３５９】  この構成により、第１３の実施形態と同様の効果を得られる上に、ケース材５１の放熱性をも向上させることができる。【０３６０】  ケース材５１の周囲を覆う第２の封止部２６Ｂの形成方法は、第１の封止部２６Ａを形成した後に、例えば、第２の微粒子１７が分散された液状の封止材１６ｄに漬けるディップ法を用いることができる。【０３６１】  なお、第６の実施形態、第６の実施形態の第１〜第６変形例、第７の実施形態、第７の実施形態の第１〜第７変形例、第１０の実施形態、第１１の実施形態、第１１の実施形態の第１〜第４変形例、第１２の実施形態、第１３の実施形態及び第１３の実施形態の一変形例においては、第１の封止部２６Ａの母材１６ａと第２の封止部２６Ｂの母材１６ａとを同一の材料としている。このようにすると、封止部間の密着性を高め、封止部の剥離等を生じにくい構成にできるため好ましい。封止部同士の密着性はそれぞれの母材間の接合による効果が比較的に大きいため、封止部としてコンポジット材料を用いる際には母材の比率が低いことから、各封止部の母材の材料を同一とすることにより密着性を高めることができる。【０３６２】  また、前述したすべての実施形態及びその変形例は、半導体発光装置として、主に白色ＬＥＤ装置について説明したが、本発明は白色ＬＥＤ装置に限られず、微粒子が添加された封止材によりＬＥＤチップを封止する半導体発光装置に有効である。【０３６３】  なお、コンポジット材料を封止部として用いる際には、封止部が単層構造及び多層構造のいずれの場合においても、発光する光の透過量の減衰が少なくなる構成とすることが好ましい。但し、封止部の構成は、用途によって決定すればよく、第１０の実施形態のように演色性を制御する場合や、ＬＥＤチップが紫外線を含み、その紫外線を除去したい場合等においては、コンポジット材料によって該当する波長の光を減衰することになる。【０３６４】  コンポジット材料によって生じるレイリー散乱の程度は、微粒子のサイズ、微粒子の混合濃度又は封止部の厚さによって異なると共に、透過する光の波長によっても異なる。特に、短波長の光になるほど散乱の程度が大きくなるという特徴を有する。従って、採用するＬＥＤチップの発光波長又はコンポジット材料による封止部の構成によって、透過光量に影響が生じる場合もある。【０３６５】  封止部に用いるコンポジット材料が、半導体発光素子の発光波長において散乱度が０．３未満であるという条件で、発光した光の透過減衰量が少なくなり、従って、光取り出し効率が向上する。このとき、封止部の透過率におけるレイリー散乱成分は約２５％未満になる。【０３６６】  さらに好ましくは、散乱度を０．２以下とすると、光の透過減衰量がより少なくなるため、光取り出し効率が向上する。なお、このときの透過率のレイリー散乱成分は約２０％以下となる。特に、散乱度が０．１以下のときは、透過率のレイリー散乱成分は約１０％以下であり、さらに散乱度が０．０５以下であれば、透過率のレイリー散乱成分は５％以下程度となってほとんど透明であり、光の透過減衰量は問題とはならなくなる。【０３６７】  ここで、散乱度は、コンポジット材料部分のレイリー散乱消衰係数αとその厚さｔとの積αｔで表される値である。この散乱度の測定方法は、所定の厚さｔのコンポジット材料部分の透過率Ｔ（％）を測定し、その値から散乱度αｔ＝−ｌｎ（Ｔ／１００）で求めることができる。ここで、ｌｎは自然対数である。また、レイリー散乱消衰係数αは散乱度を厚さで除することにより求めることができる。レイリー散乱消衰係数αは、微粒子の粒径、屈折率又は混合量による材料組成によって決まる材料パラメータであり、このレイリー散乱消衰係数αの値を知ることにより、封止部の厚さ等のデバイスの光学設計を容易に行なうことができる。【０３６８】  ここで、第１の実施形態において記載した、本発明に利用可能な蛍光体の他の例を色ごとに列挙する。
ｉ．青色蛍光体
（１）ハロ燐酸塩蛍光体：（Ｓｒ，Ｂａ）１０（ＰＯ４）６Ｃｌ２：Ｅｕ２＋，Ｓｒ１０（ＰＯ４）６Ｃｌ２：Ｅｕ２＋
（２）珪酸塩（シリケート）蛍光体  ⇒  Ｂａ３ＭｇＳｉ２Ｏ８：Ｅｕ２＋
ｉｉ．青緑色蛍光体
（１）アルミン酸塩蛍光体：Ｓｒ４Ａｌ１４Ｏ２５：Ｅｕ２＋
（２）珪酸塩蛍光体：Ｓｒ２Ｓｉ３Ｏ８・２ＳｒＣｌ２：Ｅｕ２＋
ｉｉｉ．緑色蛍光体
（１）アルミン酸塩蛍光体：（Ｂａ，Ｓｒ，Ｃａ）Ａｌ２Ｏ４：Ｅｕ２＋
（２）珪酸塩（シリケート）蛍光体：（Ｂａ，Ｓｒ）２ＳｉＯ４：Ｅｕ２＋
（３）α−サイアロン蛍光体：Ｓｒ１．５Ａｌ３Ｓｉ９Ｎ１６：Ｅｕ２＋，Ｃａ−α−ＳｉＡｌＯＮ：Ｙｂ２＋
（４）β−サイアロン蛍光体：β−Ｓｉ３Ｎ４：Ｅｕ２＋
（５）酸窒化物蛍光体
オクソニトリドシリケート：（Ｂａ，Ｓｒ，Ｃａ）Ｓｉ２Ｏ２Ｎ２：Ｅｕ２＋
オクソニトリドアルミノシリケート：（Ｂａ，Ｓｒ，Ｃａ）２Ｓｉ４ＡｌＯＮ７：Ｃｅ３＋，（Ｂａ，Ｓｒ，Ｃａ）Ａｌ２−ｘＳｉｘＯ４−ｘＮｘ：Ｅｕ２＋（０＜ｘ＜２）
（６）窒化物蛍光体
ニトリドシリケート蛍光体：（Ｂａ，Ｓｒ，Ｃａ）２Ｓｉ５Ｎ８：Ｃｅ３＋
（７）硫化物蛍光体
チオガレート：ＳｒＧａ２Ｓ４：Ｅｕ２＋
（８）ガーネット蛍光体：Ｃａ３Ｓｃ２Ｓｉ３Ｏ１２：Ｃｅ３＋，ＢａＹ２ＳｉＡｌ４Ｏ１２：Ｃｅ３＋，Ｙ３（Ａｌ，Ｇａ）５Ｏ１２：Ｃｅ３＋
（９）酸化物蛍光体：ＣａＳｃ２Ｏ４：Ｃｅ３＋
ｉｖ．黄色蛍光体
（１）珪酸塩（シリケート）蛍光体：（Ｓｒ，Ｂａ）２ＳｉＯ４：Ｅｕ２＋，Ｓｒ３ＳｉＯ５：Ｅｕ２＋
（２）ガーネット蛍光体：（Ｙ，Ｇｄ）３Ａｌ５Ｏ１２：Ｃｅ３＋，Ｙ３Ａｌ５Ｏ１２：Ｃｅ３＋，Ｐｒ３＋
（３）硫化物蛍光体
チオガレート：ＣａＧａ２Ｓ４：Ｅｕ２＋
（４）α−サイアロン蛍光体：Ｃａ−α−ＳｉＡｌＯＮ：Ｅｕ２＋，（０．７５（Ｃａ０．９Ｅｕ０．１）Ｏ・２．２５ＡｌＮ・３．２５Ｓｉ３Ｎ４：Ｅｕ２＋、Ｃａ１．５Ａｌ３Ｓｉ９Ｎ１６：Ｅｕ２＋等）
ｖ．橙色蛍光体
（１）珪酸塩（シリケート）蛍光体：（Ｓｒ，Ｃａ）２ＳｉＯ４：Ｅｕ２＋
（２）ガーネット蛍光体：Ｇｄ３Ａｌ５Ｏ１２：Ｃｅ３＋
（３）α−サイアロン蛍光体：Ｃａ−α−ＳｉＡｌＯＮ：Ｅｕ２＋
ｖｉ．赤色蛍光体
（１）硫化物蛍光体：（Ｓｒ，Ｃａ）Ｓ：Ｅｕ２＋，Ｌａ２Ｏ２Ｓ：Ｅｕ３＋，Ｓｍ３＋
（２）珪酸塩（シリケート）蛍光体：Ｂａ３ＭｇＳｉ２Ｏ８：Ｅｕ２＋，Ｍｎ２＋
（３）窒化物又は酸窒化物蛍光体：（Ｃａ、Ｓｒ）ＳｉＮ２：Ｅｕ２＋，（Ｃａ、Ｓｒ）ＡｌＳｉＮ３：Ｅｕ２＋，Ｓｒ２Ｓｉ５−ｘＡｌｘＯｘＮ８−ｘ：Ｅｕ２＋（０≦ｘ≦１）
なお、蛍光体に代えて、金属錯体、有機染料又は顔料等の波長変換材料も使うことができる。【０３６９】  また、透光性材料（蛍光体層、封止材）に添加する微粒子には、チクソ性（チキソトロピ）の向上、光散乱効果、封止材の屈折率の調整及び熱伝導性の向上等の効果を期待できる。微粒子には、金属化合物として、第１の実施形態に記載した以外に、例えば、ＢａＳＯ４、ＺｎＳ若しくはＶ２Ｏ５、又はこれらの混合物を用いることができる。微粒子の中心粒径は数１０ｎｍ〜数１００ｎｍである。【０３７０】  また、ＬＥＤチップ１２を実装する基板３１又は基台には、セラミックスとして、ＡｌＮ、Ａｌ２Ｏ３、ＢＮ、ＡｌＮ、ＭｇＯ、ＺｎＯ、ＳｉＣ若しくはＣ又はこれらのうちの少なくとも２つを含む混合物を用いることができる。また、金属として、Ａｌ、Ｃｕ、Ｆｅ若しくはＡｕ又はこれらのうちの少なくとも２つを含む合金を用いることができる。さらには、ガラスエポキシを用いることができる。【０３７１】  ケース材５１又は反射器８１に設ける反射層には、金属として、Ａｌの他に、Ａｇ、Ａｕ、Ｎｉ、Ｒｈ若しくはＰｄ又はこれらのうちの少なくとも２つを含む合金を用いることができる。【０３７２】  封止材１６ｄの母材１６ａには、樹脂として：エポキシ樹脂、シリコーン樹脂、アクリル樹脂、ユリア樹脂、イミド樹脂、ポリカーボネート樹脂、ポリフェニルサルファイド樹脂、液晶ポリマ樹脂若しくはアクリルニトリル−ブタジエン−スチレン（ＡＢＳ）樹脂又はこれらのうちの少なくとも２つを含む混合物を用いることができる。また、キャップガラスとして、石英又は耐熱硬質ガラスを用いることができる。封止ガラスとして、低融点ガラスを用いることができる。【０３７３】  ＬＥＤチップを封止する封止ガスには、窒素、アルゴン又は乾燥空気を用いることができる。
【産業上の利用可能性】
【０３７４】  本発明は、長寿命で且つ高輝度なＬＥＤ等からなる半導体発光装置を得られ、発光素子が形成された半導体チップを樹脂封止によりパッケージ化した半導体発光装置等に有用である。
【図１】
2007018039.tif 000004
【図２】
2007018039.tif 000005
【図３】
2007018039.tif 000006
【図４】
2007018039.tif 000007
【図５】
2007018039.tif 000008
【図６】
2007018039.tif 000009
【図７】
2007018039.tif 000010
【図８】
2007018039.tif 000011
【図９】
2007018039.tif 000012
【図１０】
2007018039.tif 000013
【図１１】
2007018039.tif 000014
【図１２】
2007018039.tif 000015
【図１３】
2007018039.tif 000016
【図１４】
2007018039.tif 000017
【図１５】
2007018039.tif 000018
【図１６】
2007018039.tif 000019
【図１７】
2007018039.tif 000020
【図１８】
2007018039.tif 000021
【図１９】
2007018039.tif 000022
【図２０】
2007018039.tif 000023
【図２１】
2007018039.tif 000024
【図２２】
2007018039.tif 000025
【図２３】
2007018039.tif 000026
【図２４】
2007018039.tif 000027
【図２５】
2007018039.tif 000028
【図２６】
2007018039.tif 000029
【図２７】
2007018039.tif 000030
【図２８】
2007018039.tif 000031
【図２９】
2007018039.tif 000032
【図３０】
2007018039.tif 000033
【図３１】
2007018039.tif 000034
【図３２】
2007018039.tif 000035
【図３３】
2007018039.tif 000036
【図３４】
2007018039.tif 000037
【図３５】
2007018039.tif 000038
【図３６】
2007018039.tif 000039
【図３７】
2007018039.tif 000040
【図３８】
2007018039.tif 000041
【図３９】
2007018039.tif 000042
【図４０】
2007018039.tif 000043
【図４１】
2007018039.tif 000044
【図４２】
2007018039.tif 000045
【図４３】
2007018039.tif 000046
【図４４】
2007018039.tif 000047
【図４５】
2007018039.tif 000048
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
青色域から紫外域までの波長を有する光を放出する半導体チップと、
前記光が通過する通過径路上の少なくとも一部の領域に形成された封止部とを備え、
前記封止部は、
母材及び該母材中に分散され前記母材の内部での前記光の波長の４分の１以下の実効粒径を有する無機材料よりなる粒子を含むコンポジット材料からなる封止材と、
蛍光材とを含む半導体発光装置。
【請求項２】
請求項１において、
前記封止部は、前記半導体チップの周囲を覆うように形成されている半導体発光装置。
【請求項３】
請求項１において、
前記封止部は、前記半導体チップと接して形成されている半導体発光装置。
【請求項４】
請求項１において、
前記封止部は、前記封止材よりなる第１の封止部と、該第１の封止部の外側に形成され、前記蛍光材を含む第２の封止部とにより構成されている半導体発光装置。
【請求項５】
請求項４において、
前記第１の封止部における前記半導体チップの少なくとも下方及び側方に設けられ、前記光を反射する反射部材をさらに備えている半導体発光装置。
【請求項６】
請求項５において、
前記封止材は、透明性を有するペースト材により前記半導体チップを固着し、且つ前記反射部材に保持された下地層である半導体発光装置。
【請求項７】
請求項１において、
前記封止部は、前記封止材よりなる第１の封止部と、該第１の封止部の外側に形成され、第２の封止部とにより構成されており、
前記粒子は紫外域の光を吸収する材料よりなる半導体発光装置。
【請求項８】
請求項１において、
前記封止部は、前記蛍光材を含む第１の封止部と、該第１の封止部の外側に形成され、前記封止材よりなる第２の封止部とにより構成されている半導体発光装置。
【請求項９】
請求項４〜８のいずれか１項において、
前記第１の封止部及び第２の封止部は、外形が半球状である半導体発光装置。
【請求項１０】
請求項４〜８のいずれか１項において、
前記第１の封止部は断面の外形が四角形状であり、前記第２の封止部は外形が半球状である半導体発光装置。
【請求項１１】
請求項４〜８のいずれか１項において、
前記第１の封止部及び第２の封止部は、断面の外形が四角形状である半導体発光装置。
【請求項１２】
請求項４〜８のいずれか１項において、
前記第１の封止部は外形が半球状であり、前記第２の封止部は断面の外形が四角形状である半導体発光装置。
【請求項１３】
光を放出する半導体チップと、
前記光が通過する通過径路上の少なくとも一部の領域に形成された封止部とを備え、
前記封止部は、母材及び該母材中に分散され前記母材の内部での前記光の波長の４分の１以下の実効粒径を有する無機材料よりなる粒子を含むコンポジット材料からなる封止材を含み、且つ、前記半導体チップを覆う第１の封止部と、該第１の封止部の外側に形成された第２の封止部とにより構成されており、
前記第１の封止部における前記光の波長に対する第１の屈折率は、前記第２の封止部における前記光の波長に対する第２の屈折率よりも大きい半導体発光装置。
【請求項１４】
請求項１３において、
前記第１の封止部に含まれる前記粒子と、前記第２の封止部に含まれる前記粒子とは、組成が異なる半導体発光装置。
【請求項１５】
請求項１３において、
前記第１の封止部における前記粒子の前記コンポジット材料に占める割合は、前記第２の封止部における前記粒子の前記コンポジット材料に占める割合よりも高い半導体発光装置。
【請求項１６】
請求項１３において、
前記第１の封止部及び第２の封止部は、外形が半球状である半導体発光装置。
【請求項１７】
請求項１３において、
前記第１の封止部は断面の外形が四角形状であり、前記第２の封止部は外形が半球状である半導体発光装置。
【請求項１８】
請求項１３において、
前記第１の封止部及び第２の封止部は、断面の外形が四角形状である半導体発光装置。
【請求項１９】
請求項１３において、
前記第１の封止部は外形が半球状であり、前記第２の封止部は断面の外形が四角形状である半導体発光装置。
【請求項２０】
光を放出する半導体チップと、
前記光が通過する通過径路上の少なくとも一部の領域に形成された封止部とを備え、
前記封止部は、母材及び該母材中に分散され前記母材の内部での前記光の波長の４分の１以下の実効粒径を有する無機材料よりなる粒子を含むコンポジット材料からなる封止材を含み、且つ、前記光の波長に対する屈折率が前記半導体チップに近い内側領域から外側領域に向けて小さくなるように設定されている半導体発光装置。
【請求項２１】
請求項２０において、
前記封止部における前記粒子の前記コンポジット材料に占める割合は、前記半導体チップに近い内側領域がその外側領域と比べて高い半導体発光装置。
【請求項２２】
請求項２０において、
前記封止部に含まれる前記粒子は、前記封止部の内側に含まれる粒子の組成と前記封止部の外側に含まれる粒子の組成とが異なる。
【請求項２３】
光を放出する半導体チップと、
前記光が通過する通過径路上の少なくとも一部の領域に形成された封止部とを備え、
前記封止部は、母材及び該母材中に分散され前記母材の内部での前記光の波長の４分の１以下の実効粒径を有する無機材料よりなる粒子を含むコンポジット材料からなる封止材を含み、且つ、前記半導体チップを覆う第１の封止部と、該第１の封止部の外側に形成された第２の封止部とにより構成されており、
前記第２の封止部は、前記粒子として紫外域の光を吸収する材料よりなる粒子を含む半導体発光装置。
【請求項２４】
請求項２３において、
前記第２の封止部は、前記半導体チップの上方、下方及び側方を覆うように形成されている半導体発光装置。
【請求項２５】
青色域から紫外域までの波長を有する光を放出する半導体チップと、
前記光が通過する通過径路上の少なくとも一部の領域に形成された封止部と、
前記半導体チップを保持する保持材と、
前記半導体チップと前記保持材とを固着する透明性を有するペースト材とを備え、
前記ペースト材は、
母材及び該母材中に分散され前記母材の内部での前記光の波長の４分の１以下の実効粒径を有する無機材料よりなる粒子を含むコンポジット材料からなり、
前記粒子は紫外域の光を吸収する材料よりなる半導体発光装置。
【請求項２６】
請求項１３〜２５のいずれか１項において、
前記封止部は、蛍光材を含む半導体発光装置。
【請求項２７】
請求項１〜８及び１３〜２５のいずれか１項において、
前記粒子は、無機化合物よりなる半導体発光装置。
【請求項２８】
請求項１〜８及び１３〜２５のいずれか１項において、
前記母材は、樹脂材料よりなる半導体発光装置。
【請求項２９】
請求項２８において、
前記樹脂材料は、無機高分子材料である半導体発光装置。
【請求項３０】
請求項２８において、
前記樹脂材料は、有機高分子材料である半導体発光装置。
【請求項３１】
請求項１〜８及び１３〜２５のいずれか１項において、
前記母材は、可視光に対して透明な材料よりなる半導体発光装置。
【請求項３２】
請求項１〜８及び１３〜２５のいずれか１項において、
前記コンポジット材料は、可視光に対して透明である半導体発光装置。
【請求項３３】
請求項１〜８及び１３〜２５のいずれか１項において、
前記光の波長に対する前記粒子の屈折率は、前記光の波長に対する前記母材の屈折率よりも大きく、且つ前記半導体チップの屈折率と同等かそれ以下である半導体発光装置。
【請求項３４】
請求項１〜８及び１３〜２５のいずれか１項において、
前記粒子の前記コンポジット材料に占める割合は、５体積％以上且つ６０体積％以下である半導体発光装置。
【請求項３５】
請求項１〜３又は２０〜２５のいずれか１項において、
前記封止部は、外形が半球状である半導体発光装置。
【請求項３６】
請求項１〜３又は２０〜２５のいずれか１項において、
前記封止部は、断面の外形が四角形状である半導体発光装置。
【請求項３７】
請求項１〜４、７、８及び１３〜２５のいずれか１項において、
前記封止部における前記半導体チップの側方の領域に設けられ、前記光を反射する反射部材をさらに備えている半導体発光装置。
【請求項３８】
請求項３７において、
前記封止部は、その断面形状が下方に狭く上方に広い逆テーパ状を有している半導体発光装置。
【手続補正２】
【補正対象書類名】明細書
【補正対象項目名】全文
【補正方法】変更
【補正の内容】
【発明の詳細な説明】
【技術分野】
【０００１】
本発明は、ＬＥＤ（Ｌｉｇｈｔ Ｅｍｉｔｔｉｎｇ Ｄｉｏｄｅ）チップ等の半導体チップをパッケージ化した半導体発光装置に関する。
【背景技術】
【０００２】
近年、白色ＬＥＤ装置が実用化され、蛍光灯に替わる照明部品として注目を集めている。
【０００３】
窒化ガリウム（ＧａＮ）系の化合物半導体を用いた青色域から紫外域で発光するＬＥＤチップが開発されたことが、白色ＬＥＤ装置の実用化に拍車をかけている。
【０００４】
青色域から紫外域で発光するＬＥＤチップを用いて白色光を得る方法には、主に２つの方法がある（例えば、非特許文献１を参照。）。第１に、青色ＬＥＤチップから放射される青色光と、セリウム添加イットリウムアルミニウムガーネット（ＹＡＧ：Ｃｅ）等の蛍光材を青色光により励起して得られる黄色光とにより白色光を得る方法がある。第２に、紫色域から紫外域で発光するＬＥＤチップから放射される光によって複数種類の蛍光材を励起して、赤色、緑色及び青色のいわゆる三原色の光により白色光を得る方法がある。蛍光材には、赤色用としてＹ２Ｏ２Ｓ：Ｅｕ（略称Ｐ２２−ＲＥ３）が、緑色用としてＺｎＳ：Ｃｕ，Ａｌ（略称Ｐ２２−ＧＮ４）又は（Ｂａ，Ｍｇ）Ａｌ１０Ｏ１７：Ｅｕ，Ｍｎ（略称ＬＰ−Ｇ３）が、青色用として（Ｓｒ，Ｃａ，Ｂａ，Ｍｇ）１０（ＰＯ４）６Ｃｌ２：Ｅｕ（略称ＬＰ−Ｂ１）又は（Ｂａ，Ｍｇ）Ａｌ１０Ｏ１７：Ｅｕ（略称ＬＰ−Ｂ４）がそれぞれ用いられる。
【０００５】
白色ＬＥＤ装置は、青色域から紫外域で発光するＬＥＤチップと上述した蛍光材とを封止用樹脂材によりパッケージ化することにより実現される。パッケージの形態としては、代表的なものとしては、封止用樹脂材を砲弾型に形成する構成がある（例えば、非特許文献２を参照。）。
【０００６】
以下、砲弾型のパッケージ形状を持つ従来の白色ＬＥＤ装置について図４５を参照しながら説明する。
【０００７】
図４５に示すように、従来例に係る白色ＬＥＤ装置１００は、第１のリードフレーム１０１Ａの一方の端部にカップ状に設けられたダイパッド部の底面上に、青色域から紫外域で発光するＬＥＤチップ１０２がＡｇペースト材又は絶縁ペースト材等のチップ固着用ペースト材１０３により固着されている。
【０００８】
ＬＥＤチップ１０２の上面には、第１の電極１０４Ａ及び第２の電極１０４Ｂが形成されている。第１の電極１０４Ａは第１のワイヤ１０５Ａを介在させて第１のリードフレーム１０１Ａと電気的に接続され、第２の電極１０４Ｂは第２のワイヤ１０５Ｂを介在させて、第１のリードフレーム１０１Ａと対をなす第２のリードフレーム１０１Ｂと電気的に接続されている。
【０００９】
ＬＥＤチップ１０２は、砲弾状に成型された樹脂材１０５によって封止されている。樹脂材１０５には、一般にエポキシ樹脂又はシリコーン樹脂等の可視光に対して透明な樹脂材料が用いられる。また、樹脂材１０５中には、上述の蛍光材１０６が混練されている（例えば、特許文献１を参照。）。
【非特許文献１】只友  一行、他著「三菱電線工業時報」第９９号、２００２年７月、第３５−４１頁
【非特許文献２】杉本  勝、他著「松下電工技報」第５３号、Ｎｏ．１、第４−９頁
【特許文献１】特開２００４−７１９０８号公報
【特許文献２】特開２００５−９３７２４号公報
【発明の開示】
【発明が解決しようとする課題】
【００１０】
しかしながら、前記従来の白色ＬＥＤ装置１００は、封止用の樹脂材１０５としてエポキシ樹脂又はシリコーン樹脂を用いた場合には以下のような問題が生じる。
【００１１】
エポキシ樹脂を用いた場合には黄変の問題がある。すなわち、ＬＥＤチップ１０２から放射される青色域から紫外域の光によってエポキシ樹脂が黄変し、白色ＬＥＤ装置１００からの発光輝度が低下したり、色調が変化したりする。このため、封止用の樹脂材１０５には耐光性及び耐熱性が要求される。
【００１２】
また、チップ固着用ペースト材１０３が樹脂からなる場合には、ＬＥＤチップ１０２からの放射光により、チップ固着用ペースト材１０３が変色して発光輝度が低下したり、強度が劣化したりしてしまうという問題もある。
【００１３】
さらには、外部から入射される紫外域の光によっても、半導体発光装置を構成する樹脂材１０５及び蛍光材１０６だけでなく、樹脂からなるチップ固着用ペースト材１０３が劣化してしまうという問題がある。
【００１４】
また、シリコーン樹脂はエポキシ樹脂と比較して光の屈折率が低いため、ＬＥＤチップ１０２からの放射光が全反射しやすくなって、ＬＥＤチップ１０２からの光取り出し効率が低くなるという問題がある（例えば、特許文献２を参照。）。
【００１５】
なお、エポキシ樹脂を用いる場合でも、エポキシ樹脂の屈折率はＬＥＤチップ（特にＧａＮ系半導体）の屈折率と比較すると非常に小さいため、光取り出し効率は十分とはいえない。
【００１６】
また、発光波長が青色域から紫外域で発光するＬＥＤチップに限らず、青色よりも発光波長が長いＬＥＤチップにおいても、その光取り出し効率が十分に高いとはいえない。
【００１７】
本発明は、前記従来の問題に鑑み、発光素子が形成された半導体チップを封止する封止材料の耐光性、耐熱性及び光取り出し効率の向上を図ることを目的とする。
【課題を解決するための手段】
【００１８】
前記の目的を達成するため、本発明は、半導体発光装置の封止部を構成する母材に発光波長の４分の１以下の実効粒径を有する無機材料よりなる粒子を含ませる構成とする。
【００１９】
具体的に、本発明に係る第１の半導体発光装置は、青色域から紫外域までの波長を有する光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材と、蛍光材とを含むことを特徴とする。
【００２０】
第１の半導体発光装置によると、封止部の母材中に分散された粒子は無機材料よりなるため、該無機材料よりなる粒子を含めない場合と比べて封止部の耐光性及び耐熱性が向上する。その上、母材中に分散された粒子の実効粒径が半導体チップから放射される光の波長の４分の１以下であるため、封止部の透明性が損なわれない。すなわち、光取り出し効率が損なわれることがない。なお、粒子の大きさが光の波長よりも充分に小さいときは、無機粒子が分散されたコンポジット材料を、屈折率のばらつきがない均一な媒体とみなすことができる。また、粒子の粒径が光の波長の４分の１以下であれば、コンポジット材料中の光の散乱はレイリー散乱のみとなるので透光性が劣化することが少なくなる。
【００２１】
第１の半導体発光装置において、封止部は半導体チップの周囲を覆うように形成されていることが好ましい。
【００２２】
このようにすると、封止部の機械的強度が増すと共に、耐熱性が向上し封止部の剥離及びクラックが生じにくくなる。
【００２３】
第１の半導体発光装置において、封止部は半導体チップと接して形成されていることが好ましい。
【００２４】
このように、封止部と半導体チップとが接している場合においても、封止部の母材に粒子を含めない構成と比べて、封止部と半導体チップとの互いの熱膨張係数の差が小さくなるため、封止部の剥離及びクラックが生じにくくなる。
【００２５】
第１の半導体発光装置において、封止部は封止材よりなる第１の封止部と、該第１の封止部の外側に形成され、蛍光材を含む第２の封止部とにより構成されていることが好ましい。
【００２６】
このように、半導体チップに比較的に近く、従って光密度が比較的に高い部分にコンポジット材料である封止材よりなる第１の封止部を配置することにより、半導体チップからの高い光取り出し効率を実現できると共に高い耐光性及び耐熱性を得ることができる。さらに、半導体チップから比較的に遠く、従って光密度が比較的に低い部分に、コンポジット材料よりも透明性が高く且つ蛍光材を含む第２の封止部を配置することにより、第２の封止部における光の透過性を向上できる。その結果、半導体発光装置からの光取り出し効率を向上させることができる。
【００２７】
第１の封止部がコンポジット材料からなる場合に、第１の封止部における半導体チップの少なくとも下方及び側方に設けられ、光を反射する反射部材をさらに備えていることが好ましい。
【００２８】
このようにすると、半導体チップ側の第１の封止部を構成するコンポジット材料に含まれる粒子により、後述するように、青色域から紫外域のスペクトルが減衰し、相対的に赤色域等の短波長側のスペクトルが増大する。この現象を本願明細書においては、フィルタ効果と呼ぶ。これにより、平均演色評価指数（Ｒａ）が高くなり、また、色温度を下げることが可能となる。
【００２９】
さらにこの場合に、封止材は、透明性を有するペースト材により半導体チップを固着し且つ反射部材に保持された下地層であることが好ましい。
【００３０】
このように、下地層にコンポジット材料を用いても、半導体チップを固着するペースト材が透明であることから、下地層に含まれる粒子によるフィルタ効果によって、平均演色評価指数（Ｒａ）が高くなり、また、色温度を下げることが可能となる。
【００３１】
また、第１の半導体発光装置において、封止部は、封止材よりなる第１の封止部と、該第１の封止部の外側に形成され、第２の封止部とにより構成されており、粒子は紫外域の光を吸収する材料よりなることが好ましい。
【００３２】
このようにすると、第１の封止部を構成するコンポジット材料に含まれる紫外域の光を吸収する粒子により、樹脂等からなる封止材の紫外光による劣化を抑制することができる。
【００３３】
また、第１の半導体発光装置において、封止部は、蛍光材を含む第１の封止部と、該第１の封止部の外側に形成され封止材よりなる第２の封止部とにより構成されていることが好ましい。
【００３４】
このようにすると、第１の封止部の外側に形成された第２の封止部を構成するコンポジット材料に含まれる粒子により、青色域から紫外域のスペクトルが減衰し、相対的に赤色域等の短波長側のスペクトルが増大するフィルタ効果を得ることができる。これにより、平均演色評価指数（Ｒａ）を向上し、また、色温度を下げることが可能となる。
【００３５】
本発明に係る第２の半導体発光装置は、光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材を含み、且つ、半導体チップを覆う第１の封止部と該第１の封止部の外側に形成された第２の封止部とにより構成されており、第１の封止部における光の波長に対する第１の屈折率は、第２の封止部における光の波長に対する第２の屈折率よりも大きいことを特徴とする。
【００３６】
第２の半導体発光装置によると、封止部は、第１の半導体発光装置と同様に、母材中に分散され母材の内部での光の波長の４分の１以下の実効粒径を有する無機材料よりなる粒子を含むため、封止部の耐光性及び耐熱性が向上すると共に、封止部の透明性が損なわれることがない。その上、第１の封止部における光の波長に対する第１の屈折率は、第２の封止部における光の波長に対する第２の屈折率よりも大きいため、封止部全体の屈折率は半導体チップ側の内側領域で高く且つその外側領域で低くなる。従って、外側領域の低い屈折率により、半導体チップからの出射光の全反射が低減されるため、光の取り出し効率が向上する。
【００３７】
第２の半導体発光装置において、第１の封止部に含まれる粒子と、第２の封止部に含まれる粒子とは、組成が異なることが好ましい。
【００３８】
このように、例えば第２の封止部に含まれる粒子よりも屈折率が大きい組成の粒子を第１の封止部に含めれば、第２の封止部よりも第１の封止部の屈折率を確実に大きくすることができる。
【００３９】
また、第２の半導体発光装置において、第１の封止部における粒子のコンポジット材料に占める割合は、第２の封止部における粒子のコンポジット材料に占める割合よりも高いことが好ましい。
【００４０】
このようにすると、第２の封止部よりも第１の封止部の屈折率を確実に大きくすることができる。
【００４１】
本発明に係る第３の半導体発光装置は、光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材を含み、且つ、光の波長に対する屈折率が半導体チップに近い内側領域から外側領域に向けて小さくなるように設定されていることを特徴とする。
【００４２】
第３の半導体発光装置によると、封止部は、第１の半導体発光装置と同様に、母材中に分散され母材の内部での光の波長の４分の１以下の実効粒径を有する無機材料よりなる粒子を含むため、封止部の耐光性及び耐熱性が向上すると共に、封止部の透明性が損なわれることがない。その上、光の波長に対する屈折率が半導体チップに近い内側領域から外側領域に向けて小さくなるように設定されているため、封止部全体の屈折率は半導体チップ側の内側領域で高く且つその外側領域で低くなる。従って、外側領域の低い屈折率により、半導体チップからの出射光の全反射が低減されるため、光の取り出し効率が向上する。
【００４３】
第３の半導体発光装置において、封止部における粒子のコンポジット材料に占める割合は、半導体チップに近い内側領域がその外側領域と比べて高いことが好ましい。
【００４４】
このようにすると、封止部における外側領域よりも内側領域の屈折率を確実に大きくすることができる。
【００４５】
また、第３の半導体発光装置において、封止部に含まれる粒子は、封止部の内側に含まれる粒子の組成と封止部の外側に含まれる粒子の組成とが異なることが好ましい。
【００４６】
このように、例えば封止部の外側領域に含まれる粒子よりも屈折率が大きい組成の粒子を封止部の内側領域に含めれば、封止部における外側領域よりも内側領域の屈折率を確実に大きくすることができる。
【００４７】
第４の半導体発光装置は、光を放出する半導体チップと、光が通過する通過径路上の少なくとも一部の領域に形成された封止部とを備え、封止部は、母材及び該母材中に分散され母材の内部での光の波長の４分の１以下の実効粒径を有する無機材料よりなる粒子を含むコンポジット材料からなる封止材を含み、且つ、半導体チップを覆う第１の封止部と、該第１の封止部の外側に形成された第２の封止部とにより構成されており、第２の封止部は、粒子として紫外域の光を吸収する材料よりなる粒子を含むことを特徴とする。
【００４８】
第４の半導体発光装置によると、第２の封止部は、粒子として紫外域の光を吸収する材料よりなる粒子を含むため、半導体チップから放出される光に紫外域の波長成分を含む場合に、不要な紫外光の放出を抑制することができる。また、外部から入射される紫外光に対しても、第２の封止部に添加された粒子に吸収されるため、封止材等の劣化を防止することができる。
【００４９】
第４の半導体発光装置において、第２の封止部は、半導体チップの上方、下方及び側方を覆うように形成されていることが好ましい。
【００５０】
第５の半導体発光装置は、青色域から紫外域までの波長を有する光を放出する半導体チップと、光が通過する通過径路上の少なくとも一部の領域に形成された封止部と、半導体チップを保持する保持材と、半導体チップと保持材とを固着する透明性を有するペースト材とを備え、ペースト材は、母材及び該母材中に分散され母材の内部での光の波長の４分の１以下の実効粒径を有する無機材料よりなる粒子を含むコンポジット材料からなり、粒子は紫外域の光を吸収する材料よりなることを特徴とする。
【００５１】
第５の半導体発光装置によると、半導体チップと保持材とを固着する透明性を有するペースト材は、無機材料よりなる粒子を含むコンポジット材料からなり、該粒子は紫外域の光を吸収する材料よりなるため、ペースト材の紫外光による劣化と変色による発光輝度の低下とを抑制できる。また、ペースト材が透明であるため、半導体チップからの放出される光をペースト材を通して外部に出力することができるので、光の取り出し効率が向上する。また、コンポジット材料からなるペースト材により、半導体チップから生じる熱の保持材への放熱性が向上する。
【００５２】
第２又は第３の半導体発光装置において、封止部は蛍光材を含むことが好ましい。
【００５３】
このようにすると、半導体チップからの出射光が青色域又は紫外域の光である場合に、蛍光材を励起して白色光を得ることができる。
【００５４】
第１〜第３の半導体発光装置において、粒子は無機化合物よりなることが好ましい。
【００５５】
このようにすると、耐光性、耐熱性又は機械強度の向上のための材料選択の幅を広げることができる。
【００５６】
第１〜第３の半導体発光装置において、母材は樹脂材料よりなることが好ましい。
【００５７】
このようにすると、封止部の成型性が向上する。
【００５８】
この場合に、樹脂材料は無機高分子材料であることが好ましい。このようにすると、耐光性及び耐熱性を向上させやすくなる。
【００５９】
また、この場合に、樹脂材料は有機高分子材料であることが好ましい。このようにすると、成型性を向上させやすくなる。
【００６０】
第１〜第３の半導体発光装置において、母材は可視光に対して透明な材料よりなることが好ましい。
【００６１】
このようにすると、封止部の透明性がさらに向上するため、光取り出し効率がより向上する。
【００６２】
第１〜第３の半導体発光装置において、コンポジット材料は可視光に対して透明であることが好ましい。
【００６３】
このようにすると、封止部の透明性がさらに向上するため、光取り出し効率がより向上する。
【００６４】
第１〜第３の半導体発光装置において、光の波長に対する粒子の屈折率は光の波長に対する母材の屈折率よりも大きく、且つ半導体チップの屈折率と同等かそれ以下であることが好ましい。
【００６５】
このようにすると、封止部の屈折率が粒子を添加しない場合と比べて高くなるため、光取り出し効率がさらに向上する。
【００６６】
第１〜第３の半導体発光装置において、粒子のコンポジット材料に占める割合は５体積％以上且つ６０体積％以下であることが好ましい。
【００６７】
このようにすると、コンポジット材料の透明性を十分に確保しつつ、その耐光性及び耐熱性が向上させることができる。なお、粒子のコンポジット材料に占める割合は１０体積％以上且つ５０体積％以下がより好ましく、２０体積％以下且つ４０体積％以下とすることがさらに好ましい。
【００６８】
第１又は第３の半導体発光装置において、封止部は外形が半球状であることが好ましい。
【００６９】
このようにすると、半導体チップからの出射光の全反射の抑制効果を高めることができる。
【００７０】
また、第１又は第３の半導体発光装置において、封止部は断面の外形が四角形状であることが好ましい。
【００７１】
このようにすると、コンポジット材料からなる封止材を印刷法等により塗布することができ、形成が容易となる。また、上面が平面で構成されるため、デバイスとして扱いやすくなる。
【００７２】
第１の半導体発光装置が第１の封止部及び第２の封止部を有する場合又は第３の半導体発光装置において、第１の封止部及び第２の封止部は、外形が半球状であることが好ましい。
【００７３】
第１の半導体発光装置が第１の封止部及び第２の封止部を有する場合又は第３の半導体発光装置において、第１の封止部は断面の外形が四角形状であり、第２の封止部は外形が半球状であることが好ましい。
【００７４】
第１の半導体発光装置が第１の封止部及び第２の封止部を有する場合又は第３の半導体発光装置において、第１の封止部及び第２の封止部は、断面の外形が四角形状であることが好ましい。
【００７５】
第１の半導体発光装置が第１の封止部及び第２の封止部を有する場合又は第３の半導体発光装置において、第１の封止部は外形が半球状であり、第２の封止部は断面の外形が四角形状であることが好ましい。
【００７６】
第１〜第３の半導体発光装置は、封止部における半導体チップの側方の領域に設けられ、光を反射する反射部材をさらに備えていることが好ましい。
【００７７】
このようにすると、光取り出し効率がさらに向上する。
【００７８】
この場合に、封止部はその断面形状が下方に狭く上方に広い逆テーパ状を有していることが好ましい。
【発明の効果】
【００７９】
本発明の半導体発光装置によると、長寿命で且つ高輝度な白色ＬＥＤ等の半導体発光装置を実現できる。
【発明を実施するための最良の形態】
【００８０】
（第１の実施形態）
本発明の第１の実施形態に係る半導体発光装置について図面を参照しながら説明する。
【００８１】
図１は本発明の第１の実施形態に係る半導体発光装置である白色ＬＥＤ装置の模式的な断面構成を示している。図１に示すように、第１の実施形態に係る白色ＬＥＤ装置１０は、第１のリードフレーム１１Ａの上端部にカップ状に設けられたダイパッド部の底面上にＬＥＤチップ１２がＡｇペースト材又は絶縁ペースト材等のチップ固着用ペースト材１３によって固着されて保持されている。
【００８２】
ＬＥＤチップ１２には、例えばＧａＮ系の化合物半導体よりなり、青色域から紫外域の波長を有する光を放出するＬＥＤチップを用いる。
【００８３】
ＬＥＤチップ１２の上面には、第１の電極１４Ａ及び第２の電極１４Ｂが形成されている。第１の電極１４Ａは第１のワイヤ１５Ａを介在させて第１のリードフレーム１１Ａと電気的に接続されると共に、第２の電極１４Ｂは第２のワイヤ１５Ｂを介在させて、第１のリードフレーム１１Ａと対をなす第２のリードフレーム１１Ｂと電気的に接続されている。
【００８４】
ＬＥＤチップ１２は、第１のリードフレーム１１Ａのダイパッド部及び第２のリードフレーム１１Ｂの上端部を含むように砲弾状に成型された封止部１６により封止されている。
【００８５】
封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。
【００８６】
ＬＥＤチップ１２から放射された青色域から紫外域の波長を有する光（以下、放射光と呼ぶ。）は、封止部１６の放射経路上に位置する蛍光材１６ｃを励起する。この励起光と放射光とが混色されることにより、又は複数色の励起光同士が混色されることにより、白色ＬＥＤ装置１０から白色光が得られる。
【００８７】
図２に封止部１６の一部を拡大して示す。図２に示すように、無機材料よりなる微粒子１６ｂは、１次微粒子１６ｂ１と該１次微粒子１６ｂ１が凝縮してなる複合微粒子１６ｂ２とを含む。従って、微粒子１６ｂが母材１６ａ中に均一に分散されているとは、１次微粒子１６ｂ１及び複合微粒子１６ｂ２が位置によらず、実質的に均一に分散していることを意味する。
【００８８】
母材１６ａには、例えば、可視光に対して透明な材料であるエポキシ樹脂、アクリル樹脂又はシクロオレフィン樹脂等の有機高分子材料よりなる樹脂材、又はシリコーン樹脂等の無機高分子材料よりなる樹脂材を用いることができる。
【００８９】
ここで、微粒子１６ｂの実効粒径は、ＬＥＤチップ１２からの放射光の波長、すなわち母材１６ａ中における波長の４分の１以下に設定されている。
【００９０】
例えば、ＬＥＤチップ１２からの放射光の波長が空気中で４００ｎｍであって、母材１６ａがエポキシ樹脂とすると、該エポキシ樹脂の屈折率は約１．５であることから、母材１６ａ中における放射光の波長は２６７ｎｍとなる。従って、微粒子１６ｂの実効粒径を６７ｎｍ以下とすれば、母材１６ａ内での波長の４分の１以下に設定できる。
【００９１】
なお、微粒子１６ｂの実効粒径は、母材１６ａ中における波長の４分の１以下に限られず、１ｎｍ以上且つ１００ｎｍ以下に設定すれば、本発明の効果を得ることができる。好ましくは、青色域から紫外域の波長を有する放射光において、より十分な透明性を有するためには、微粒子１６ｂの実効粒径を１ｎｍ以上且つ５０ｎｍ以下とすればよい。
【００９２】
この際に、微粒子の粒径が１ｎｍ未満になると、量子的な効果が発現する材質では蛍光を生じる場合などがあり、特性に影響を及ぼす場合がある。なお、母材１６ａに添加された微粒子１６ｂの粒径及び実効粒径は、電子顕微鏡等により確認することができる。
【００９３】
ところで、１次微粒子１６ｂ１の粒径は、１ｎｍ以上且つ１００ｎｍ以下が好ましく、実質的な実効粒径を１ｎｍ以上且つ５０ｎｍ以下とすればより好ましい。なお、１次微粒子１６ｂ１の実効粒径の値は、溶液中での粒度分布計による粒径測定の他に、粉末でのガス吸着法による粒径測定、又は電子顕微鏡により観察した粒径測定により得ることができる。
【００９４】
さらに好ましくは、１次微粒子が１６ｂ１の平均粒径が１ｎｍ以上且つ１０ｎｍ以下であり、そのほとんどが凝集することなく均質に分散している状態であれば、レイリー散乱をより低減して十分な透明性を有するため好ましい。この状態は、コンポジット材料を透過型電子顕微鏡によって観察することによって、その均質な分散を確認できる。
【００９５】
ここで、実効粒径について図３を用いて説明する。図３において、横軸は微粒子１６ｂの粒径を表わし、左側の縦軸は縦軸の粒径に対する微粒子１６ｂの頻度を表わし、右側の縦軸は粒径の累積頻度を表わしている。実効粒径とは、微粒子１６ｂの全体のうち、その粒度頻度分布において累積頻度が５０％となる粒径を中心粒径（メジアン径：ｄ５０）とし、その中心粒径を中心として累積頻度が５０％の範囲Ａにある粒径範囲Ｂをさす。１次微粒子１６ｂ１の実効粒径についても同様である。実効粒径の値を精度良く求めるには、例えば、２００個以上の微粒子１６ｂ又は１次微粒子１６ｂ１を対象とすればよい。
【００９６】
微粒子１６ｂには、例えば無機酸化物、金属窒化物、金属炭化物、炭素化合物及び硫化物の群から選ばれる少なくとも１種類の無機材料を用いればよい。
【００９７】
無機酸化物には、酸化チタン（屈折率：２．２〜２．５）、酸化タンタル（屈折率２．０〜２．３）、酸化ニオブ（屈折率２．１〜２．３）、酸化タングステン（屈折率２．２）、酸化ジルコニウム（屈折率２．１）、酸化亜鉛（屈折率１．９〜２．０）、酸化インジウム（屈折率２．０）、酸化スズ（屈折率２．０）、酸化ハフニウム（屈折率２．０）、酸化イットリウム（屈折率１．９）、酸化シリコン（屈折率１．４〜１．５）又は酸化アルミニウム（屈折率１．７〜１．８）等を用いることができる。また、これらの複合無機酸化物を用いることもできる。金属窒化物には、窒化シリコン（屈折率１．９〜２．０）等が挙げられる。金属炭化物には、炭化シリコン（屈折率２．６）等が挙げられる。炭素化合物には、炭素単体ではあるが、ダイヤモンド（屈折率３．０）又はダイヤモンド・ライク・カーボン（屈折率３．０）等の透光性を有する無機材料が挙げられる。また、硫化物には、硫化銅又は硫化スズ等が挙げられる。なお、各無機材料名に付した屈折率は、ＬＥＤチップ１２からの放射光すなわち青色光域から紫外域までの波長を持つ放射光に対する屈折率を示している。
【００９８】
さらに、微粒子１６ｂには、封止材１６ｄを高屈折率化するための無機化合物として、上述した酸化チタン、酸化タンタル、酸化ジルコニウム及び酸化亜鉛からなる群より選ばれる少なくとも１つの酸化物を主成分とする無機粒子を用いることができる。これらの無機粒子は、市販品の種類が多く、入手しやすいという利点がある。
【００９９】
但し、注意すべきこととして、酸化チタンのように紫外線によって光触媒作用を発現しやすい無機化合物については、強い光触媒作用を有するアナターゼ結晶構造ではなく、ルチル結晶構造を持つ化合物を用いるか、非晶質又は微粒子の表面に酸化シリコン（ＳｉＯ２ ）又は酸化アルミニウム（アルミナ：Ａｌ２Ｏ３）等の光触媒作用が不活性な無機化合物により微粒子の表面が修飾された材料を用いる必要がある。
【０１００】
コンポジット材料よりなる封止材１６ｄに占める微粒子１６ｂの割合は、５体積％以上且つ６０体積％以下が好ましい。微粒子１６ｂの割合が高くなり過ぎると、封止材１６ｄの透明性が低下し、逆に、微粒子１６ｂの割合が低くなり過ぎると、微粒子１６ｂを添加する効果が小さくなる。
【０１０１】
図４に、例えば、母材１６ａの材料として、屈折率がそれぞれ１．４、１．５及び１．６の材料を用い、微粒子１６ｂの材料として酸化チタン（ＴｉＯ２ ）（屈折率２．４）を用いた場合において、コンポジット材料よりなる封止材１６ｄに占める微粒子１６ｂの割合に対する該コンポジット材料の屈折率ｎｃの変化を計算した結果を示す。計算は以下の式（１）（Ｍａｘｗｅｌｌ−Ｇａｒｎｅｔｔの理論）を用いて行なった。なお、コンポジット材料の屈折率とは、コンポジット材料を１つの屈折率を有する媒体とみなしたときの実効的な屈折率をいう。
【０１０２】
ｎｃ２＝ｎ２２×｛ｎ１２＋２ｎ２２＋２Ｐ１（ｎ１２−ｎ２２）｝
／｛ｎ１２＋２ｎ２２−Ｐ１（ｎ１２−ｎ２２）｝  ………（１）
ここで、ｎｃはコンポジット材料の屈折率であり、ｎ１は微粒子１６ｂの屈折率であり、ｎ２は母材１６ａの屈折率であり、Ｐ１はコンポジット材料に占める微粒子１６ｂの割合（体積比）である。
【０１０３】
図４から、コンポジット材料の屈折率を１．８以上とするには、母材１６ａの屈折率が１．４、１．５及び１．６の場合には、コンポジット材料に占める微粒子１６ｂの割合をそれぞれ、４６体積％、３７体積％及び２８体積％とすればよいことが分かる。ここで、一般的な光学樹脂の屈折率の値は１．４から１．７の範囲であるため、屈折率の値を１．７を超えて１．８以上とすることは、光学樹脂のみでは実現が極めて難しい。従って、母材１６ａに用いる材質と微粒子１６ｂの材質とによって有効範囲は異なるものの、微粒子１６ｂのコンポジット材料に占める割合は５体積％以上且つ６０体積％以下とすることが好ましい。また、１０体積％以上且つ５０体積％以下がより好ましい。さらに、屈折率１．４から１．５５の範囲の汎用的な光学樹脂を母材１６ａとして用いた場合には、おおよそ２０体積％以下且つ４０体積％以下とすることがさらに好ましい。
【０１０４】
蛍光材１６ｃの材料には、ＬＥＤチップ１２が青色の放射光を出力する場合には、黄色光を得られるＹＡＧ：Ｃｅ等の蛍光材を用いればよい。また、紫色域から紫外域の放射光を出力する場合には、蛍光材１６ｃとして複数種類の蛍光材を用いる。具体的には、赤色用としてＹ２Ｏ２Ｓ：Ｅｕを、緑色用としてＺｎＳ：Ｃｕ，Ａｌ又は（Ｂａ，Ｍｇ）Ａｌ１０Ｏ１７：Ｅｕ，Ｍｎを、青色用として（Ｓｒ，Ｃａ，Ｂａ，Ｍｇ）１０（ＰＯ４）６Ｃｌ２：Ｅｕ又は（Ｂａ，Ｍｇ）Ａｌ１０Ｏ１７：Ｅｕをそれぞれ用いることができる。
【０１０５】
第１の実施形態に係る半導体発光装置によると、封止部１６を構成する封止材１６ｄ中に無機材料よりなる微粒子１６ｂを均一に分散するように添加しているため、微粒子１６ｂを添加しない場合と比べて、封止部１６における耐光性及び耐熱性が向上する。また、分散された微粒子１６ｂの実効粒径がＬＥＤチップ１２（半導体チップ）から放射される放射光の波長の４分の１以下に設定されているため、封止部１６の透明性が損なわれず、従って、光取り出し効率が損なわれことがない。
【０１０６】
さらに、微粒子１６ｂを添加しない場合と比べて、封止部１６とＬＥＤチップ１２との間の熱膨張係数の差が小さくなるため、封止部１６がＬＥＤチップ１２から剥離したり、封止部１６（封止材１６ｄ）にクラックが生じたりしにくくなる。
【０１０７】
また、封止部１６における放射光に対する屈折率が微粒子１６ｂを添加しない場合と比べて高くなるため、光取り出し効率がさらに向上する。
【０１０８】
なお、封止部１６に添加する微粒子１６ｂに、紫外域の光を吸収可能な酸化亜鉛（ＺｎＯ）、酸化チタン（ＴｉＯ２ ）又は酸化セリウム（ＣｅＯ２ ）を用いると、封止材１６ｄの母材１６ａがエポキシ樹脂等の有機高分子材料からなる場合に、紫外光による変色を抑制することができる。
【０１０９】
さらに、チップ固着用ペースト材１３に透明性を持たせると、該チップ固着用ペースト材１３にはＬＥＤチップ１２からの放射光が吸収されないため、光取り出し効率が向上する。なお、透明性を有するチップ固着用ペースト材１３は、例えばエポキシ樹脂又はシリコーン樹脂を主成分とする透明なペースト材、低融点ガラス材又はシロキサン結合を有する化合物を触媒で反応させる第１工程と、該第１工程における反応物を加水分解及び脱水縮合反応させる第２工程と、該第２工程の生成物を乾燥させることにより得られる低温硬化ガラス材に、紫外光を吸収する微粒子１６ｂを添加してコンポジット材とすると得ることができる。
【０１１０】
また、チップ固着用ペースト材１３に微粒子１６ｂを添加することにより、該チップ固着用ペースト材１３の放熱性が向上すると共に、微粒子１６ｂが紫外光を吸収するため、チップ固着用ペースト材１３の耐光性（耐ＵＶ性）も向上する。
【０１１１】
（第２の実施形態）
以下、本発明の第２の実施形態に係る半導体発光装置について図面を参照しながら説明する。
【０１１２】
図５は本発明の第２の実施形態に係る半導体発光装置である白色ＬＥＤ装置の模式的な断面構成を示している。なお、図１に示した構成要素と同一の構成要素には同一の符号を付すことにより説明を省略する。
【０１１３】
図５に示すように、第２の実施形態に係る半導体発光装置２０は、封止部２６が、第１のリードフレーム１１Ａのダイパッド部上に保持されたＬＥＤチップ１２を直接に覆う第１の封止部２６Ａと、該第１の封止部２６Ａを含む第１のリードフレーム１１Ａ及び第２のリードフレーム１１Ｂの各上端部を砲弾状に覆う第２の封止部２６Ｂとから構成されている。
【０１１４】
第１の封止部２６Ａは、第１の実施形態に係る微粒子１６ｂを含むコンポジット材料からなる封止材１６ｄにより構成され、第２の封止部２６Ｂは、蛍光材１６ｃが混錬された樹脂材２５により構成されている。樹脂材２５の材料には、第１の実施形態に係る母材１６ａと同一の材料を用いればよい。
【０１１５】
第２の実施形態に係る半導体発光装置２０によると、ＬＥＤチップ１２の近くで光密度が比較的に高い部分に、コンポジット材料からなる封止材１６ｄよりなる第１の封止部２６Ａを設けることにより、第１の実施形態と同様に、ＬＥＤチップ１２からの高い光取り出し効率を実現できると共に、高い耐光性及び耐熱性が得られる。
【０１１６】
また、ＬＥＤチップ１２から離れた位置で光密度が比較的に低い部分に、封止材１６ｄよりも透明性が高い樹脂材２５よりなる第２の封止部２６Ｂを第１の封止部２６Ａを覆うように設けることにより、第２の封止部２６Ｂにおける光の透過性を向上することができる。その結果、半導体発光装置２０からの光取り出し効率を向上させることができる。
【０１１７】
なお、ＬＥＤチップ１２の放射光が、青色域の波長よりも長い場合に、第１の封止部２６Ａに添加する微粒子１６ｂに、紫外光を吸収可能な酸化亜鉛、酸化チタン又は酸化セリウムを用いると、第１の封止部２６Ａを構成する母材１６ａの紫外光による劣化を抑制することができる。その結果、母材１６ａには、透明性に優れるものの、紫外光により黄変し易い例えばエポキシ樹脂を用いることができるようになる。
【０１１８】
（第３の実施形態）
以下、本発明の第３の実施形態に係る半導体発光装置について図面を参照しながら説明する。
【０１１９】
図６は本発明の第３の実施形態に係る半導体発光装置である白色ＬＥＤ装置の模式的な断面構成を示している。ここでも、図１に示した構成要素と同一の構成要素には同一の符号を付すことにより説明を省略する。
【０１２０】
図６に示すように、第３の実施形態に係る半導体発光装置３０は、ＬＥＤチップ１２が、基板３１と該基板３１の表面及び裏面に選択的に形成された少なくとも第１の配線３２Ａ及び第２の配線３２Ｂとを有するプリント配線基板上に実装されている。
【０１２１】
具体的には、ＬＥＤチップ１２は、第１の配線３２Ａ上にチップ固着用ペースト材１３により固着されており、ＬＥＤチップ１２の上面に形成された第１の電極１４Ａ及び第２の電極１４Ｂのうち、第１の電極１４Ａは第１のワイヤ１５Ａを介在させて第１の配線３２Ａと電気的に接続され、第２の電極１４Ｂは第２のワイヤ１５Ｂを介在させて第２の配線３２Ｂと電気的に接続されている。
【０１２２】
封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。
【０１２３】
第１の配線３２Ａ及び第２の配線３２Ｂとそれぞれ電気的に接続されたＬＥＤチップ１２は、プリント配線基板上において、封止部１６によりその周囲を封止されている。
【０１２４】
なお、第１の配線３２Ａ及び第２の配線３２Ｂは、例えばめっき法により銅（Ｃｕ）薄膜からなる配線を基板３１上に形成し、形成した配線の上にめっき法によりニッケル（Ｎｉ）と金（Ａｕ）とを順次成膜することにより形成できる。
【０１２５】
このように、第３の実施形態に係る半導体発光装置３０は、プリント配線基板上にＬＥＤチップ１２を実装した後に、母材１６ａと微粒子１６ｂとを含むコンポジット材料と蛍光材１６ｃとを混合してなる材料をトランスファーモールドすることにより実現される。
【０１２６】
これにより、第３の実施形態に係る半導体発光装置３０においても、第１の実施形態に係る半導体発光装置１０と同様に、封止部１６における耐光性及び耐熱性が向上すると共に、光取り出し効率が向上するという効果を得ることができる。
【０１２７】
（第４の実施形態）
以下、本発明の第４の実施形態に係る半導体発光装置について図面を参照しながら説明する。
【０１２８】
図７は本発明の第４の実施形態に係る半導体発光装置である白色ＬＥＤ装置の模式的な断面構成を示している。ここでも、図１に示した構成要素と同一の構成要素には同一の符号を付すことにより説明を省略する。
【０１２９】
図７に示すように、第４の実施形態に係る半導体発光装置４０は、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の上面を基板３１の主面と対向させる、いわゆるフリップチップ実装（フェイスダウン）法により実装されている。
【０１３０】
具体的には、ＬＥＤチップ１２に形成され、基板３１とそれぞれ対向する第１の電極１４Ａ及び第２の電極１４Ｂのうち、第１の電極１４Ａは第１のバンプ４１Ａを介在させて第１の配線３２Ａと電気的に接続され、第２の電極１４Ｂは第２のバンプ４１Ｂを介在させて第２の配線３２Ｂと電気的に接続されている。
【０１３１】
第１の配線３２Ａ及び第２の配線３２Ｂとそれぞれ電気的に接続されたＬＥＤチップ１２は、プリント配線基板上において、封止部１６によりその周囲を封止されている。
【０１３２】
封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。
【０１３３】
なお、第１のバンプ４１Ａ及び第２のバンプ４１Ｂの構成材料には、例えば金（Ａｕ）を用いることができる。
【０１３４】
このように、第４の実施形態に係る半導体発光装置４０は、プリント配線基板上にＬＥＤチップ１２をフリップチップ実装した後に、母材１６ａと微粒子１６ｂとを含むコンポジット材料と蛍光材１６ｃとを混合してなる材料をトランスファーモールドすることにより実現される。
【０１３５】
従って、第４の実施形態に係る半導体発光装置４０においても、第１の実施形態及び第３の実施形態に係る半導体発光装置１０、３０と同様に、封止部１６における耐光性及び耐熱性が向上すると共に、光取り出し効率が向上するという効果を得ることができる。
【０１３６】
また、第４の実施形態に係る半導体発光装置４０は、ＬＥＤチップ１２とプリント配線基板との電気的な接続にワイヤではなくバンプを用いているため、第３の実施形態に係る半導体発光装置３０と比較して、薄型化を実現できる。
【０１３７】
（第５の実施形態）
以下、本発明の第５の実施形態に係る半導体発光装置について図面を参照しながら説明する。
【０１３８】
図８は本発明の第５の実施形態に係る半導体発光装置である白色ＬＥＤ装置の模式的な断面構成を示している。ここでも、図１に示した構成要素と同一の構成要素には同一の符号を付すことにより説明を省略する。
【０１３９】
図８に示すように、第５の実施形態に係る半導体発光装置５０は、ＬＥＤチップ１２が、凹部５１ａを有するケース材５１における凹部５１ａの底面上に固着されている。ケース材５１は、例えば液晶ポリマ等の耐熱性樹脂材よりなり、少なくとも第１のリード５２Ａ及び第２のリード５２Ｂがインサート形成されている。なお、可視光に対する反射を考えると、白色の耐熱性樹脂材を用いることが好ましい。
【０１４０】
第１のリード５２Ａ及び第２のリード５２Ｂは、ケース材５１の凹部の５１ａの底面から露出しており、ＬＥＤチップ１２は、第１のリード５２Ａの露出した領域上にチップ固着用ペースト材１３により固着されている。
【０１４１】
ＬＥＤチップ１２の上面に形成された第１の電極１４Ａ及び第２の電極１４Ｂのうち、第１の電極１４Ａは第１のワイヤ１５Ａを介在させて第１のリード５２Ａと電気的に接続され、第２の電極１４Ｂは第２のワイヤ１５Ｂを介在させて第２のリード５２Ｂと電気的に接続されている。
【０１４２】
第５の実施形態においては、ケース材５１の凹部５１ａの底面上に固着されたＬＥＤチップ１２を、封止部１６によってケース材５１の凹部５１ａを充填することにより封止している。
【０１４３】
封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。
【０１４４】
なお、ここでは、第１のリード５２Ａ及び第２のリード５２Ｂのうち、ケース材５１の外部部分は、いわゆるガルウィング(Ｇｕｌｌ Ｗｉｎｇ：ＧＷ）型の端子形状）としている。但し、各リード５２Ａ、５２Ｂの外側の形状はＧＷ型に限られず、Ｊ字形状となるように成型してもよい。
【０１４５】
このように、第５の実施形態に係る半導体発光装置５０においても、第１の実施形態、第３の実施形態及び第４の実施形態に係る半導体発光装置１０、３０、４０と同様に、封止部１６における耐光性及び耐熱性が向上すると共に、光取り出し効率が向上するという効果を得ることができる。
【０１４６】
なお、第３、第４及び第５の各実施形態に係る封止部１６に代えて、第２の実施形態に係る第１の封止部２６Ａ及び第２の封止部２６Ｂのように、ＬＥＤチップ１２を無機材料よりなる微粒子１６ｂを含む封止材１６ｄにより直接に覆い、この封止材１６ｄを蛍光材１６ｃを含む母材１６ａにより覆う構成としてもよい。
【０１４７】
また、第１〜第５の各実施形態において、コンポジット材料と半導体チップとの間の少なくとも一部に所定の空間を設けてもよい。
【０１４８】
図９（ａ）は第５の実施形態に係る半導体発光装置５０におけるＬＥＤチップ１２を構成する基板の材料ごとにシミュレーションにより求めた、封止部１６の屈折率と出射光の全光束の変化率との関係を示し、図９（ｂ）は同様のシミュレーションにより求めた、封止部１６の屈折率と全光束との関係を示している。ここで、シミュレーションに用いた基板材料は［表１］の通りである。また、［表１］に示す各基板材料ごとの屈折率は、可視光領域での各基材の代表的な値である。
【０１４９】
【表１】
2007018039.tif 000049
【０１５０】
図９（ａ）及び図９（ｂ）から分かるように、封止部１６の屈折率は１．２以上且つ２．５以下が好ましい。また、基板材料に屈折率が２．０よりも大きい酸化亜鉛（ＺｎＯ）、窒化ガリウム（ＧａＮ）又は炭化ケイ素（ＳｉＣ）等を用いる場合には、封止部１６の屈折率は１．４以上且つ２．２以下が好ましく、さらには、１．６以上且つ２．０以下が好ましい。
【０１５１】
（第６の実施形態）
以下、本発明の第６の実施形態に係る半導体発光装置について図面を参照しながら説明する。
【０１５２】
図１０は本発明の第６の実施形態に係る半導体発光装置である白色ＬＥＤ装置の模式的な断面構成を示している。ここでも、図１及び図６に示した構成要素と同一の構成要素には同一の符号を付すことにより説明を省略する。
【０１５３】
図１０に示すように、第６の実施形態に係る半導体発光装置３０Ａは、第３の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の裏面を基板３１の主面と対向させる、いわゆるジャンクションアップ（フェイスアップ）実装されている。
【０１５４】
封止部２６は、半導体発光装置チップ１２を直接に且つ半球状に覆う第１の封止部２６Ａと、該第１の封止部２６Ａを直接に且つ半球状に覆う第２の封止部２６Ｂとから構成されている。
【０１５５】
第１の封止部２６Ａは、母材１６ａ及び該母材１６ａの内部に均一に分散された無機材料よりなる第１の微粒子１６ｂを含むコンポジット材料からなる封止材１６ｄと、蛍光材１６ｃとにより構成されている。
【０１５６】
第２の封止部２６Ｂは、母材１６ａ及び該母材１６ａの内部に均一に分散された無機材料よりなる第２の微粒子１７ｂを含むコンポジット材料からなる封止材１６ｄと、蛍光材１６ｃとにより構成されている。ここで、第１の封止部２６Ａ及び第２の封止部２６Ｂを構成する材料には、第１の実施形態の封止部１６を構成する材料と同様の材料を用いればよい。但し、第６の実施形態においては、第１の微粒子１６ｂの屈折率は、第２の微粒子１７ｂの屈折率よりも大きい材料が選択される。
【０１５７】
ところで、ＬＥＤチップ１２が、結晶成長用の基板（エピタキシャル基板）を含め、窒化ガリウム（ＧａＮ）系半導体からなる場合は、［表１］に示したように、ＧａＮの屈折率は約２．５であり、微粒子を添加することにより、封止部の屈折率を最も取り出し効率が高い１．８程度に設定したとしても、該封止部の屈折率と空気の屈折率との差は大きい。
【０１５８】
そこで、第６実施形態においては、ＬＥＤチップ１２に近い第１の封止部２６Ａの屈折率の値を、ＬＥＤチップ１２から遠い第２の封止部２６Ｂの屈折率の値よりも大きくしている。具体的には、第２の封止部２６Ｂに添加する第２の微粒子１７ｂとして、第１の封止部２６Ａに添加する第１の微粒子１６ｂの屈折率よりも小さい屈折率を持つ無機材料を用いている。
【０１５９】
この構成により、空気と接する第２の封止部２６Ｂの屈折率が、ＬＥＤチップ１２と接する第１の封止部２６Ａの屈折率よりも小さくなるため、第２の封止部２６Ｂの屈折率と空気の屈折率との差が小さくなる。このため、第２の封止部２６Ｂの空気との界面における出射光の全反射を低減することができるので、封止部２６における耐光性及び耐熱性が向上すると共に、光取り出し効率をより一層向上することができる。
【０１６０】
また、第６の実施形態においては、第１の封止部２６Ａ及び第２の封止部２６Ｂの外形状を共に、例えばポッティング法により半球状としているため、出射光の全反射がさらに低減される。
【０１６１】
なお、ここでは、第１の封止部２６Ａ及び第２の封止部２６Ｂのいずれにも、蛍光材１６ｃを添加しているが、蛍光材１６ｃはいずれか一方にのみ添加してもよい。
【０１６２】
（第６の実施形態の第１変形例）
図１１は本発明の第６の実施形態の第１変形例に係る半導体発光装置である白色ＬＥＤ装置の模式的な断面構成を示している。
【０１６３】
図１１に示すように、第１変形例に係る半導体発光装置３０Ｂは、ＬＥＤチップ１２を直接に覆う第１の封止部２６Ａの断面の外形状を四角形状としている。
【０１６４】
これにより、第１の封止部２６Ａは封止材１６ｄの形成法として、印刷法を用いることができるため、生産性が向上する。
【０１６５】
（第６の実施形態の第２変形例）
図１２は本発明の第６の実施形態の第２変形例に係る半導体発光装置である白色ＬＥＤ装置の模式的な断面構成を示している。
【０１６６】
図１２に示すように、第２変形例に係る半導体発光装置３０Ｃは、ＬＥＤチップ１２を直接に覆う第１の封止部２６Ａと、該第１の封止部を覆う第２の封止部２６Ｂの断面の外形状を共に四角形状としている。
【０１６７】
これにより、第１の封止部２６Ａは封止材１６ｄの形成法として、印刷法を用いることができ、また、第２の封止部２６Ｂはトランスファーモールド法により形成できるため、生産性が向上する。その上、封止部２６の上面が平坦となるため、デバイスとしての扱いが容易となる。
【０１６８】
（第６の実施形態の第３変形例）
図１３は本発明の第６の実施形態の第３変形例に係る半導体発光装置である白色ＬＥＤ装置の模式的な断面構成を示している。
【０１６９】
図１３に示すように、第３変形例に係る半導体発光装置３０Ｄは、ＬＥＤチップ１２を直接に覆う第１の封止部２６Ａの外形状を半球状とし、該第１の封止部２６Ａを覆う第２の封止部２６Ｂの断面の外形状を四角形状としている。
【０１７０】
これにより、半球状の外形を持つ第１の封止部２６Ａにより全反射が低減されると共に、平坦な上面を持つ第２の封止部２６Ｂにより、デバイスとしての扱いが容易となる。
【０１７１】
（第６の実施形態の第４変形例）
図１４は本発明の第６の実施形態の第４変形例に係る半導体発光装置である白色ＬＥＤ装置の模式的な断面構成を示している。
【０１７２】
図１４に示すように、第４変形例に係る半導体発光装置５０Ａは、第５の実施形態と同様に、ＬＥＤチップ１２が、凹部５１ａを有するケース材５１における凹部５１ａの底面上にフェイスアップ法により固着されている。
【０１７３】
ここでは、ＬＥＤチップ１２を直接に覆う第１の封止部２６Ａ及び該第１の封止部２６Ａを覆う第２の封止部２６Ｂの断面形状は、共に四角形状である。
【０１７４】
本変形例においては、ケース材５１に白色の耐熱性樹脂材を用いると、さらにはケース材５１の内壁面上に金属、例えばアルミニウム（Ａｌ）の蒸着等によるメタライジングを行なうことによって、該ケース材５１の内壁面は反射面として機能する。その上、ケース材５１の内壁面を下方から上方に向けて拡がる逆テーパ状としているため、封止部２６を第１の微粒子１６ｂ及び第２の微粒子１７ｂによる屈折率差を設ける構成だけでなく、ケース材５１及びその形状によっても、光の取り出し効率が向上する。
【０１７５】
なお、第１の封止部２６Ａの形成に印刷法を用いる場合で、ケース材５１の凹部５１ａの底面上に直接に印刷できない場合には、例えば、サブマウント材の上にあらかじめＬＥＤチップ１２を実装しておき、第１の封止部２６Ａを印刷法により形成した後、該サブマウント材をケース材５１の底面上に実装すればよい。
【０１７６】
図１５（ａ）及び図１５（ｂ）は第６の実施形態の第４変形例に係る半導体発光装置５０Ａにおいて、第１の封止部２６Ａ及び第２の封止部２６Ｂの各屈折率と光取り出し効率との関係をシミュレーションにより求めた結果を示す。ここで、図１５（ａ）はＬＥＤチップ１２を構成する基板材料にＧａＮを用いた場合であり、図１５（ｂ）は基板材料にサファイアを用いた場合である。ここで、第１の封止部２６Ａの厚さは５００μｍとし、第２の封止部２６Ｂの厚さは２００μｍとしている。
【０１７７】
図１５（ａ）及び図１５（ｂ）から分かるように、ＬＥＤチップ１２の基板にＧａＮを用いた場合は、第１の封止部２６Ａの屈折率が大きい程、光取り出し効率は高くなり、ＬＥＤチップ１２の基板にサファイアを用いた場合は、第１の封止部２６Ａの屈折率の変化の影響は小さい。
【０１７８】
また、基板がＧａＮであってもサファイアであっても、第２の封止部２６Ｂの屈折率が小さい程、光取り出し効率は高くなるが、第１の封止部２６Ａの屈折率の変化に対する光取り出し効率の変化率は小さくなる。
【０１７９】
（第６の実施形態の第５変形例）
図１６は本発明の第６の実施形態の第５変形例に係る半導体発光装置である白色ＬＥＤ装置の模式的な断面構成を示している。
【０１８０】
図１６に示すように、第５変形例に係る半導体発光装置５０Ｂは、ＬＥＤチップ１２が、凹部５１ａを有するケース材５１における凹部５１ａの底面上に固着されている。
【０１８１】
ここでは、ＬＥＤチップ１２を直接に覆う第１の封止部２６Ａの外形状を半球状とし、該第１の封止部２６Ａを覆う第２の封止部２６Ｂの断面の外形状を四角形状としている。
【０１８２】
これにより、外形が半球状の第１の封止部２６Ａにより反射が低減されると共に、ケース材５１により光取り出し効率が向上する。
【０１８３】
（第６の実施形態の第６変形例）
図１７は本発明の第６の実施形態の第６変形例に係る半導体発光装置である白色ＬＥＤ装置の模式的な断面構成を示している。
【０１８４】
図１７に示すように、第６変形例に係る半導体発光装置５０Ｃは、第２の封止部２６Ｂの封止材１６ｄに添加される微粒子１６ｄを、第１の封止部２６Ａの封止材１６ｄに添加される微粒子１６ｄと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしている。すなわち、第２の封止部２６Ｂにおける微粒子１６ｂの添加濃度を、第１の封止部２６Ａにおける微粒子１６ｂの添加濃度よりも小さくしている。ここで、添加濃度に差を設けるには、濃度勾配を持たせてもよく、また、段階的に変化させてもよい。
【０１８５】
このようにしても、第２の封止部２６Ｂの屈折率が、第１の封止部２６Ａの屈折率よりも小さくなる。
【０１８６】
なお、本変形例においては、第１の封止部２６Ａに添加する微粒子１６ｂと第２の封止部２６Ｂに添加する微粒子１６ｂとに同一組成の無機材料を用いて、添加濃度のみを変更したが、これに代えて、第２の封止部２６Ｂの屈折率が第１の封止部２６Ａの屈折率よりも小さくなる限りにおいて、第１の封止部２６Ａに添加する微粒子１６ｂと第２の封止部２６Ｂに添加する微粒子１６ｂとの組成及び濃度を変えてもよい。
【０１８７】
また、図１７にはＬＥＤチップ１２を直接に覆う第１の封止部２６Ａの外形状を半球状とした場合を示したが、第６の実施形態の第４変形例で説明した図１４と同様に第１の封止部２６Ａの断面の外形状を四角形状としてもよい。
【０１８８】
また、第６の実施形態及び第６の実施形態の第１〜第３変形例においても、本変形例と同様に、第２の封止部２６Ｂの封止材１６ｄに添加される微粒子１７ｄを微粒子１６ｄに置き換え、第１の封止部２６Ａの封止材１６ｄに添加される微粒子１６ｄと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしてもよい。
【０１８９】
（第６の実施形態の第７変形例）
第６の実施形態及び各変形例においては、第１の封止部２６Ａ及び第２の封止部２６Ｂのいずれにも、蛍光材１６ｃを添加しているが、いずれか一方でもよい。
【０１９０】
図１８に示す第７変形例に係る半導体発光装置５０Ｄは、ＬＥＤチップ１２として、例えば緑色光を発光可能なリン化ガリウム（ＧａＰ）系半導体を用いており、この場合には、封止部２６に蛍光材１６ｃを添加する必要はない。
【０１９１】
ＬＥＤチップ１２に、ＧａＰ系半導体を用いる場合には、第１の電極１４Ａと第２の電極１４ＢとはＬＥＤチップ１２の下面と上面にそれぞれ対向して形成される。第１の電極１４ＡはＡｇペースト材等の導電性を有するチップ固着用ペースト材１３を介在させて第１のリード５２Ａと電気的に接続されると共に、第２の電極１４Ｂはワイヤ１５Ｂを介在させて第２のリード５２Ｂと電気的に接続される。
【０１９２】
なお、第６の実施形態及びその変形例においては、封止部２６を第１の封止部２６Ａ及び第２の封止部１６Ｂの２層構造としたが、２層構造に限られず、３層以上の積層構造としてもよい。但し、３層以上の積層構造とする場合には、ＬＥＤチップ１２から離れるにつれて、各封止部の屈折率を低減させる必要がある。
【０１９３】
（第７の実施形態）
以下、本発明の第７の実施形態に係る半導体発光装置について図面を参照しながら説明する。
【０１９４】
図１９は本発明の第７の実施形態に係る半導体発光装置である白色ＬＥＤ装置の模式的な断面構成を示している。ここでも、図１及び図７に示した構成要素と同一の構成要素には同一の符号を付すことにより説明を省略する。
【０１９５】
図１９に示すように、第７の実施形態に係る半導体発光装置４０Ａは、第４の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の上面を基板３１の主面と対向させることにより、フリップチップ実装されている。
【０１９６】
封止部２６は、半導体発光装置チップ１２を直接に且つ半球状に覆う第１の封止部２６Ａと、該第１の封止部２６Ａを直接に且つ半球状に覆う第２の封止部２６Ｂとから構成されている。
【０１９７】
第１の封止部２６Ａは、母材１６ａ及び該母材１６ａの内部に均一に分散された無機材料よりなる第１の微粒子１６ｂを含むコンポジット材料からなる封止材１６ｄと、蛍光材１６ｃとにより構成されている。
【０１９８】
第２の封止部２６Ｂは、母材１６ａ及び該母材１６ａの内部に均一に分散された無機材料よりなる第２の微粒子１７ｂを含むコンポジット材料からなる封止材１６ｄと、蛍光材１６ｃとにより構成されている。ここで、第１の封止部２６Ａ及び第２の封止部２６Ｂを構成する材料には、第１の実施形態の封止部１６を構成する材料と同様の材料を用いればよい。但し、第１の微粒子１６ｂの屈折率は、第２の微粒子１７ｂの屈折率よりも大きい材料を選択する必要がある。
【０１９９】
これにより、第７実施形態においても、第６の実施形態と同様に、ＬＥＤチップ１２に近い内側の第１の封止部２６Ａの屈折率の値が、ＬＥＤチップ１２から遠い外側の第２の封止部２６Ｂの屈折率の値よりも大きくなる。
【０２００】
すなわち、この構成により、空気と接する第２の封止部２６Ｂの屈折率が、ＬＥＤチップと接する第１の封止部２６Ａの屈折率よりも小さくなるため、第２の封止部２６Ｂの屈折率と空気の屈折率との差が小さくなる。このため、第２の封止部２６Ｂの空気との界面における出射光の全反射を低減することができるので、封止部１６における耐光性及び耐熱性が向上すると共に、光取り出し効率をより一層向上することができる。
【０２０１】
また、本実施形態においては、第１の封止部２６Ａ及び第２の封止部２６Ｂの外形状を共に、例えばポッティング法により半球状にしているため、出射光の全反射がさらに低減される。
【０２０２】
なお、第７の実施形態においては、第１の封止部２６Ａ及び第２の封止部２６Ｂのいずれにも、蛍光材１６ｃを添加しているが、蛍光材１６ｃはいずれか一方にのみ添加してもよい。
【０２０３】
（第７の実施形態の第１変形例）
図２０は本発明の第７の実施形態の第１変形例に係る半導体発光装置である白色ＬＥＤ装置の模式的な断面構成を示している。
【０２０４】
図２０に示すように、第１変形例に係る半導体発光装置４０Ｂは、ＬＥＤチップ１２を直接に覆う第１の封止部２６Ａの断面の外形状を四角形状としている。
【０２０５】
これにより、第１の封止部２６Ａは封止材１６ｄの形成法として、印刷法を用いることができるため、生産性が向上する。
【０２０６】
（第７の実施形態の第２変形例）
図２１は本発明の第７の実施形態の第２変形例に係る半導体発光装置である白色ＬＥＤ装置の模式的な断面構成を示している。
【０２０７】
図２１に示すように、第２変形例に係る半導体発光装置４０Ｃは、ＬＥＤチップ１２を直接に覆う第１の封止部２６Ａと、該第１の封止部を覆う第２の封止部２６Ｂの断面の外形状を共に四角形状としている。
【０２０８】
これにより、第１の封止部２６Ａは封止材１６ｄの形成法として、印刷法を用いることができ、また、第２の封止部２６Ｂはトランスファーモールド法により形成できるため、生産性が向上する。その上、封止部２６の上面が平坦となるため、デバイスとしての扱いが容易となる。
【０２０９】
（第７の実施形態の第３変形例）
図２２は本発明の第７の実施形態の第３変形例に係る半導体発光装置である白色ＬＥＤ装置の模式的な断面構成を示している。
【０２１０】
図２２に示すように、第３変形例に係る半導体発光装置４０Ｄは、ＬＥＤチップ１２を直接に覆う第１の封止部２６Ａの外形状を半球状とし、該第１の封止部２６Ａを覆う第２の封止部２６Ｂの断面の外形状を四角形状としている。
【０２１１】
これにより、半球状の外形を持つ第１の封止部２６Ａにより全反射が低減されると共に、平坦な上面を持つ第２の封止部２６Ｂにより、デバイスとしての扱いが容易となる。
【０２１２】
（第７の実施形態の第４変形例）
図２３は本発明の第７の実施形態の第４変形例に係る半導体発光装置である白色ＬＥＤ装置の模式的な断面構成を示している。
【０２１３】
図２３に示すように、第４変形例に係る半導体発光装置６０は、ＬＥＤチップ１２が、凹部５１ａを有するケース材５１における凹部５１ａの底面上にフリップチップ実装されている。
【０２１４】
ここでは、ＬＥＤチップ１２を直接に覆う第１の封止部２６Ａ及び該第１の封止部２６Ａを覆う第２の封止部の断面形状は、共に四角形状である。
【０２１５】
本変形例においては、ケース材５１に白色の耐熱性樹脂材を用いると、該ケース材５１の内壁面は反射面として機能する。その上、ケース材５１の内壁面を下方から上方に向けて拡がる逆テーパ状としているため、封止部２６を第１の微粒子１６ｂ及び第２の微粒子１７ｂによる屈折率差を設ける構成だけでなく、ケース材５１及びその形状によっても、光の取り出し効率が向上する。
【０２１６】
（第７の実施形態の第５変形例）
図２４は本発明の第７の実施形態の第５変形例に係る半導体発光装置である白色ＬＥＤ装置の模式的な断面構成を示している。
【０２１７】
図２４に示すように、第５変形例に係る半導体発光装置６０Ａは、ＬＥＤチップ１２が、凹部５１ａを有するケース材５１における凹部５１ａの底面上に、サブマウント材５３を介在させてフリップチップ実装されている。
【０２１８】
ＬＥＤチップ１２は、上面に少なくとも第１のサブマウント電極５４Ａ及び第２のサブマウント電極５４が形成された、例えばセラミックスからなるサブマウント材５３の上にフリップチップ実装されている。
【０２１９】
具体的には、第１の封止部２６Ａは、印刷法によりＬＥＤチップ１２を覆うように形成されている。第１の封止部２６Ａに封止されたＬＥＤチップ１２を有するサブマウント材５３は、ケース材５１の底面上に実装され、サブマウント材５３の上面に形成された第１のサブマウント電極５４Ａ及び第２のサブマウント電極５４Ｂのうち、第１のサブマウント電極５４Ａは第１のワイヤ１５Ａを介在させて第１のリード５２Ａと電気的に接続され、第２のサブマウント電極５４Ｂは第２のワイヤ１５Ｂを介在させて第２のリード５２Ｂと電気的に接続されている。
【０２２０】
なお、サブマウント材５３に、ツェナーダイオードを用いてもよい。
【０２２１】
また、図２４には第１の封止部２６Ａの断面の外形状を四角形状とした場合を示したが、第１の封止部２６Ａの外形状を半球状としてもよい。
【０２２２】
（第７の実施形態の第６変形例）
図２５は本発明の第７の実施形態の第６変形例に係る半導体発光装置である白色ＬＥＤ装置の模式的な断面構成を示している。
【０２２３】
図２５に示すように、第６変形例に係る半導体発光装置６０Ｂは、ＬＥＤチップ１２が、凹部５１ａを有するケース材５１における凹部５１ａの底面上にフリップチップ実装されて固着されている。
【０２２４】
ここでは、ＬＥＤチップ１２を直接に覆う第１の封止部２６Ａの外形状を半球状とし、該第１の封止部２６Ａを覆う第２の封止部２６Ｂの断面の外形状を四角形状としている。
【０２２５】
これにより、外形が半球状の第１の封止部２６Ａにより全反射が低減されると共に、ケース材５１により光取り出し効率が向上する。
【０２２６】
（第７の実施形態の第７変形例）
図２６は本発明の第７の実施形態の第７変形例に係る半導体発光装置である白色ＬＥＤ装置の模式的な断面構成を示している。
【０２２７】
図２６に示すように、第７変形例に係る半導体発光装置６０Ｃは、第２の封止部２６Ｂの封止材１６ｄに添加される微粒子１６ｂを、第１の封止部２６Ａの封止材１６ｄに添加される微粒子１６ｂと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしている。すなわち、第２の封止部２６Ｂにおける微粒子１６ｂの添加濃度を、第１の封止部２６Ａにおける微粒子１６ｂの添加濃度よりも小さくしている。ここで、添加濃度に差を設けるには、濃度勾配を持たせてもよく、また、段階的に変化させてもよい。
【０２２８】
このようにしても、第２の封止部２６Ｂの屈折率が、第１の封止部２６Ａの屈折率よりも小さくなる。
【０２２９】
なお、本変形例においては、第１の封止部２６Ａに添加する微粒子１６ｂと第２の封止部２６Ｂに添加する微粒子１６ｂとに同一組成の無機材料を用いて、その添加濃度のみを変更したが、これに代えて、第２の封止部２６Ｂの屈折率が第１の封止部２６Ａの屈折率よりも小さくなる限りにおいて、第１の封止部２６Ａに添加する微粒子１６ｂと第２の封止部２６Ｂに添加する微粒子１６ｂとの組成及び濃度を変えてもよい。
【０２３０】
また、図２６にはＬＥＤチップ１２を直接に覆う第１の封止部２６Ａの外形状を半球状とした場合を示したが、第７の実施形態の第４変形例で説明した図２３と同様に第１の封止部２６Ａの断面の外形状を四角形状としてもよい。
【０２３１】
また、第７の実施形態及び第７の実施形態の第１〜第３、第５変形例においても、本変形例と同様に、第２の封止部２６Ｂの封止材１６ｄに添加される微粒子１７ｂを微粒子１６ｂに置き換えて、第１の封止部２６Ａの封止材１６ｄに添加される微粒子１６ｂと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしてもよい。
【０２３２】
第７の実施形態及び各変形例においては、第１の封止部２６Ａ及び第２の封止部２６Ｂのいずれにも蛍光材１６ｃを添加しているが、いずれか一方でもよい。
【０２３３】
なお、第７の実施形態及びその変形例においては、封止部２６を第１の封止部２６Ａ及び第２の封止部１６Ｂの２層構造としたが、２層構造に限られず、３層以上の積層構造としてもよい。但し、３層以上の積層構造とする場合には、ＬＥＤチップ１２から離れるにつれて、各封止部の屈折率を低減させる必要がある。
【０２３４】
（第８の実施形態）
以下、本発明の第８の実施形態に係る半導体発光装置について図面を参照しながら説明する。
【０２３５】
図２７は本発明の第８の実施形態に係る半導体発光装置である白色ＬＥＤ装置の模式的な断面構成を示している。ここでも、図１及び図６に示した構成要素と同一の構成要素には同一の符号を付すことにより説明を省略する。
【０２３６】
図２７に示すように、第８の実施形態に係る半導体発光装置３０Ｅは、第３の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の裏面を基板３１の主面と対向させる、いわゆるジャンクションアップ（フェイスアップ）実装されている。
【０２３７】
封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。但し、第８の実施形態においては、微粒子１６ｂのコンポジット材料に占める割合を、ＬＥＤチップ１２に近い内側領域がその外側領域と比べて高くなるようにしている。
【０２３８】
ところで、ＬＥＤチップ１２が、結晶成長用の基板（エピタキシャル基板）を含め、窒化ガリウム（ＧａＮ）系半導体からなる場合は、［表１］に示したように、ＧａＮの屈折率は約２．５であり、微粒子を添加することにより、封止部の屈折率を最も取り出し効率が高い１．８程度に設定したとしても、該封止部の屈折率と空気の屈折率との差は大きい。
【０２３９】
そこで、第８実施形態においては、封止部１６におけるＬＥＤチップ１２に近い内側領域の屈折率の値を、その外側領域の屈折率の値よりも大きくしている。具体的には、封止部１６に添加する微粒子１６ｂの濃度を内側領域で高くし、外側に向けて微粒子１６ｂの濃度を低くすることにより、封止部１６の外側領域の屈折率をその内側領域よりも小さくしている。このとき、微粒子１６ｂの濃度は内側から外側に向けて徐々に低くしてもよく、また、段階的に低くしてもよい。
【０２４０】
従って、この構成により、空気と接する封止部１６の外側領域の屈折率が、ＬＥＤチップ１２と接する内側領域の屈折率よりも小さくなるため、封止部１６の外側領域の屈折率と空気の屈折率との差が小さくなる。このため、封止部１６の空気との界面における出射光の全反射を低減することができるので、封止部１６における耐光性及び耐熱性が向上すると共に、光取り出し効率をより一層向上することができる。
【０２４１】
また、本実施形態においては、封止部１６の外形状を共に、例えばポッティング法により半球状にしているため、出射光の全反射がさらに低減される。ここで、微粒子１６ｂの添加濃度を内側領域で高く、外側領域で低くするには、硬化前の液状のコンポジット材料を複数回に分けてポッティングする方法が挙げられる。すなわち、外側領域用のコンポジット材料における微粒子１６ｂの添加割合を、内側領域用のコンポジット材料の添加割合よりも小さくしてポッティングすればよい。このとき、２回目以降の微粒子１６ｂとして、１回目の微粒子１６ｂの屈折率よりも小さい屈折率を持つ無機材料からなる他の微粒子を選択してもよい。その後、硬化することによってコンポジット材料からなる封止部１６とすることにより、本実施形態の構成を形成できる。
【０２４２】
なお、第８の実施形態においては、封止部１６に蛍光材１６ｃを含めたが、前述したように、ＬＥＤチップ１２にＧａＰ系半導体を用いた緑色ＬＥＤ装置等の場合には、封止部１６に蛍光材１６ｃを含める必要はない。
【０２４３】
（第８の実施形態の第１変形例）
図２８は本発明の第８の実施形態の第１変形例に係る半導体発光装置である白色ＬＥＤ装置の模式的な断面構成を示している。
【０２４４】
図２８に示すように、第１変形例に係る半導体発光装置３０Ｆは、微粒子１６ｂの添加濃度を外側に向けて漸減した封止部１６の断面の外形状を四角形状としている。
【０２４５】
本変形例に係る封止部１６における封止材１６ｄの形成法として、微粒子１６ｂの添加濃度を、封止部１６の外側でその内側よりも小さくした複数回のトランスファーモールド法を用いることができる。
【０２４６】
（第８の実施形態の第２変形例）
図２９は本発明の第８の実施形態の第２変形例に係る半導体発光装置である白色ＬＥＤ装置の模式的な断面構成を示している。
【０２４７】
図２９に示すように、第２変形例に係る半導体発光装置５０Ｅは、第５の実施形態と同様に、フェイスアップ法により、ＬＥＤチップ１２が、凹部５１ａを有するケース材５１における凹部５１ａの底面上に固着されている。
【０２４８】
ここでは、ＬＥＤチップ１２を封止部１６Ａの断面形状は四角形状である。
【０２４９】
本変形例においては、ケース材５１に白色の耐熱性樹脂材を用いると、さらにはケース材５１の内壁に金属、例えばＡｌの蒸着等によってメタライジングを行なうことにより、該ケース材５１の内壁面は反射面として機能する。その上、ケース材５１の内壁面を下方から上方に向けて拡がる逆テーパ状としているため、微粒子１６ｂの添加濃度を外側に向けて低減することにより、封止部１６に漸減する屈折率差を設けるだけでなく、ケース材５１及びその形状によっても、光の取り出し効率が向上する。
【０２５０】
なお、本変形例に係る封止部１６は、複数回のポッティング法により形成することができる。
【０２５１】
（第９の実施形態）
以下、本発明の第９の実施形態に係る半導体発光装置について図面を参照しながら説明する。
【０２５２】
図３０は本発明の第９の実施形態に係る半導体発光装置である白色ＬＥＤ装置の模式的な断面構成を示している。ここでも、図１及び図７に示した構成要素と同一の構成要素には同一の符号を付すことにより説明を省略する。
【０２５３】
図３０に示すように、第９の実施形態に係る半導体発光装置４０Ｅは、第４の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の上面を基板３１の主面と対向させることにより、フリップチップ実装されている。
【０２５４】
封止部１６は、母材１６ａ及び該母材１６ａの内部に均一に分散された無機材料よりなる微粒子１６ｂを含むコンポジット材料からなる封止材１６ｄと、蛍光材１６ｃとにより構成されている。封止部１６を構成する材料には、第１の実施形態の封止部１６を構成する材料と同様の材料を用いればよい。但し、第９の実施形態においては、微粒子１６ｂのコンポジット材料に占める割合を、ＬＥＤチップ１２に近い内側領域がその外側領域と比べて高くなるようにしている。
【０２５５】
これにより、第９実施形態においても、第６の実施形態及び第８の実施形態と同様に、ＬＥＤチップ１２に近い封止部１６の内側領域の屈折率の値が、その外側領域の屈折率の値よりも大きくなる。
【０２５６】
すなわち、この構成により、空気と接する封止部１６の外側領域の屈折率が、ＬＥＤチップ１２と接する内側領域の屈折率よりも小さくなるため、封止部１６の外側領域の屈折率と空気の屈折率との差が小さくなる。このため、封止部１６の空気との界面における出射光の全反射を低減することができるので、封止部１６における耐光性及び耐熱性が向上すると共に、光取り出し効率をより一層向上することができる。ここで、微粒子１６ｂの添加濃度は、内側から外側に向けて徐々に低くしてもよく、また、段階的に低くしてもよい。
【０２５７】
また、本実施形態においては、封止部１６の外形状を共に、例えばポッティング法により半球状にしているため、出射光の全反射がさらに低減される。ここで、微粒子１６ｂの添加濃度を内側領域で高く、外側領域で低くするには、硬化前の液状のコンポジット材料を複数回に分けてポッティングする方法が挙げられる。すなわち、外側領域用のコンポジット材料における微粒子１６ｂの添加割合を、内側領域用のコンポジット材料の添加割合よりも小さくしてポッティングすればよい。このとき、２回目以降の微粒子１６ｂとして、１回目の微粒子１６ｂの屈折率よりも小さい屈折率を持つ無機材料からなる他の微粒子を選択してもよい。その後、硬化することによってコンポジット材料からなる封止部１６とすることにより、本実施形態の構成を形成できる。
【０２５８】
また、第９の実施形態においては、封止部１６の外形状を、例えばポッティング法により半球状としているため、出射光の全反射がさらに低減される。
【０２５９】
なお、ここでは、封止部１６に蛍光材１６ｃを含めたが、前述したように、ＬＥＤチップ１２にＧａＰ系半導体を用いた緑色ＬＥＤ装置等の場合には、封止部１６に蛍光材１６ｃを含める必要はない。
【０２６０】
（第９の実施形態の第１変形例）
図３１は本発明の第９の実施形態の第１変形例に係る半導体発光装置である白色ＬＥＤ装置の模式的な断面構成を示している。
【０２６１】
図３１に示すように、第１変形例に係る半導体発光装置４０Ｆは、微粒子１６ｂの添加濃度を外側に向けて漸減した封止部１６の断面の外形状を四角形状としている。
【０２６２】
本変形例に係る封止部１６における封止材１６ｄの形成法として、微粒子１６ｂの添加濃度を、封止部１６の外側でその内側よりも小さくした複数回のトランスファーモールド法を用いることができる。
【０２６３】
（第９の実施形態の第２変形例）
図３２は本発明の第９の実施形態の第２変形例に係る半導体発光装置である白色ＬＥＤ装置の模式的な断面構成を示している。
【０２６４】
図３２に示すように、第２変形例に係る半導体発光装置６０Ｅは、ＬＥＤチップ１２が、凹部５１ａを有するケース材５１における凹部５１ａの底面上にフリップ実装されている。
【０２６５】
ここでは、ＬＥＤチップ１２を封止部１６Ａの断面形状は四角形状である。
【０２６６】
本変形例においては、ケース材５１に白色の耐熱性樹脂材を用いると、さらにはケース材５１の内壁に金属、例えばＡｌの蒸着等によってメタライジングを行なうことにより、該ケース材５１の内壁面は反射面として機能する。その上、ケース材５１の内壁面を下方から上方に向けて拡がる逆テーパ状としているため、封微粒子１６ｂの添加濃度を外側に向けて低減することにより、封止部１６に漸減する屈折率差を設けるだけでなく、ケース材５１及びその形状によっても、光の取り出し効率が向上する。
【０２６７】
なお、本変形例に係る封止部１６は、複数回のポッティング法により形成することができる。
【０２６８】
また、本変形例において、第７の実施形態の第５変形例で説明したように、ＬＥＤチップ１２が、凹部５１ａを有するケース材５１における凹部５１ａの底面上に、サブマウント材５３を介在させてフリップチップ実装される構成を適用してもよい。
【０２６９】
（第１０の実施形態）
図３３は本発明の第１０の実施形態に係る半導体発光装置である白色ＬＥＤ装置の模式的な断面構成を示している。ここでも、図６及び図１０に示した構成要素と同一の構成要素には同一の符号を付すことにより説明を省略する。
【０２７０】
図３３に示すように、第１０の実施形態に係る半導体発光装置３０Ｇは、第６の実施形態と同様に、ＬＥＤチップ１２が、基板３１と該基板３１の表面及び裏面に選択的に形成された少なくとも第１の配線３２Ａ及び第２の配線３２Ｂとを有するプリント配線基板上に、ＬＥＤチップ１２の裏面を基板３１の主面と対向させる、いわゆるジャンクションアップ（フェイスアップ）実装されている。
【０２７１】
封止部２６は、半導体発光装置チップ１２を直接に且つ半球状に覆う第１の封止部２６Ａと、該第１の封止部２６Ａを直接に且つ半球状に覆う第２の封止部２６Ｂとから構成されている。
【０２７２】
第１の封止部２６Ａは、蛍光材１６ｃが混錬された樹脂材により構成され、第２の封止部２６Ｂは、母材１６ａ及び該母材１６ａの内部に均一に分散された無機材料よりなる微粒子１６ｂを含むコンポジット材料からなる封止材１６ｄにより構成されている。
【０２７３】
図３４は、第２の封止部２６Ｂに添加する微粒子１６ｂとして、径が３ｎｍ〜１０ｎｍの酸化ジルコニウム（ＺｒＯ２ ）を用い、該微粒子１６ｂの母材１６ａに対する割合を３０体積％とした場合の光の波長と透過率との関係を示している。図３４から、光の透過率が短波長側で大きく減少することが分かる。ここでは、この現象をフィルタ効果と呼ぶ。
【０２７４】
第１０の実施形態に係る半導体発光装置３０Ｇによると、第１の実施形態と同様の効果を得られる上に、上記のフィルタ効果によって、図３５に示すように、赤色域のスペクトル成分が相対的に増加する。すなわち、ＬＥＤチップ１２からの放射光と蛍光材１６ｃにより励起された合成光に対して、微粒子１６ｂの散乱により、青色域から紫外域のスペクトル成分が減衰して、赤色域のスペクトル成分が相対的に増加する。但し、測定に用いた半導体発光装置には、図２３に示したケース材５１にＬＥＤチップ１２を実装した構成を用いている。また、ＬＥＤチップ１２の放射光はピーク波長が４６０ｎｍの青色光であり、蛍光材１６ｃの励起光はピーク波長が５７５ｎｍの黄色光である。但し、蛍光材１６ｃは、ピーク波長が５９０ｎｍの橙色用の蛍光材とピーク波長が５３５ｎｍの緑色用の蛍光材とを調合している。
【０２７５】
これにより、［表２］に示すように、平均演色評価数Ｒａが増大し、また色温度が低下する。ここで、平均演色評価数Ｒａが高いということは、ある光源の下で照らされたものの色再現性が優れるということを示し、色温度が低いということは、光源が暖色であるということを示す。
【０２７６】
【表２】
2007018039.tif 000050
【０２７７】
ここで、比較例は第２の封止部２６Ｂを設けない構成の場合を示し、本発明１は微粒子１６ｂを含む第２の封止部２６Ｂの厚さが０．２ｍｍの場合を示し、本発明２は第２の封止部２６Ｂの厚さが１ｍｍの場合を示している。
【０２７８】
表２から分かるように、本発明１の場合は比較例と比べて平均演色評価数が増大し、また、本発明２の場合は比較例と比べて色温度が４００Ｋだけ低下している。但し、色温度はｄｕｖ（色度座標上の黒体軌跡からの差）値が±０．００２である。
【０２７９】
なお、第１０の実施形態の第１変形例として、第１の封止部２６Ａと第２の封止部２６Ｂとに、共に緑色光又は黄色光を得られる蛍光材を添加してもよい。このようにしても、第２の封止部２６Ｂに添加された微粒子１６ｂにより、合成光における青色域から紫外域のスペクトル成分が減衰して、赤色域のスペクトル成分が相対的に増大する。
【０２８０】
また、第２変形例として、第１の封止部２６Ａに緑色光又は黄色光を得られる第１の蛍光材を添加し、第２の封止部２６Ｂに微粒子１６ｂと赤色光を得られる第２の蛍光材とを添加してもよい。このようにすると、第１の蛍光材からの緑色光又は黄色光が赤色用の第２の蛍光材によって吸収され励起されるため、赤色域のスペクトル成分がさらに増大する。これにより、平均演色評価数がさらに増大すると共に色温度もさらに低下する。
【０２８１】
また、第３変形例として、第１の封止部２６Ａに赤色光を得られる第１の蛍光材を添加し、第２の封止部２６Ｂに微粒子１６ｂと緑色光又は黄色光を得られる第２の蛍光材とを添加してもよい。このようにすると、赤色用の第１の蛍光材は、第２の蛍光材の発光光である緑色光又は黄色光を吸収しないため、ＬＥＤチップ１２からの放射光の変換効率が向上する。
【０２８２】
また、第１０の実施形態及び各変形例において、第６の実施形態と同様に、第１の封止部２６Ａの屈折率をＬＥＤチップの屈折率よりも低くし、第２の封止部２６Ｂの屈折率を第１の封止部２６Ａの屈折率よりも低くすることが好ましい。このようにすると、光取り出し効率が向上する。
【０２８３】
なお、ＬＥＤチップ１２の放射光の波長が青色域ではなく、４１０ｎｍ以下の青紫域から３８０ｎｍ以下の紫外域の場合は、緑色用及び赤色用又は黄色用の各蛍光材に、青色用の蛍光材を少なくとも第１の封止部２６Ａに添加すると、白色の合成光を得ることができる。
【０２８４】
また、半導体発光装置３０Ｇの外形状及びＬＥＤチップ１２の実装法は、図３３に限られず、第２の実施形態、第６の実施形態の第１〜第５変形例又は第７の実施形態の第１〜第６変形例と同様の構成としてもよい。
【０２８５】
（第１０の実施形態の第４変形例）
図３６は本発明の第１０の実施形態の第４変形例に係る半導体発光装置である白色ＬＥＤ装置の模式的な断面構成を示している。ここでも、図８及び図１４に示した構成要素と同一の構成要素には同一の符号を付すことにより説明を省略する。
【０２８６】
図３６に示すように、第４変形例に係る半導体発光装置５０Ｆは、第５の実施形態と同様に、ＬＥＤチップ１２が、凹部５１ａを有するケース材５１における凹部５１ａの底面上にフェイスアップ法により固着されている。
【０２８７】
第１の封止部２６Ａは、蛍光材１６ｃが混錬された樹脂材により構成され、第２の封止部２６Ｂは、母材１６ａ及び該母材１６ａの内部に均一に分散された無機材料よりなる微粒子１６ｂを含むコンポジット材料からなる封止材１６ｄにより構成されている。
【０２８８】
第４変形例の特徴として、第１の封止部２６ＡはＬＥＤチップ１２と接してその周囲を覆うように形成される一方、第２の封止部２６Ｂは、ケース５１の上端面の上にケース５１の底面と平行に設けられることにより、第１の封止部２６Ａとの間に空隙部５１ｂが形成されている。
【０２８９】
さらに、空隙部５１ｂには、第１の封止部２６Ａを覆う第１のレンズ７０が形成され、第２の封止部２６Ｂの上には、該第２の封止部２６Ｂを覆う第２のレンズ部７１が形成されている。ここで、第１のレンズ７０及び第２のレンズ７１は、例えばシリコーン樹脂、エポキシ樹脂、オレフィン樹脂、アクリル樹脂、ユリア樹脂、イミド樹脂、ポリカーボネート樹脂又はガラス等を用いることができる。なお、第２のレンズ７１は必ずしも設ける必要はない。
【０２９０】
このように、本変形例によると、第１の封止部２６Ａと第２の封止部２６Ｂとの間に空隙部５１ｂが設けられる構成であっても、フィルタ効果により、平均演色評価数の増大及び色温度の低下という第１０の実施形態による効果を得ることができる。
【０２９１】
本変形例に係る各レンズ７０、７１の形成方法は、ポッティング法を用いることができる。また、第２の封止部２６Ｂは、あらかじめ板状に形成しておき、それをケース５１の上端面に固着することにより形成することができる。
【０２９２】
（第１０の実施形態の第５変形例）
図３７は本発明の第１０の実施形態の第５変形例に係る半導体発光装置である白色ＬＥＤ装置の模式的な断面構成を示している。ここでも、図８及び図１４に示した構成要素と同一の構成要素には同一の符号を付すことにより説明を省略する。
【０２９３】
図３７に示すように、第１０の実施形態の第５変形例に係る半導体発光装置５０Ｇは、第５の実施形態と同様に、ＬＥＤチップ１２が、凹部５１ａを有するケース材５１における凹部５１ａの底面上にフェイスアップ法により固着されている。
【０２９４】
第１の封止部２６Ａは、蛍光材１６ｃが混錬された樹脂材により構成され、第２の封止部２６Ｂは、母材１６ａ及び該母材１６ａの内部に均一に分散された無機材料よりなる微粒子１６ｂを含むコンポジット材料からなる封止材１６ｄにより構成されている。
【０２９５】
第５変形例の特徴として、第１の封止部２６ＡはＬＥＤチップ１２と接してその周囲を覆うように形成される一方、第２の封止部２６Ｂは、ケース５１の凹部５１ａの上部を残すように充填されて、凹部５１ａの上部に空隙部５１ｂが形成されている。
【０２９６】
さらに、ケース５１の上端面の上に空隙部５１ｂを覆うように、レンズ７０が形成されている。
【０２９７】
なお、第１の封止部２６Ａがレンズとしての機能を有する場合は、必ずしもレンズ７０を設けなくてもよい。
【０２９８】
このように、本変形例によると、第２の封止部２６Ｂとレンズ７０との間に空隙部５１ｂが設けられる構成であっても、フィルタ効果により、平均演色評価数の増大及び色温度の低下という第１０の実施形態による効果を得ることができる。
【０２９９】
なお、本変形例に係るレンズ７０は、あらかじめモールド型等を用いて成型しておき、それをケース５１の上端面に固着することにより形成することができる。
【０３００】
（第１０の実施形態の第６変形例）
図３８は本発明の第１０の実施形態の第６変形例に係る半導体発光装置である白色ＬＥＤ装置の模式的な断面構成を示している。ここでも、図８及び図３７に示した構成要素と同一の構成要素には同一の符号を付すことにより説明を省略する。
【０３０１】
図３８に示すように、第１０の実施形態の第６変形例に係る半導体発光装置８０は、例えば液晶ポリマ等の耐熱性樹脂材よりなり、少なくとも第１のリード５２Ａ及び第２のリード５２Ｂが上端部に固着され、内部に凹状のすなわち半球面状又は放物面状の反射部８１ａを有し、ケースを兼ねる反射器８１を備えている。なお、反射器８１は、可視光に対する反射を考えると、白色の耐熱性樹脂材を用いるか、または反射部８１ａをアルミニウム等の金属によりメタライズすることが好ましい。
【０３０２】
ＬＥＤチップ１２は、第１のリード５２Ａの下面上にフェイスアップ法により固着されている。すなわち、ＬＥＤチップ１２の上面が反射部８１ａの底部と対向するように実装されている。
【０３０３】
反射部８１ａの反射面上には、蛍光材１６ｃが混錬された樹脂材よりなる蛍光体層２７が形成され、蛍光体層２７とＬＥＤチップ１２との間には空隙部８１ｂが形成されている。反射器８１の上端面の上には、各リード５２Ａ、５２Ｂを含め空隙部８１ｂを覆うように、封止部１６が形成されている、封止部１６は、母材１６ａ及び該母材１６ａの内部に均一に分散された無機材料よりなる微粒子１６ｂを含むコンポジット材料からなる封止材１６ｄにより構成されている。
【０３０４】
封止部１６の上には、レンズ７０が形成されている。但し、レンズ７０は必ずしも設ける必要はない。
【０３０５】
このように、ＬＥＤチップ１２を反射器８１における反射部８１ａの焦点付近に配置する構成であっても、本発明の効果を得ることができる。
【０３０６】
なお、反射器８１の空隙部８１ｂには、封止用樹脂材を充填してもよく、さらには、封止部１６と同一の組成のコンポジット材料又は屈折率が異なるコンポジット材料を充填してもよい。
【０３０７】
（第１１の実施形態）
図３９は本発明の第１１の実施形態に係る半導体発光装置である白色ＬＥＤ装置の模式的な断面構成を示している。ここでも、図８及び図１４に示した構成要素と同一の構成要素には同一の符号を付すことにより説明を省略する。
【０３０８】
図３９に示すように、第１１の実施形態に係る半導体発光装置５０Ｈは、第５の実施形態と同様に、ＬＥＤチップ１２が、凹部５１ａを有するケース材５１における凹部５１ａの底面上にフェイスアップ法により固着されている。
【０３０９】
ケース材５１には、白色の耐熱性樹脂材を用いるか、さらにはケース材５１の凹部５１ａの内壁面上及び底面上に金属、例えばアルミニウム（Ａｌ）の蒸着等によるメタライジングを行なって、該ケース材５１の内面を反射面として機能させている。
【０３１０】
封止部２６は、ＬＥＤチップ１２を直接に覆うと共にケース材５１の凹部５１ａの下部に充填された第１の封止部２６Ａと、該第１の封止部２６Ａの上の層状に形成された第２の封止部２６Ｂとから構成されている。
【０３１１】
第１の封止部２６Ａは、母材１６ａ及び該母材１６ａの内部に均一に分散された無機材料よりなる微粒子１６ｂを含むコンポジット材料からなる封止材１６ｄにより構成され、第２の封止部２６Ｂは、蛍光材１６ｃが混錬された樹脂材により構成されている。
【０３１２】
この構成により、第２の封止部２６Ｂに添加された蛍光材１６ｃによって反射されたＬＥＤチップ１２からの放射光の一部及び蛍光材１６ｃからの発光光の一部が、ケース材５１における凹部５１ａの内壁又は底面と第１の封止部２６Ａとの界面で反射されて、再度第１の封止部２６Ａを透過する。
【０３１３】
第１１の実施形態に係る半導体発光装置５０Ｈによると、第１の実施形態と同様の効果を得られる上に、上記の青色域から紫外域の合成光が減衰するというフィルタ効果によって赤色域のスペクトル成分が相対的に増加する。これにより、平均演色評価数が増大し、また色温度が低下する。
【０３１４】
なお、第１１の実施形態の第１変形例として、ＬＥＤチップ１２の放射光が青色光である場合に、第１の封止部２６Ａと第２の封止部２６Ｂとに、共に緑色光又は黄色光を得られる蛍光材を添加してもよい。このようにしても、第１の封止部２６Ａに添加された微粒子１６ｂにより、合成光における青色域から紫外域のスペクトル成分が減衰して、赤色域のスペクトル成分が相対的に増大する。
【０３１５】
また、第２変形例として、第１の封止部２６Ａに微粒子１６ｂと緑色光又は黄色光を得られる第１の蛍光材とを添加し、第２の封止部２６Ｂに赤色光を得られる第２の蛍光材を添加してもよい。このようにすると、第１の蛍光材からの緑色光又は黄色光が赤色用の第２の蛍光材によって吸収され励起されるため、赤色域のスペクトル成分がさらに増大する。これにより、平均演色評価数がさらに増大すると共に色温度もさらに低下する。
【０３１６】
また、第３変形例として、第１の封止部２６Ａに微粒子１６ｂと赤色光を得られる第１の蛍光材とを添加し、第２の封止部２６Ｂに緑色光又は黄色光を得られる第２の蛍光材を添加してもよい。このようにすると、赤色用の第１の蛍光材は、第２の蛍光材の発光光である緑色光又は黄色光を吸収しないため、ＬＥＤチップ１２からの放射光の変換効率が向上する。
【０３１７】
また、第１１の実施形態及び各変形例において、第６の実施形態と同様に、第１の封止部２６Ａの屈折率をＬＥＤチップ１２の屈折率よりも低くし、第２の封止部２６Ｂの屈折率を第１の封止部２６Ａの屈折率よりも低くすることが好ましい。このようにすると、光取り出し効率が向上する。
【０３１８】
また、半導体発光装置５０Ｈの外形状及びＬＥＤチップ１２の実装法は、図３９に限られず、第２の実施形態、第６の実施形態、第６の実施形態の第１〜第５変形例、第７の実施形態又は第７の実施形態の第１〜第６変形例と同様の構成としてもよい。
【０３１９】
（第１１の実施形態の第４変形例）
図４０は本発明の第１１の実施形態の第４変形例に係る半導体発光装置である白色ＬＥＤ装置の模式的な断面構成を示している。ここでも、図８及び図１４に示した構成要素と同一の構成要素には同一の符号を付すことにより説明を省略する。
【０３２０】
図４０に示すように、第４変形例に係る半導体発光装置５０Ｉは、封止部２６として、ＬＥＤチップ１２の下側に形成された下地層としての第１の封止部２６Ａと、該第１の封止部２６Ａの上にＬＥＤチップ１２を覆うように形成され、ケース材５１の凹部５１ａを充填する第２の封止部２６Ｂとから構成されている。
【０３２１】
具体的には、第１の封止部２６Ａは、ケース材５１の底面上に形成され、ＬＥＤチップ１２は第１の封止部２６の上に、可視光に対して透明なチップ固着用ペースト材１３の上にフェイスアップ法により固着されている。ケース材５１には、白色の耐熱性樹脂材を用いるか、さらにはケース材５１の凹部５１ａの底面上及び内壁面上に金属、例えばアルミニウム（Ａｌ）の蒸着等によるメタライジングを行なって、該ケース材５１の内壁面を反射面として機能させている。
【０３２２】
第１の封止部２６Ａは、母材１６ａ及び該母材１６ａの内部に均一に分散された無機材料よりなる微粒子１６ｂを含むコンポジット材料からなる封止材１６ｄにより構成され、第２の封止部２６Ｂは、蛍光材１６ｃが混錬された樹脂材により構成されている。
【０３２３】
この構成により、第２の封止部２６Ｂに添加された蛍光材１６ｃによって反射されたＬＥＤチップ１２からの放射光の一部及び蛍光材１６ｃからの励起光の一部が、ケース材５１の凹部５１ａと第１の封止部２６Ａとの界面で反射されて、再度第１の封止部２６Ａを通過する。その結果、上記のフィルタ効果によって赤色域のスペクトル成分が相対的に増加するため、平均演色評価数が増大し、また色温度が低下する。
【０３２４】
その上、ＬＥＤチップ１２の下地層である第１の封止部２６Ａには、微粒子１６ｂが添加されているため、ＬＥＤチップ１２の放熱性が向上する。
【０３２５】
また、チップ固着用ペースト材１３には、透明なペースト材を用い、且つ、ケース材５１の凹部５１ａの底面上は金属によりメタライジングされているため、光の取り出し効率が向上する。
【０３２６】
なお、第２の封止部２６Ｂに対しても微粒子を添加し、該第２の封止部２６Ｂをコンポジット材としてもよい。この場合には、第２の封止部２６Ｂの屈折率が第１の封止部２６Ａの屈折率よりも小さくなるような微粒子を選択することが好ましい。
【０３２７】
（第１１の実施形態の第５変形例）
図４１は本発明の第１１の実施形態の第５変形例に係る半導体発光装置である白色ＬＥＤ装置の模式的な断面構成を示している。ここでは、図３８に示した構成要素と同一の構成要素には同一の符号を付すことにより説明を省略する。
【０３２８】
図４１に示すように、第１１の実施形態の第５変形例に係る半導体発光装置８０Ａは、例えば液晶ポリマ等の耐熱性樹脂材よりなり、少なくとも第１のリード５２Ａ及び第２のリード５２Ｂが上端部に固着され、内部に凹状のすなわち半球面状又は放物面状の反射部８１ａを有し、ケースを兼ねる反射器８１を備えている。なお、反射器８１は、白色の耐熱性樹脂材を用いるか、又は反射部８１ａをアルミニウム等の金属によりメタライズすることが好ましい。
【０３２９】
ＬＥＤチップ１２は、第１のリード５２Ａの下面上にフェイスアップ法により固着されている。すなわち、ＬＥＤチップ１２の上面が反射部８１ａの底部と対向するように実装されている。
【０３３０】
反射部８１ａの反射面上には、蛍光材１６ｃが混錬された樹脂材よりなる蛍光体層２７が形成され、蛍光体層２７とＬＥＤチップ１２との間には封止部１６により充填されている。封止部１６は、母材１６ａ及び該母材１６ａの内部に均一に分散された無機材料よりなる微粒子１６ｂを含むコンポジット材料からなる封止材１６ｄにより構成されている。
【０３３１】
反射器８１の上端面の上には、各リード５２Ａ、５２Ｂを含め空隙部８１ｂを覆うようにレンズ７０が形成されている。なお、レンズ７０は必ずしも設ける必要はない。
【０３３２】
この構成により、蛍光体層２７に添加された蛍光材１６ｃによって反射されたＬＥＤチップ１２からの放射光の一部及び蛍光材１６ｃからの発光光の一部が、反射器８１の反射部８１ａで反射されて、再度封止部１６を通過する。その結果、上記のフィルタ効果によって赤色域のスペクトル成分が相対的に増加するため、平均演色評価数が増大し、また色温度が低下する。
【０３３３】
なお、封止部１６は、第６の実施形態のように、少なくとも第１の封止部及び第２の封止部の２層構造とし、第１の封止部の外側に位置する第２の封止部の屈折率を第１の封止部の屈折率よりも低くする構成としてもよい。
【０３３４】
（第１２の実施形態）
以下、本発明の第１２の実施形態に係る半導体発光装置について図面を参照しながら説明する。
【０３３５】
図４２は本発明の第１２の実施形態に係る半導体発光装置である白色ＬＥＤ装置の模式的な断面構成を示している。ここでも、図８及び図１４に示した構成要素と同一の構成要素には同一の符号を付すことにより説明を省略する。
【０３３６】
図４２に示すように、第１２の実施形態に係る半導体発光装置５０Ｊは、第５の実施形態と同様に、ＬＥＤチップ１２が、凹部５１ａを有するケース材５１における凹部５１ａの底面上にフェイスアップ法により固着されている。
【０３３７】
封止部２６は、ＬＥＤチップ１２を直接に覆うと共にケース材５１の凹部５１ａの下部に充填された第１の封止部２６Ａと、第１の封止部２６Ａの上に第３の封止部２６Ｃを介在させて層状に形成された第２の封止部２６Ｂとから構成されている。
【０３３８】
第１の封止部２６Ａ及び第２の封止部２６Ｂは、母材１６ａ及び該母材１６ａの内部に均一に分散された無機材料よりなる第１の微粒子１６ｂを含むコンポジット材料からなる封止材１６ｄと、蛍光材１６ｃとにより構成されている。
【０３３９】
第３の封止部２６Ｃは、母材１６ａ及び該母材１６ａの内部に均一に分散され、紫外光を吸収可能な酸化亜鉛、酸化チタン又は酸化セリウム等の無機材料よりなる第２の微粒子１７ｂを含むコンポジット材料からなる封止材１６ｄにより構成されている。
【０３４０】
第１２の実施形態に係る半導体発光装置５０Ｊによると、第１の実施形態と同様の効果を得られる上に、第１の封止部２６Ａと第２の封止部２６Ｂとの間に紫外光を吸収する紫外光吸収層としての第３の封止部２６Ｃを設けているため、ＬＥＤチップ１２からの放射光に含まれる紫外域の光成分が第３の封止部２６Ｃにより吸収される。その結果、第２の封止部２６Ｂを構成する母材１６ａに、耐水性及び耐熱性に優れる一方、紫外光によって黄変し易いエポキシ樹脂を用いることが可能となる。
【０３４１】
なお、封止部２６は、第２の封止部２６Ｂの屈折率が第３の封止部２６Ｃの屈折率よりも低く、且つ第３の封止部２６Ｃの屈折率が第１の封止部２６Ａの屈折率よりも低くする構成が好ましい。
【０３４２】
また、第１の封止部２６Ａ及び第２の封止部２６Ｂは、第２の微粒子１７ｂを必ずしも含む必要はなく、蛍光材１６ｃは、第１の封止部２６Ａ及び第３の封止部２６Ｃのいずれか一方に含まれていればよい。但し、ＬＥＤチップ１２からの放射光が主として紫外光である場合には、第１の封止部２６Ａは蛍光材１６ｃを含む必要がある。
【０３４３】
また、半導体発光装置５０Ｊの外形状及びＬＥＤチップ１２の実装法は、図４３に限られず、第２の実施形態、第６の実施形態、第６の実施形態の第１〜第５変形例、第７の実施形態又は第７の実施形態の第１〜第６変形例と同様の構成としてもよい。
【０３４４】
（第１３の実施形態）
以下、本発明の第１３の実施形態に係る半導体発光装置について図面を参照しながら説明する。
【０３４５】
図４３は本発明の第１３の実施形態に係る半導体発光装置である白色ＬＥＤ装置の模式的な断面構成を示している。ここでは、図８に示した構成要素と同一の構成要素には同一の符号を付すことにより説明を省略する。
【０３４６】
図４３に示すように、第１２の実施形態に係る半導体発光装置５０Ｋは、第５の実施形態と同様に、ＬＥＤチップ１２が、凹部５１ａを有するケース材５１における凹部５１ａの底面上にフェイスアップ法により固着されている。
【０３４７】
封止部２６は、ＬＥＤチップ１２を直接に覆うと共にケース材５１の凹部５１ａに充填された第１の封止部２６Ａと、ケース材５１の上面に第１の封止部２６Ａを覆うように形成された第２の封止部２６Ｂとから構成されている。
【０３４８】
第１の封止部２６Ａは、母材１６ａ及び該母材１６ａの内部に均一に分散された無機材料よりなる第１の微粒子１６ｂを含むコンポジット材料からなる封止材１６ｄと、蛍光材１６ｃとにより構成されている。
【０３４９】
第２の封止部２６Ｂは、母材１６ａ及び該母材１６ａの内部に均一に分散され、紫外光を吸収可能な酸化亜鉛、酸化チタン又は酸化セリウム等の無機材料よりなる第２の微粒子１７ｂを含むコンポジット材料からなる封止材１６ｄにより構成されている。このように、コンポジット材料を封止材１６ｄとして用いることにより、微粒子１６ｂの吸収による効果に加え、コンポジット材料によって紫外光の波長の光が散乱しやすくなるため、紫外光の透過を抑制する効果が極めて高くなる。
【０３５０】
第１３の実施形態に係る半導体発光装置５０Ｋによると、第１の実施形態と同様の効果を得られる上に、第１の封止部２６Ａの上に紫外光を吸収する紫外光吸収層としての第２の封止部２６Ｂを設けているため、ＬＥＤチップ１２からの放射光に含まれる紫外域の光成分が第２の封止部２６Ｂにより吸収される。その結果、該半導体発光装置５０Ｋからは不要な紫外光が出力されることを防止することができる。
【０３５１】
その上、紫外光を吸収する第２の封止部２６Ｂは、第１の封止部２６Ａの外側に設けられているため、外部から入射される紫外光による封止材１６ｄ及び蛍光材１６ｃの劣化をも防止することができる。
【０３５２】
なお、ＬＥＤチップ１２の放射光の波長域は青色域から紫外域に限られず、従って、半導体発光装置５０Ｋは白色ＬＥＤ装置には限られない。
【０３５３】
また、第１の封止部２６Ａは、必ずしも第１の微粒子１６ｂを含む必要はない。
【０３５４】
また、半導体発光装置５０Ｋの外形状及びＬＥＤチップ１２の実装法は、図４３に限られず、第１〜第４の実施形態と同様の構成としてもよい。
【０３５５】
（第１３の実施形態の一変形例）
図４４は本発明の第１３の実施形態の一変形例に係る半導体発光装置である白色ＬＥＤ装置の模式的な断面構成を示している。
【０３５６】
図４４に示すように、本変形例に係る半導体発光装置５０Ｌは、紫外光を吸収可能な第２の微粒子１７を含む第２の封止部２６Ｂが、ケース材５１の上面だけでなく、その側面及び底面にまで、ケース材５１の周囲全体を覆うように形成されている。
【０３５７】
この構成により、第１３の実施形態と同様の効果を得られる上に、ケース材５１の放熱性をも向上させることができる。
【０３５８】
ケース材５１の周囲を覆う第２の封止部２６Ｂの形成方法は、第１の封止部２６Ａを形成した後に、例えば、第２の微粒子１７が分散された液状の封止材１６ｄに漬けるディップ法を用いることができる。
【０３５９】
なお、第６の実施形態、第６の実施形態の第１〜第６変形例、第７の実施形態、第７の実施形態の第１〜第７変形例、第１０の実施形態、第１１の実施形態、第１１の実施形態の第１〜第４変形例、第１２の実施形態、第１３の実施形態及び第１３の実施形態の一変形例においては、第１の封止部２６Ａの母材１６ａと第２の封止部２６Ｂの母材１６ａとを同一の材料としている。このようにすると、封止部間の密着性を高め、封止部の剥離等を生じにくい構成にできるため好ましい。封止部同士の密着性はそれぞれの母材間の接合による効果が比較的に大きいため、封止部としてコンポジット材料を用いる際には母材の比率が低いことから、各封止部の母材の材料を同一とすることにより密着性を高めることができる。
【０３６０】
また、前述したすべての実施形態及びその変形例は、半導体発光装置として、主に白色ＬＥＤ装置について説明したが、本発明は白色ＬＥＤ装置に限られず、微粒子が添加された封止材によりＬＥＤチップを封止する半導体発光装置に有効である。
【０３６１】
なお、コンポジット材料を封止部として用いる際には、封止部が単層構造及び多層構造のいずれの場合においても、発光する光の透過量の減衰が少なくなる構成とすることが好ましい。但し、封止部の構成は、用途によって決定すればよく、第１０の実施形態のように演色性を制御する場合や、ＬＥＤチップが紫外線を含み、その紫外線を除去したい場合等においては、コンポジット材料によって該当する波長の光を減衰することになる。
【０３６２】
コンポジット材料によって生じるレイリー散乱の程度は、微粒子のサイズ、微粒子の混合濃度又は封止部の厚さによって異なると共に、透過する光の波長によっても異なる。特に、短波長の光になるほど散乱の程度が大きくなるという特徴を有する。従って、採用するＬＥＤチップの発光波長又はコンポジット材料による封止部の構成によって、透過光量に影響が生じる場合もある。
【０３６３】
封止部に用いるコンポジット材料が、半導体発光素子の発光波長において散乱度が０．３未満であるという条件で、発光した光の透過減衰量が少なくなり、従って、光取り出し効率が向上する。このとき、封止部の透過率におけるレイリー散乱成分は約２５％未満になる。
【０３６４】
さらに好ましくは、散乱度を０．２以下とすると、光の透過減衰量がより少なくなるため、光取り出し効率が向上する。なお、このときの透過率のレイリー散乱成分は約２０％以下となる。特に、散乱度が０．１以下のときは、透過率のレイリー散乱成分は約１０％以下であり、さらに散乱度が０．０５以下であれば、透過率のレイリー散乱成分は５％以下程度となってほとんど透明であり、光の透過減衰量は問題とはならなくなる。
【０３６５】
ここで、散乱度は、コンポジット材料部分のレイリー散乱消衰係数αとその厚さｔとの積αｔで表される値である。この散乱度の測定方法は、所定の厚さｔのコンポジット材料部分の透過率Ｔ（％）を測定し、その値から散乱度αｔ＝−ｌｎ（Ｔ／１００）で求めることができる。ここで、ｌｎは自然対数である。また、レイリー散乱消衰係数αは散乱度を厚さで除することにより求めることができる。レイリー散乱消衰係数αは、微粒子の粒径、屈折率又は混合量による材料組成によって決まる材料パラメータであり、このレイリー散乱消衰係数αの値を知ることにより、封止部の厚さ等のデバイスの光学設計を容易に行なうことができる。
【０３６６】
ここで、第１の実施形態において記載した、本発明に利用可能な蛍光体の他の例を色ごとに列挙する。
ｉ．青色蛍光体
（１）ハロ燐酸塩蛍光体：（Ｓｒ，Ｂａ）１０（ＰＯ４）６Ｃｌ２：Ｅｕ２＋，Ｓｒ１０（ＰＯ４）６Ｃｌ２：Ｅｕ２＋
（２）珪酸塩（シリケート）蛍光体  ⇒  Ｂａ３ＭｇＳｉ２Ｏ８：Ｅｕ２＋
ii．青緑色蛍光体
（１）アルミン酸塩蛍光体：Ｓｒ４Ａｌ１４Ｏ２５：Ｅｕ２＋
（２）珪酸塩蛍光体：Ｓｒ２Ｓｉ３Ｏ８・２ＳｒＣｌ２：Ｅｕ２＋
iii．緑色蛍光体
（１）アルミン酸塩蛍光体：（Ｂａ，Ｓｒ，Ｃａ）Ａｌ２Ｏ４：Ｅｕ２＋
（２）珪酸塩（シリケート）蛍光体：（Ｂａ，Ｓｒ）２ＳｉＯ４：Ｅｕ２＋
（３）α-サイアロン蛍光体：Ｓｒ１．５Ａｌ３Ｓｉ９Ｎ１６：Ｅｕ２＋，Ｃａ-α-ＳｉＡｌＯＮ：Ｙｂ２＋
（４）β-サイアロン蛍光体：β-Ｓｉ３Ｎ４：Ｅｕ２＋
（５）酸窒化物蛍光体
オクソニトリドシリケート：（Ｂａ，Ｓｒ，Ｃａ）Ｓｉ２Ｏ２Ｎ２：Ｅｕ２＋
オクソニトリドアルミノシリケート：（Ｂａ，Ｓｒ，Ｃａ）２Ｓｉ４ＡｌＯＮ７：Ｃｅ３＋，（Ｂａ，Ｓｒ，Ｃａ）Ａｌ２−ｘＳｉｘＯ４−ｘＮｘ：Ｅｕ２＋（０＜ｘ＜２）
（６）窒化物蛍光体
ニトリドシリケート蛍光体：（Ｂａ，Ｓｒ，Ｃａ）２Ｓｉ５Ｎ８：Ｃｅ３＋
（７）硫化物蛍光体
チオガレート：ＳｒＧａ２Ｓ４：Ｅｕ２＋
（８）ガーネット蛍光体：Ｃａ３Ｓｃ２Ｓｉ３Ｏ１２：Ｃｅ３＋，ＢａＹ２ＳｉＡｌ４Ｏ１２：Ｃｅ３＋，Ｙ３（Ａｌ，Ｇａ）５Ｏ１２：Ｃｅ３＋
（９）酸化物蛍光体：ＣａＳｃ２Ｏ４：Ｃｅ３＋
iv．黄色蛍光体
（１）珪酸塩（シリケート）蛍光体：（Ｓｒ，Ｂａ）２ＳｉＯ４：Ｅｕ２＋，Ｓｒ３ＳｉＯ５：Ｅｕ２＋
（２）ガーネット蛍光体：（Ｙ，Ｇｄ）３Ａｌ５Ｏ１２：Ｃｅ３＋，Ｙ３Ａｌ５Ｏ１２：Ｃｅ３＋，Ｐｒ３＋
（３）硫化物蛍光体
チオガレート：ＣａＧａ２Ｓ４：Ｅｕ２＋
（４）α-サイアロン蛍光体：Ｃａ-α-ＳｉＡｌＯＮ：Ｅｕ２＋，（０．７５（Ｃａ０．９Ｅｕ０．１）Ｏ・２．２５ＡｌＮ・３．２５Ｓｉ３Ｎ４：Ｅｕ２＋、Ｃａ１．５Ａｌ３Ｓｉ９Ｎ１６：Ｅｕ２＋等）
ｖ．橙色蛍光体
（１）珪酸塩（シリケート）蛍光体：（Ｓｒ，Ｃａ）２ＳｉＯ４：Ｅｕ２＋
（２）ガーネット蛍光体：Ｇｄ３Ａｌ５Ｏ１２：Ｃｅ３＋
（３）α-サイアロン蛍光体：Ｃａ-α-ＳｉＡｌＯＮ：Ｅｕ２＋
vi．赤色蛍光体
（１）硫化物蛍光体：（Ｓｒ，Ｃａ）Ｓ：Ｅｕ２＋，Ｌａ２Ｏ２Ｓ：Ｅｕ３＋，Ｓｍ３＋
（２）珪酸塩（シリケート）蛍光体：Ｂａ３ＭｇＳｉ２Ｏ８：Ｅｕ２＋，Ｍｎ２＋
（３）窒化物又は酸窒化物蛍光体：（Ｃａ、Ｓｒ）ＳｉＮ２：Ｅｕ２＋，（Ｃａ、Ｓｒ）ＡｌＳｉＮ３：Ｅｕ２＋，Ｓｒ２Ｓｉ５−ｘＡｌｘＯｘＮ８−ｘ：Ｅｕ２＋（０≦ｘ≦１）
なお、蛍光体に代えて、金属錯体、有機染料又は顔料等の波長変換材料も使うことができる。
【０３６７】
また、透光性材料（蛍光体層、封止材）に添加する微粒子には、チクソ性（チキソトロピ）の向上、光散乱効果、封止材の屈折率の調整及び熱伝導性の向上等の効果を期待できる。微粒子には、金属化合物として、第１の実施形態に記載した以外に、例えば、ＢａＳＯ４、ＺｎＳ若しくはＶ２Ｏ５、又はこれらの混合物を用いることができる。微粒子の中心粒径は数１０ｎｍ〜数１００ｎｍである。
【０３６８】
また、ＬＥＤチップ１２を実装する基板３１又は基台には、セラミックスとして、ＡｌＮ、Ａｌ２Ｏ３、ＢＮ、ＡｌＮ、ＭｇＯ、ＺｎＯ、ＳｉＣ若しくはＣ又はこれらのうちの少なくとも２つを含む混合物を用いることができる。また、金属として、Ａｌ、Ｃｕ、Ｆｅ若しくはＡｕ又はこれらのうちの少なくとも２つを含む合金を用いることができる。さらには、ガラスエポキシを用いることができる。
【０３６９】
ケース材５１又は反射器８１に設ける反射層には、金属として、Ａｌの他に、Ａｇ、Ａｕ、Ｎｉ、Ｒｈ若しくはＰｄ又はこれらのうちの少なくとも２つを含む合金を用いることができる。
【０３７０】
封止材１６ｄの母材１６ａには、樹脂として：エポキシ樹脂、シリコーン樹脂、アクリル樹脂、ユリア樹脂、イミド樹脂、ポリカーボネート樹脂、ポリフェニルサルファイド樹脂、液晶ポリマ樹脂若しくはアクリルニトリル-ブタジエン-スチレン（ＡＢＳ）樹脂又はこれらのうちの少なくとも２つを含む混合物を用いることができる。また、キャップガラスとして、石英又は耐熱硬質ガラスを用いることができる。封止ガラスとして、低融点ガラスを用いることができる。
【０３７１】
ＬＥＤチップを封止する封止ガスには、窒素、アルゴン又は乾燥空気を用いることができる。
【産業上の利用可能性】
【０３７２】
本発明は、長寿命で且つ高輝度なＬＥＤ等からなる半導体発光装置を得られ、発光素子が形成された半導体チップを樹脂封止によりパッケージ化した半導体発光装置等に有用である。
【図面の簡単な説明】
【０３７３】
【図１】本発明の第１の実施形態に係る半導体発光装置を示す模式的な断面図である。
【図２】本発明の第１の実施形態に係る半導体発光装置における封止部を拡大した断面図である。
【図３】本発明の第１の実施形態に係る半導体発光装置における封止部に添加する微粒子の実効粒径を説明するグラフである。
【図４】本発明の第１の実施形態に係る半導体発光装置における封止部（コンポジット材料）の屈折率と微粒子の添加量（体積比）との関係を示すグラフである。
【図５】本発明の第２の実施形態に係る半導体発光装置を示す模式的な断面図である。
【図６】本発明の第３の実施形態に係る半導体発光装置を示す模式的な断面図である。
【図７】本発明の第４の実施形態に係る半導体発光装置を示す模式的な断面図である。
【図８】本発明の第５の実施形態に係る半導体発光装置を示す模式的な断面図である。
【図９】（ａ）は本発明の第５の実施形態に係る半導体発光装置におけるＬＥＤチップを構成する基板の材料ごとに封止部の屈折率と出射光の全光束の変化率との関係をシミュレーションにより求めたグラフである。（ｂ）は本発明の第５の実施形態に係る半導体発光装置におけるＬＥＤチップを構成する基板の材料ごとに封止部の屈折率と全光束との関係をシミュレーションにより求めたグラフである。
【図１０】本発明の第６の実施形態に係る半導体発光装置を示す模式的な断面図である。
【図１１】本発明の第６の実施形態の第１変形例に係る半導体発光装置を示す模式的な断面図である。
【図１２】本発明の第６の実施形態の第２変形例に係る半導体発光装置を示す模式的な断面図である。
【図１３】本発明の第６の実施形態の第３変形例に係る半導体発光装置を示す模式的な断面図である。
【図１４】本発明の第６の実施形態の第４変形例に係る半導体発光装置を示す模式的な断面図である。
【図１５】（ａ）及び（ｂ）は本発明の第６の実施形態の第４変形例に係る半導体発光装置において、第１の封止部及び第２の封止部の各屈折率と光取り出し効率との関係をシミュレーションにより求めたグラフである。
【図１６】本発明の第６の実施形態の第５変形例に係る半導体発光装置を示す模式的な断面図である。
【図１７】本発明の第６の実施形態の第６変形例に係る半導体発光装置を示す模式的な断面図である。
【図１８】本発明の第６の実施形態の第７変形例に係る半導体発光装置を示す模式的な断面図である。
【図１９】本発明の第７の実施形態に係る半導体発光装置を示す模式的な断面図である。
【図２０】本発明の第７の実施形態の第１変形例に係る半導体発光装置を示す模式的な断面図である。
【図２１】本発明の第７の実施形態の第２変形例に係る半導体発光装置を示す模式的な断面図である。
【図２２】本発明の第７の実施形態の第３変形例に係る半導体発光装置を示す模式的な断面図である。
【図２３】本発明の第７の実施形態の第４変形例に係る半導体発光装置を示す模式的な断面図である。
【図２４】本発明の第７の実施形態の第５変形例に係る半導体発光装置を示す模式的な断面図である。
【図２５】本発明の第７の実施形態の第６変形例に係る半導体発光装置を示す模式的な断面図である。
【図２６】本発明の第７の実施形態の第７変形例に係る半導体発光装置を示す模式的な断面図である。
【図２７】本発明の第８の実施形態に係る半導体発光装置を示す模式的な断面図である。
【図２８】本発明の第８の実施形態の第１変形例に係る半導体発光装置を示す模式的な断面図である。
【図２９】本発明の第８の実施形態の第２変形例に係る半導体発光装置を示す模式的な断面図である。
【図３０】本発明の第９の実施形態に係る半導体発光装置を示す模式的な断面図である。
【図３１】本発明の第９の実施形態の第１変形例に係る半導体発光装置を示す模式的な断面図である。
【図３２】本発明の第９の実施形態の第２変形例に係る半導体発光装置を示す模式的な断面図である。
【図３３】本発明の第１０の実施形態に係る半導体発光装置を示す模式的な断面図である。
【図３４】本発明の第１０の実施形態に係る半導体発光装置において、添加される微粒子の母材に対する割合を３０体積％とした封止材の光の波長と透過率との関係を示すグラフである。
【図３５】本発明の第１０の実施形態に係る半導体発光装置における発光スペクトルを示すグラフである。
【図３６】本発明の第１０の実施形態の第４変形例に係る半導体発光装置を示す模式的な断面図である。
【図３７】本発明の第１０の実施形態の第５変形例に係る半導体発光装置を示す模式的な断面図である。
【図３８】本発明の第１０の実施形態の第６変形例に係る半導体発光装置を示す模式的な断面図である。
【図３９】本発明の第１１の実施形態に係る半導体発光装置における発光スペクトルを示すグラフである。
【図４０】本発明の第１１の実施形態の第４変形例に係る半導体発光装置における発光スペクトルを示すグラフである。
【図４１】本発明の第１１の実施形態の第５変形例に係る半導体発光装置における発光スペクトルを示すグラフである。
【図４２】本発明の第１２の実施形態に係る半導体発光装置における発光スペクトルを示すグラフである。
【図４３】本発明の第１３の実施形態に係る半導体発光装置における発光スペクトルを示すグラフである。
【図４４】本発明の第１３の実施形態の一変形例に係る半導体発光装置における発光スペクトルを示すグラフである。
【図４５】従来の半導体発光装置を示す模式的な断面図である。
【符号の説明】
【０３７４】
１０      半導体発光装置
１１Ａ    第１のリードフレーム
１１Ｂ    第２のリードフレーム
１２      ＬＥＤチップ
１３      チップ固着用ペースト材
１４Ａ    第１の電極
１４Ｂ    第２の電極
１５Ａ    第１のワイヤ
１５Ｂ    第２のワイヤ
１６      封止部
１６ａ    母材
１６ｂ    微粒子（第１の微粒子）
１６ｂ１  １次微粒子
１６ｂ２  複合微粒子
１６ｃ    蛍光材
１６ｄ    封止材
１７ｂ    第２の微粒子
２０      半導体発光装置
２５      樹脂材
２６      封止部
２７      蛍光体層
２６Ａ    第１の封止部
２６Ｂ    第２の封止部
３０      半導体発光装置
３０Ａ    半導体発光装置
３０Ｂ    半導体発光装置
３０Ｃ    半導体発光装置
３０Ｄ    半導体発光装置
３０Ｅ    半導体発光装置
３０Ｆ    半導体発光装置
３０Ｇ    半導体発光装置
３１      基板
３２Ａ    第１の配線
３２Ｂ    第２の配線
４０      半導体発光装置
４０Ａ    半導体発光装置
４０Ｂ    半導体発光装置
４０Ｃ    半導体発光装置
４０Ｄ    半導体発光装置
４０Ｅ    半導体発光装置
４０Ｆ    半導体発光装置
４１Ａ    第１のバンプ
４１Ｂ    第２のバンプ
５０      半導体発光装置
５０Ａ    半導体発光装置
５０Ｂ    半導体発光装置
５０Ｃ    半導体発光装置
５０Ｄ    半導体発光装置
５０Ｅ    半導体発光装置
５０Ｆ    半導体発光装置
５０Ｇ    半導体発光装置
５０Ｈ    半導体発光装置
５０Ｉ    半導体発光装置
５０Ｊ    半導体発光装置
５０Ｋ    半導体発光装置
５０Ｌ    半導体発光装置
５１      ケース材
５１ａ    凹部
５１ｂ    空隙部
５２Ａ    第１のリード
５２Ｂ    第２のリード
５３      サブマウント材
５４Ａ    第１のサブマウント電極
５４Ｂ    第１のサブマウント電極
５５      ペースト材
６０Ａ    半導体発光装置
６０Ｂ    半導体発光装置
６０Ｃ    半導体発光装置
６０Ｄ    半導体発光装置
６０Ｅ    半導体発光装置
７０      （第１の）レンズ
７１      第２のレンズ
８０      半導体発光装置
８０Ａ    半導体発光装置
８１      反射器
８１ａ    反射部
８１ｂ    空隙部
【手続補正３】
【補正対象書類名】図面
【補正対象項目名】全図
【補正方法】変更
【補正の内容】
【図１】
2007018039.tif 000051
【図２】
2007018039.tif 000052
【図３】
2007018039.tif 000053
【図４】
2007018039.tif 000054
【図５】
2007018039.tif 000055
【図６】
2007018039.tif 000056
【図７】
2007018039.tif 000057
【図８】
2007018039.tif 000058
【図９】
2007018039.tif 000059
【図１０】
2007018039.tif 000060
【図１１】
2007018039.tif 000061
【図１２】
2007018039.tif 000062
【図１３】
2007018039.tif 000063
【図１４】
2007018039.tif 000064
【図１５】
2007018039.tif 000065
【図１６】
2007018039.tif 000066
【図１７】
2007018039.tif 000067
【図１８】
2007018039.tif 000068
【図１９】
2007018039.tif 000069
【図２０】
2007018039.tif 000070
【図２１】
2007018039.tif 000071
【図２２】
2007018039.tif 000072
【図２３】
2007018039.tif 000073
【図２４】
2007018039.tif 000074
【図２５】
2007018039.tif 000075
【図２６】
2007018039.tif 000076
【図２７】
2007018039.tif 000077
【図２８】
2007018039.tif 000078
【図２９】
2007018039.tif 000079
【図３０】
2007018039.tif 000080
【図３１】
2007018039.tif 000081
【図３２】
2007018039.tif 000082
【図３３】
2007018039.tif 000083
【図３４】
2007018039.tif 000084
【図３５】
2007018039.tif 000085
【図３６】
2007018039.tif 000086
【図３７】
2007018039.tif 000087
【図３８】
2007018039.tif 000088
【図３９】
2007018039.tif 000089
【図４０】
2007018039.tif 000090
【図４１】
2007018039.tif 000091
【図４２】
2007018039.tif 000092
【図４３】
2007018039.tif 000093
【図４４】
2007018039.tif 000094
【図４５】
2007018039.tif 000095
【手続補正書】
【提出日】平成19年5月10日(2007.5.10)
【手続補正１】
【補正対象書類名】特許請求の範囲
【補正対象項目名】請求項２２
【補正方法】変更
【補正の内容】
【請求項２２】
請求項２０において、
前記封止部に含まれる前記粒子は、前記封止部の内側に含まれる粒子の組成と前記封止部の外側に含まれる粒子の組成とが異なる半導体発光装置。
【手続補正２】
【補正対象書類名】明細書
【補正対象項目名】００６７
【補正方法】変更
【補正の内容】
【００６７】
このようにすると、コンポジット材料の透明性を十分に確保しつつ、その耐光性及び耐熱性が向上させることができる。なお、粒子のコンポジット材料に占める割合は１０体積％以上且つ５０体積％以下がより好ましく、２０体積％以上且つ４０体積％以下とすることがさらに好ましい。
【手続補正３】
【補正対象書類名】明細書
【補正対象項目名】００９５
【補正方法】変更
【補正の内容】
【００９５】
ここで、実効粒径について図３を用いて説明する。図３において、横軸は微粒子１６ｂの粒径を表わし、左側の縦軸は横軸の粒径に対する微粒子１６ｂの頻度を表わし、右側の縦軸は粒径の累積頻度を表わしている。実効粒径とは、微粒子１６ｂの全体のうち、その粒度頻度分布において累積頻度が５０％となる粒径を中心粒径（メジアン径：ｄ５０）とし、その中心粒径を中心として累積頻度が５０％の範囲Ａにある粒径範囲Ｂをさす。１次微粒子１６ｂ１の実効粒径についても同様である。実効粒径の値を精度良く求めるには、例えば、２００個以上の微粒子１６ｂ又は１次微粒子１６ｂ１を対象とすればよい。
【手続補正４】
【補正対象書類名】明細書
【補正対象項目名】０１０３
【補正方法】変更
【補正の内容】
【０１０３】
図４から、コンポジット材料の屈折率を１．８以上とするには、母材１６ａの屈折率が１．４、１．５及び１．６の場合には、コンポジット材料に占める微粒子１６ｂの割合をそれぞれ、４６体積％、３７体積％及び２８体積％とすればよいことが分かる。ここで、一般的な光学樹脂の屈折率の値は１．４から１．７の範囲であるため、屈折率の値を１．７を超えて１．８以上とすることは、光学樹脂のみでは実現が極めて難しい。従って、母材１６ａに用いる材質と微粒子１６ｂの材質とによって有効範囲は異なるものの、微粒子１６ｂのコンポジット材料に占める割合は５体積％以上且つ６０体積％以下とすることが好ましい。また、１０体積％以上且つ５０体積％以下がより好ましい。さらに、屈折率１．４から１．５５の範囲の汎用的な光学樹脂を母材１６ａとして用いた場合には、おおよそ２０体積％以上且つ４０体積％以下とすることがさらに好ましい。
【手続補正５】
【補正対象書類名】明細書
【補正対象項目名】０１４４
【補正方法】変更
【補正の内容】
【０１４４】
なお、ここでは、第１のリード５２Ａ及び第２のリード５２Ｂのうち、ケース材５１の外部部分は、いわゆるガルウィング(Ｇｕｌｌ Ｗｉｎｇ：ＧＷ）型の端子形状としている。但し、各リード５２Ａ、５２Ｂの外側の形状はＧＷ型に限られず、Ｊ字形状となるように成型してもよい。
【手続補正６】
【補正対象書類名】明細書
【補正対象項目名】０１８４
【補正方法】変更
【補正の内容】
【０１８４】
図１７に示すように、第６変形例に係る半導体発光装置５０Ｃは、第２の封止部２６Ｂの封止材１６ｄに添加される微粒子１６ｂを、第１の封止部２６Ａの封止材１６ｄに添加される微粒子１６ｂと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしている。すなわち、第２の封止部２６Ｂにおける微粒子１６ｂの添加濃度を、第１の封止部２６Ａにおける微粒子１６ｂの添加濃度よりも小さくしている。ここで、添加濃度に差を設けるには、濃度勾配を持たせてもよく、また、段階的に変化させてもよい。
【手続補正７】
【補正対象書類名】明細書
【補正対象項目名】０１８８
【補正方法】変更
【補正の内容】
【０１８８】
また、第６の実施形態及び第６の実施形態の第１〜第３変形例においても、本変形例と同様に、第２の封止部２６Ｂの封止材１６ｄに添加される微粒子１７ｂを微粒子１６ｂに置き換え、第１の封止部２６Ａの封止材１６ｄに添加される微粒子１６ｂと同一の組成とすると共に、第１の封止部２６Ａにおける微粒子１６ｂの封止材１６ｄに占める割合を、第２の封止部２６Ｂにおける微粒子１６ｂの封止材１６ｄに占める割合よりも高くしてもよい。
【手続補正８】
【補正対象書類名】明細書
【補正対象項目名】０１９２
【補正方法】変更
【補正の内容】
【０１９２】
なお、第６の実施形態及びその変形例においては、封止部２６を第１の封止部２６Ａ及び第２の封止部２６Ｂの２層構造としたが、２層構造に限られず、３層以上の積層構造としてもよい。但し、３層以上の積層構造とする場合には、ＬＥＤチップ１２から離れるにつれて、各封止部の屈折率を低減させる必要がある。
【手続補正９】
【補正対象書類名】明細書
【補正対象項目名】０２００
【補正方法】変更
【補正の内容】
【０２００】
すなわち、この構成により、空気と接する第２の封止部２６Ｂの屈折率が、ＬＥＤチップと接する第１の封止部２６Ａの屈折率よりも小さくなるため、第２の封止部２６Ｂの屈折率と空気の屈折率との差が小さくなる。このため、第２の封止部２６Ｂの空気との界面における出射光の全反射を低減することができるので、封止部２６における耐光性及び耐熱性が向上すると共に、光取り出し効率をより一層向上することができる。
【手続補正１０】
【補正対象書類名】明細書
【補正対象項目名】０２１８
【補正方法】変更
【補正の内容】
【０２１８】
ＬＥＤチップ１２は、上面に少なくとも第１のサブマウント電極５４Ａ及び第２のサブマウント電極５４Ｂが形成された、例えばセラミックスからなるサブマウント材５３の上にフリップチップ実装されている。
【手続補正１１】
【補正対象書類名】明細書
【補正対象項目名】０２６５
【補正方法】変更
【補正の内容】
【０２６５】
ここでは、ＬＥＤチップ１２を封止部１６の断面形状は四角形状である。
【手続補正１２】
【補正対象書類名】明細書
【補正対象項目名】０３２１
【補正方法】変更
【補正の内容】
【０３２１】
具体的には、第１の封止部２６Ａは、ケース材５１の底面上に形成され、ＬＥＤチップ１２は第１の封止部２６Ａの上に、可視光に対して透明なチップ固着用ペースト材１３の上にフェイスアップ法により固着されている。ケース材５１には、白色の耐熱性樹脂材を用いるか、さらにはケース材５１の凹部５１ａの底面上及び内壁面上に金属、例えばアルミニウム（Ａｌ）の蒸着等によるメタライジングを行なって、該ケース材５１の内壁面を反射面として機能させている。
【手続補正１３】
【補正対象書類名】明細書
【補正対象項目名】０３３１
【補正方法】変更
【補正の内容】
【０３３１】
反射器８１の上端面の上には、各リード５２Ａ、５２Ｂを覆うようにレンズ７０が形成されている。なお、レンズ７０は必ずしも設ける必要はない。
【手続補正１４】
【補正対象書類名】明細書
【補正対象項目名】０３４６
【補正方法】変更
【補正の内容】
【０３４６】
図４３に示すように、第１３の実施形態に係る半導体発光装置５０Ｋは、第５の実施形態と同様に、ＬＥＤチップ１２が、凹部５１ａを有するケース材５１における凹部５１ａの底面上にフェイスアップ法により固着されている。
【手続補正１５】
【補正対象書類名】明細書
【補正対象項目名】０３７３
【補正方法】変更
【補正の内容】
【０３７３】
【図１】本発明の第１の実施形態に係る半導体発光装置を示す模式的な断面図である。
【図２】本発明の第１の実施形態に係る半導体発光装置における封止部を拡大した断面図である。
【図３】本発明の第１の実施形態に係る半導体発光装置における封止部に添加する微粒子の実効粒径を説明するグラフである。
【図４】本発明の第１の実施形態に係る半導体発光装置における封止部（コンポジット材料）の屈折率と微粒子の添加量（体積比）との関係を示すグラフである。
【図５】本発明の第２の実施形態に係る半導体発光装置を示す模式的な断面図である。
【図６】本発明の第３の実施形態に係る半導体発光装置を示す模式的な断面図である。
【図７】本発明の第４の実施形態に係る半導体発光装置を示す模式的な断面図である。
【図８】本発明の第５の実施形態に係る半導体発光装置を示す模式的な断面図である。
【図９】（ａ）は本発明の第５の実施形態に係る半導体発光装置におけるＬＥＤチップを構成する基板の材料ごとに封止部の屈折率と出射光の全光束の変化率との関係をシミュレーションにより求めたグラフである。（ｂ）は本発明の第５の実施形態に係る半導体発光装置におけるＬＥＤチップを構成する基板の材料ごとに封止部の屈折率と全光束との関係をシミュレーションにより求めたグラフである。
【図１０】本発明の第６の実施形態に係る半導体発光装置を示す模式的な断面図である。
【図１１】本発明の第６の実施形態の第１変形例に係る半導体発光装置を示す模式的な断面図である。
【図１２】本発明の第６の実施形態の第２変形例に係る半導体発光装置を示す模式的な断面図である。
【図１３】本発明の第６の実施形態の第３変形例に係る半導体発光装置を示す模式的な断面図である。
【図１４】本発明の第６の実施形態の第４変形例に係る半導体発光装置を示す模式的な断面図である。
【図１５】（ａ）及び（ｂ）は本発明の第６の実施形態の第４変形例に係る半導体発光装置において、第１の封止部及び第２の封止部の各屈折率と光取り出し効率との関係をシミュレーションにより求めたグラフである。
【図１６】本発明の第６の実施形態の第５変形例に係る半導体発光装置を示す模式的な断面図である。
【図１７】本発明の第６の実施形態の第６変形例に係る半導体発光装置を示す模式的な断面図である。
【図１８】本発明の第６の実施形態の第７変形例に係る半導体発光装置を示す模式的な断面図である。
【図１９】本発明の第７の実施形態に係る半導体発光装置を示す模式的な断面図である。
【図２０】本発明の第７の実施形態の第１変形例に係る半導体発光装置を示す模式的な断面図である。
【図２１】本発明の第７の実施形態の第２変形例に係る半導体発光装置を示す模式的な断面図である。
【図２２】本発明の第７の実施形態の第３変形例に係る半導体発光装置を示す模式的な断面図である。
【図２３】本発明の第７の実施形態の第４変形例に係る半導体発光装置を示す模式的な断面図である。
【図２４】本発明の第７の実施形態の第５変形例に係る半導体発光装置を示す模式的な断面図である。
【図２５】本発明の第７の実施形態の第６変形例に係る半導体発光装置を示す模式的な断面図である。
【図２６】本発明の第７の実施形態の第７変形例に係る半導体発光装置を示す模式的な断面図である。
【図２７】本発明の第８の実施形態に係る半導体発光装置を示す模式的な断面図である。
【図２８】本発明の第８の実施形態の第１変形例に係る半導体発光装置を示す模式的な断面図である。
【図２９】本発明の第８の実施形態の第２変形例に係る半導体発光装置を示す模式的な断面図である。
【図３０】本発明の第９の実施形態に係る半導体発光装置を示す模式的な断面図である。
【図３１】本発明の第９の実施形態の第１変形例に係る半導体発光装置を示す模式的な断面図である。
【図３２】本発明の第９の実施形態の第２変形例に係る半導体発光装置を示す模式的な断面図である。
【図３３】本発明の第１０の実施形態に係る半導体発光装置を示す模式的な断面図である。
【図３４】本発明の第１０の実施形態に係る半導体発光装置において、添加される微粒子の母材に対する割合を３０体積％とした封止材の光の波長と透過率との関係を示すグラフである。
【図３５】本発明の第１０の実施形態に係る半導体発光装置における発光スペクトルを示すグラフである。
【図３６】本発明の第１０の実施形態の第４変形例に係る半導体発光装置を示す模式的な断面図である。
【図３７】本発明の第１０の実施形態の第５変形例に係る半導体発光装置を示す模式的な断面図である。
【図３８】本発明の第１０の実施形態の第６変形例に係る半導体発光装置を示す模式的な断面図である。
【図３９】本発明の第１１の実施形態に係る半導体発光装置を示す模式的な断面図である。
【図４０】本発明の第１１の実施形態の第４変形例に係る半導体発光装置を示す模式的な断面図である。
【図４１】本発明の第１１の実施形態の第５変形例に係る半導体発光装置を示す模式的な断面図である。
【図４２】本発明の第１２の実施形態に係る半導体発光装置を示す模式的な断面図である。
【図４３】本発明の第１３の実施形態に係る半導体発光装置を示す模式的な断面図である。
【図４４】本発明の第１３の実施形態の一変形例に係る半導体発光装置を示す模式的な断面図である。
【図４５】従来の半導体発光装置を示す模式的な断面図である。
【手続補正１６】
【補正対象書類名】図面
【補正対象項目名】図３４
【補正方法】変更
【補正の内容】
【図３４】
2007018039.tif 000096
【国際調査報告】
2007018039.tif 000097
2007018039.tif 000098
2007018039.tif 000099
2007018039.tif 000100